(57)【要約】  優れた電荷輸送能を発揮する新規な縮合環化合物、その製造方法、およびそれを含む有機ＥＬ素子用材料を提供する。  特定の構造を有する式（１）で表される縮合環化合物。［化１］2020111140.tif 000088
2020111140.tif 000002
【特許請求の範囲】
【請求項１】
式（１）で表される縮合環化合物：
【化１】
2020111140.tif 000080
式中、
Ｘ１〜Ｘ１６は、それぞれ独立に、酸素原子で置換されていてもよい窒素原子、または、電荷輸送性基を有していてもよい炭素原子を表す；
Ｘ１〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１６のうち、少なくとも２つは電荷輸送性基を有していてもよい炭素原子である；
Ｘ９およびＸ１２は電荷輸送性基を有していてもよい炭素原子である；
Ｘ１〜Ｘ１６が有する電荷輸送性基のうち、隣り合う２つの電荷輸送性基は、互いに結合して環を形成していてもよい；
Ｘ１４およびＸ１５のうち、少なくとも１つが、環を形成している電荷輸送性基を有する炭素原子である場合、該環の環構造を構成する原子、および、Ｘ１３〜Ｘ１６のうち、少なくとも１つは酸素原子で置換されていてもよい窒素原子であり、
Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である；
（ｉ）Ｘ１およびＸ１６、（ii）Ｘ４およびＸ５、（iii）Ｘ８およびＸ９、または（iv）Ｘ１２およびＸ１３が無置換の炭素原子の場合、当該２つの無置換の炭素原子は互いに結合して環を形成していてもよい。
【請求項２】
前記隣り合う２つの電荷輸送性基または無置換の炭素原子が互いに結合して形成している環が、単環である、請求項１に記載の縮合環化合物。
【請求項３】
式（１’）、および式（２）〜（５）のいずれか１つで表される縮合環化合物：
【化２】
2020111140.tif 000081
式中、
Ｘ１〜Ｘ１１６は、それぞれ独立に、酸素原子で置換されていてもよい窒素原子、または、電荷輸送性基を有していてもよい炭素原子を表す；
Ｘ１〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１５のうち、少なくとも１つは電荷輸送性基を有していてもよい炭素原子である；
Ｘ１７〜Ｘ２０のうち、少なくとも２つは電荷輸送性基を有していてもよい炭素原子である；
Ｘ２５〜Ｘ２８のうち、少なくとも２つは電荷輸送性基を有していてもよい炭素原子である；
Ｘ４２〜Ｘ４４のうち、少なくとも２つは電荷輸送性基を有していてもよい炭素原子である；
Ｘ５２〜Ｘ５４のうち、少なくとも２つは電荷輸送性基を有していてもよい炭素原子である；
Ｘ１０１〜Ｘ１０４のうち、少なくとも２つは電荷輸送性基を有していてもよい炭素原子である；
Ｘ１０５〜Ｘ１０８のうち、少なくとも２つは電荷輸送性基を有していてもよい炭素原子である；
Ｘ１１３〜Ｘ１１６のうち、少なくとも２つは電荷輸送性基を有していてもよい炭素原子である；
Ｘ９、Ｘ１２、Ｘ１０９およびＸ１１２は電荷輸送性基を有していてもよい炭素原子である；
式（１’）において、Ｘ１１４およびＸ１１５のうち、少なくとも１つは酸素原子で置換されていてもよい窒素原子である；
式（２）〜（５）においてＸｎで表される前記縮合環化合物の骨格を構成するＸ群のうち、１つ以上は酸素原子で置換されていてもよい窒素原子である。
【請求項４】
Ｘｎで表される前記縮合環化合物の骨格を構成するＸ群のうち、１つ以上８つ以下が酸素原子で置換されていてもよい窒素原子である請求項１に記載の縮合環化合物。
【請求項５】
Ｘｎで表される前記縮合環化合物の骨格を構成するＸ群のうち、１つ以上４つ以下が酸素原子で置換されていてもよい窒素原子である請求項１に記載の縮合環化合物。
【請求項６】
式（１Ｂ）、（１Ｃ）、（１Ｅ）、（１Ｆ）、（１Ｊ）、（１Ｋ）、（２Ａ）〜（２Ｆ）、（３Ａ）〜（３Ｆ）、（４Ｂ）、（４Ｊ）、および（５Ｂ）からなる群より選ばれるいずれか１つで表される請求項１〜３のいずれか１項に記載の縮合環化合物。
【化３】
2020111140.tif 000082
【化４】
2020111140.tif 000083
式中、
Ｘ０は、酸素原子で置換されていてもよい窒素原子を表し；
Ａ１〜Ａ８は、それぞれ独立して、電荷輸送性基を表し；
ｋ１〜ｋ３およびｋ６は、それぞれ独立して、０以上４以下の整数であり；
ｋ４は、０以上３以下の整数であり；
ｋ５およびｋ８は、０以上２以下の整数であり；
ｋ７は、０以上１以下の整数であり；
ｋ１〜ｋ８の合計が２以上の整数である場合、複数のＡ１〜Ａ７は、同一であっても異なっていてもよい。
【請求項７】
ｋ１〜ｋ８の合計が３以下である請求項６に記載の縮合環化合物。
【請求項８】
前記電荷輸送性基が、それぞれ独立して、
重水素原子；
フッ素原子、臭素原子、ヨウ素原子；
トリフルオロメチル基、ペンタフルオロエチル基；
シアノ基；ニトロ基；
ヒドロキシル基；
チオール基；
置換基を有していてもよい炭素数６〜３０の単環、連結、もしくは縮環の芳香族炭化水素基；
置換基を有していてもよい炭素数３〜３６の単環、連結、もしくは縮環のヘテロ芳香族基；
置換基を有していてもよいホスフィンオキシド基；置換基を有していてもよいシリル基；
炭素数２〜１０の飽和炭化水素基を有していてもよいボロニル基；
炭素数１〜１８の直鎖もしくは分岐のアルキル基；
炭素数１〜１８の直鎖もしくは分岐のアルコキシ基；
トリフルオロメチルスルホニルオキシ基；または、
式（６）もしくは（６’）で表される基である、請求項１〜７のいずれか１項に記載の縮合環化合物：
【化５】
2020111140.tif 000084
式中、
Ｒ１〜Ｒ３は、それぞれ独立して、
水素原子、重水素原子；
置換基を有していてもよい炭素数６〜３０の単環、連結、もしくは縮環の芳香族炭化水素基；
置換基を有していてもよい炭素数３〜３６の単環、連結、もしくは縮環のヘテロ芳香族基；または、
炭素数１〜１８の直鎖もしくは分岐のアルキル基を表し；
Ｌは、それぞれ独立して、
メチル基もしくはフェニル基で置換されていてもよいフェニレン基、
メチル基もしくはフェニル基で置換されていてもよいナフチレン基、
メチル基もしくはフェニル基で置換されていてもよいビフェニレン基、または
単結合を表し；
ｎは、１または２を表し；
Ｌが単結合の場合、ｎは１であり；
Ｌが単結合ではない場合、ｎは１または２であり；
ｎが２の場合、複数のＲ１〜Ｒ２は、同一であっても異なっていてもよい。
【請求項９】
請求項１〜８のいずれか１項に記載の縮合環化合物の製造方法であって、
式（７）で表される化合物と、式（８）で表される化合物とを反応させることを含む製造方法：
【化６】
2020111140.tif 000085
式中、
Ｙ１〜Ｙ８は、それぞれ独立に、酸素原子で置換されていてもよい窒素原子、または、電荷輸送性基を有していてもよい炭素原子を表す；
Ｙ１〜Ｙ４のうち、少なくとも２つは電荷輸送性基を有していてもよい炭素原子である；
Ｙ５〜Ｙ８のうち、少なくとも２つは電荷輸送性基を有していてもよい炭素原子である；
Ｃ１およびＣ２は、それぞれ独立に、電荷輸送性基を有していてもよい、ベンゼン環、ナフタレン環、ピリジン環、ピリミジン環、ピラジン環、キノリン環、またはイソキノリン環を表す；
Ｚ１〜Ｚ２は、それぞれ独立に、塩素原子、臭素原子、またはヨウ素原子を表す；
Ｙ１〜Ｙ８が、それぞれ独立に、電荷輸送性基を有していてもよい炭素原子である場合、Ｃ１およびＣ２のうち、少なくとも１つは電荷輸送性基を有していてもよいピリジン環、ピリミジン環、ピラジン環、キノリン環、またはイソキノリン環を表す；
Ｃ１およびＣ２が、それぞれ独立に、電荷輸送性基を有していてもよい、ベンゼン環、またはナフタレン環である場合、Ｙ１〜Ｙ８のうち、少なくとも１つは窒素原子である。
【請求項１０】
請求項１〜８のいずれか１項に記載の縮合環化合物の製造方法であって、
式（９）で表される化合物と、式（１０）で表される化合物とを反応させることを含む製造方法：
【化７】
2020111140.tif 000086
式中、
Ｙ１〜Ｙ８は、それぞれ独立に、酸素原子で置換されていてもよい窒素原子、または、電荷輸送性基を有していてもよい炭素原子を表す；
Ｙ１〜Ｙ４のうち、少なくとも２つは電荷輸送性基を有していてもよい炭素原子である；
Ｙ５〜Ｙ８のうち、少なくとも２つは電荷輸送性基を有していてもよい炭素原子である；
Ｄ１は、電荷輸送性基を有していてもよい、ベンゼン環、またはナフタレン環を表す；
Ｄ２は、電荷輸送性基を有していてもよい、ピリジン環、ピリミジン環、ピラジン環、キノリン環、またはイソキノリン環を表す；
Ｚ３〜Ｚ４は、それぞれ独立に、塩素原子、臭素原子、またはヨウ素原子を表す。
【請求項１１】
請求項１〜８のいずれか１項に記載の縮合環化合物の製造方法であって、
式（１２）で表される化合物を、分子内環化させることを含む製造方法：
【化８】
2020111140.tif 000087
式中、
Ｘ２〜Ｘ１５は、それぞれ独立に、酸素原子で置換されていてもよい窒素原子、または、電荷輸送性基を有していてもよい炭素原子を表し；
Ｘ２〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１５のうち、少なくとも１つは電荷輸送性基を有していてもよい炭素原子である；
Ｘ９およびＸ１２は電荷輸送性基を有していてもよい炭素原子である；
Ｘ２〜Ｘ１５が有する電荷輸送性基のうち、隣り合う２つの電荷輸送性基は、互いに結合して環を形成していてもよい；
Ｘ１４およびＸ１５のうち、少なくとも１つが、環を形成している電荷輸送性基を有する炭素原子である場合、該環の環構造を構成する原子、および、Ｘ１３〜Ｘ１５のうち、少なくとも１つは酸素原子で置換されていてもよい窒素原子であり；
Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である；
Ｚ５は、塩素原子、臭素原子またはヨウ素原子を表す。
【請求項１２】
請求項１〜８のいずれか１項に記載の縮合環化合物を含む有機エレクトロルミネッセンス素子用材料。
【発明の詳細な説明】
【技術分野】
【０００１】
本発明は、縮合環化合物、その製法、およびそれを含む有機エレクトロルミネッセンス素子用材料に関する。
【背景技術】
【０００２】
有機エレクトロルミネッセンス（有機ＥＬともいう。）素子用の材料として、ジベンゾ［ｇ，ｐ］クリセン化合物が使用されることがある。しかし、該ジベンゾ［ｇ，ｐ］クリセン化合物の報告例は少なく、その研究は十分になされていない。【０００３】
非特許文献１は、無置換のジベンゾ［ｇ，ｐ］クリセン、および電子供与性基または電子求引性基で置換されたジベンゾ［ｇ，ｐ］クリセン誘導体を開示している。さらに、特許文献１および特許文献２は、それぞれ、芳香族炭化水素基、およびトリアジル基で置換されたジベンゾ［ｇ，ｐ］クリセン化合物を開示している。
【先行技術文献】
【特許文献】
【０００４】
【特許文献１】日本特許第５６８５８３２号明細書
【特許文献２】米国特許出願公開第２０１５／０３１８４８６号
【非特許文献】
【０００５】
【非特許文献１】Chemistry - An Asian Journal, 2014, 9, p.1623-1628
【発明の概要】
【発明が解決しようとする課題】
【０００６】
上記ジベンゾ［ｇ，ｐ］クリセン化合物について、本発明者等はさらなる研究を重ねた。その結果、非特許文献１および特許文献１〜２に開示されるジベンゾ［ｇ，ｐ］クリセン化合物は、有機ＥＬ素子用材料として、有機ＥＬ素子における駆動電圧の点においてさらなる改善の余地があることがわかった。
そこで、本発明の一態様は、駆動電圧を低減できる縮合環化合物；およびその製法；を提供することに向けられている。また、本発明の他の態様は、駆動電圧を低減できる有機ＥＬ素子用材料を提供することに向けられている。
【課題を解決するための手段】
【０００７】
本発明の一態様に係る縮合環化合物は、式（１）で表される縮合環化合物である：
【化１】
2020111140.tif 000003
【０００８】
式中、
Ｘ１〜Ｘ１６は、それぞれ独立に、酸素原子で置換されていてもよい窒素原子、または、電荷輸送性基を有していてもよい炭素原子を表す；
Ｘ１〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１６のうち、少なくとも２つは電荷輸送性基を有していてもよい炭素原子である；
Ｘ９およびＸ１２は電荷輸送性基を有していてもよい炭素原子である；
Ｘ１〜Ｘ１６が有する電荷輸送性基のうち、隣り合う２つの電荷輸送性基は、互いに結合して環を形成していてもよい；
Ｘ１４およびＸ１５のうち、少なくとも１つが、環を形成している電荷輸送性基を有する炭素原子である場合、該環の環構造を構成する原子、および、Ｘ１３〜Ｘ１６のうち、少なくとも１つは酸素原子で置換されていてもよい窒素原子であり；
Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である；
（ｉ）Ｘ１およびＸ１６、（ii）Ｘ４およびＸ５、（iii）Ｘ８およびＸ９、または（iv）Ｘ１２およびＸ１３が無置換の炭素原子の場合、当該２つの無置換の炭素原子は互いに結合して環を形成していてもよい。【０００９】
本発明の他の態様に係る縮合環化合物の製造方法は、
上記縮合環化合物の製造方法であって、式（７）で表される化合物と、式（８）で表される化合物と、を反応させることを含む方法である：
【化２】
2020111140.tif 000004
【００１０】
式中、
Ｙ１〜Ｙ８は、それぞれ独立に、窒素原子、または、電荷輸送性基を有していてもよい炭素原子を表す；
Ｙ１〜Ｙ４のうち、少なくとも２つは電荷輸送性基を有していてもよい炭素原子である；
Ｙ５〜Ｙ８のうち、少なくとも２つは電荷輸送性基を有していてもよい炭素原子である；
Ｃ１およびＣ２は、それぞれ独立に、電荷輸送性基を有していてもよい、ベンゼン環、ナフタレン環、ピリジン環、ピリミジン環、ピラジン環、キノリン環、またはイソキノリン環を表す；
Ｚ１〜Ｚ２は、それぞれ独立に、塩素原子、臭素原子、またはヨウ素原子を表す；
Ｙ１〜Ｙ８が、それぞれ独立に、電荷輸送性基を有していてもよい炭素原子である場合、Ｃ１およびＣ２のうち、少なくとも１つは電荷輸送性基を有していてもよいピリジン環、ピリミジン環、ピラジン環、キノリン環、またはイソキノリン環を表す；
Ｃ１およびＣ２が、それぞれ独立に、電荷輸送性基を有していてもよい、ベンゼン環、またはナフタレン環である場合、Ｙ１〜Ｙ８のうち、少なくとも１つは窒素原子である。【００１１】
本発明のさらに他の態様に係る縮合環化合物の製造方法は、上記縮合環化合物の製造方法であって、
式（９）で表される化合物と、式（１０）で表される化合物と、を反応させることを含む方法である：【００１２】
【化３】
2020111140.tif 000005
【００１３】
式中、
Ｙ１〜Ｙ８は、それぞれ独立に、窒素原子、または、電荷輸送性基を有していてもよい炭素原子を表す；
Ｙ１〜Ｙ４のうち、少なくとも２つは電荷輸送性基を有していてもよい炭素原子である；
Ｙ５〜Ｙ８のうち、少なくとも２つは電荷輸送性基を有していてもよい炭素原子である；
Ｄ１は、電荷輸送性基を有していてもよい、ベンゼン環、またはナフタレン環を表す；
Ｄ２は、電荷輸送性基を有していてもよい、ピリジン環、ピリミジン環、ピラジン環、キノリン環、またはイソキノリン環を表す；
Ｚ３〜Ｚ４は、それぞれ独立に、塩素原子、臭素原子、またはヨウ素原子を表す。【００１４】
本発明のさらに他の態様に係る縮合環化合物の製造方法は、上記縮合環化合物の製造方法であって、式（１２）で表される化合物を、分子内環化させることを含む製造方法である。【００１５】
【化４】
2020111140.tif 000006
【００１６】
式中、
Ｘ２〜Ｘ１５は、それぞれ独立に、酸素原子で置換されていてもよい窒素原子、または、電荷輸送性基を有していてもよい炭素原子を表す；
Ｘ２〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１５のうち、少なくとも１つは電荷輸送性基を有していてもよい炭素原子である；
Ｘ９およびＸ１２は電荷輸送性基を有していてもよい炭素原子である；
Ｘ２〜Ｘ１５が有する電荷輸送性基のうち、隣り合う２つの電荷輸送性基は、互いに結合して環を形成していてもよい；
Ｘ１４およびＸ１５のうち、少なくとも１つが、環を形成している電荷輸送性基を有する炭素原子である場合、該環の環構造を構成する原子、および、Ｘ１３〜Ｘ１５のうち、少なくとも１つは酸素原子で置換されていてもよい窒素原子であり；
Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である；
Ｚ５は、それぞれ独立に、塩素原子、臭素原子またはヨウ素原子を表す。
本発明のまたさらに他の態様にかかる有機エレクトロルミネッセンス素子用材料は、上記縮合環化合物を含む。
【発明の効果】
【００１７】
本発明の一態様によれば、駆動電圧を低減できる縮合環化合物を提供することができる。本発明の他の態様によれば、駆動電圧を低減できる縮合環化合物の製造方法を提供することができる。本発明のさらに他の態様によれば、駆動電圧を低減できる有機エレクトロルミネッセンス素子用材料を提供することができる。
【図面の簡単な説明】
【００１８】
【図１】本発明の一態様に係る有機ＥＬ素子の積層構成の一例を示す概略断面図である。
【図２】本発明の一態様に係る有機ＥＬ素子の他の積層構成の例（素子実施例−１の構成）を示す概略断面図である。
【発明を実施するための形態】
【００１９】
非特許文献１および特許文献１、２について本発明者等がさらなる研究を重ねたところ、以下の知見を得た。
非特許文献１に係る無置換のジベンゾ［ｇ，ｐ］クリセン骨格は、炭素原子のみから構成されており、骨格そのものの電子受容性が低い。そのため、有機ＥＬ素子、特に有機ＥＬ素子における電子輸送層に用いる場合、素子寿命は十分な性能を発揮するものの、駆動電圧が高いために駆動電圧の低減が必要であることがわかった。
上記駆動電圧を低減するためには、ジベンゾ［ｇ，ｐ］クリセン骨格に対して、電子受容性の置換基を導入する必要がある。しかし、そのような電子受容性の置換基の導入は、分子量の増大を伴うため、昇華精製や蒸着成膜時において、材料の熱安定性の低下を招くことがわかった。
【００２０】
本発明者等は、上記の難点を解消するべくさらに研究を重ねた結果、特定の骨格を有する縮合環化合物であれば、当該特定の骨格に由来してかかる問題を解決し得ることを見出した。
すなわち、本発明の一態様に係る縮合環化合物は、ジベンゾ［ｇ，ｐ］クリセン骨格、またはその類似骨格を構成する１つ、または複数の炭素原子を、窒素原子に置き換えた骨格である。窒素は炭素よりも電気陰性度が大きいため、骨格全体への電子求引効果が生じる。そのため、この骨格は、ジベンゾ［ｇ，ｐ］クリセン骨格、またはその類似骨格よりも電子受容性が向上しており、電子求引性の置換基に依存することなく、電子輸送材料、発光材料等の種々の材料に適用可能であると本発明者等は推測している。すなわち、本発明の一態様に係る縮合環化合物は、特定の骨格を有し、この骨格に由来して駆動電圧の低減効果に優れた有機ＥＬ用材料として好適であり、そして、本発明の一態様に係る縮合環化合物は、有機ＥＬ素子を構成する電子輸送性の層に用いられた場合、該電子輸送性の層に求められる駆動電圧の低減に寄与するものと推察される。
【００２１】
＜縮合環化合物＞
本発明の一態様に係る縮合環化合物は、式（１）で表される。
【００２２】
【化５】
2020111140.tif 000007
【００２３】
式（１）における各記号の定義は、それぞれ、以下のとおりである。
＜Ｘ１〜Ｘ１６について＞
Ｘ１〜Ｘ１６は、それぞれ独立に、酸素原子で置換されていてもよい窒素原子、または、電荷輸送性基を有していてもよい炭素原子を表す；Ｘ１〜Ｘ４のうち、少なくとも２つは電荷輸送性基を有していてもよい炭素原子である；Ｘ５〜Ｘ８のうち、少なくとも２つは電荷輸送性基を有していてもよい炭素原子である；Ｘ１３〜Ｘ１６のうち、少なくとも２つは電荷輸送性基を有していてもよい炭素原子である；Ｘ９およびＸ１２は電荷輸送性基を有していてもよい炭素原子である；Ｘ１〜Ｘ１６が有する電荷輸送性基のうち、隣り合う２つの電荷輸送性基は、互いに結合して環を形成していてもよい；Ｘ１４およびＸ１５のうち、少なくとも１つが、環を形成している電荷輸送性基を有する炭素原子である場合、該環の環構造を構成する原子、および、Ｘ１３〜Ｘ１６のうち、少なくとも１つは酸素原子で置換されていてもよい窒素原子であり；Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である；（ｉ）Ｘ１およびＸ１６、（ii）Ｘ４およびＸ５、（iii）Ｘ８およびＸ９、または（iv）Ｘ１２およびＸ１３が無置換の炭素原子の場合、当該２つの無置換の炭素原子は互いに結合して環を形成していてもよい。
【００２４】
式（１）で表される縮合環化合物は、式（１’）、式（２）〜（５）のいずれか１つで表されるものが好ましい。
【００２５】
【化６】
2020111140.tif 000008
【００２６】
式（１’）、式（２）〜（５）中の各記号の定義は、それぞれ、以下のとおりである。
＜Ｘ１〜Ｘ１１６について＞
Ｘ１〜Ｘ１１６は、それぞれ独立に、酸素原子で置換されていてもよい窒素原子、または、電荷輸送性基を有していてもよい炭素原子を表す；
Ｘ１〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１５のうち、少なくとも１つは電荷輸送性基を有していてもよい炭素原子である；
Ｘ１７〜Ｘ２０のうち、少なくとも２つは電荷輸送性基を有していてもよい炭素原子である；
Ｘ２５〜Ｘ２８のうち、少なくとも２つは電荷輸送性基を有していてもよい炭素原子である；
Ｘ４２〜Ｘ４４のうち、少なくとも２つは電荷輸送性基を有していてもよい炭素原子である；
Ｘ５２〜Ｘ５４のうち、少なくとも２つは電荷輸送性基を有していてもよい炭素原子である；
Ｘ１０１〜Ｘ１０４のうち、少なくとも２つは電荷輸送性基を有していてもよい炭素原子である；
Ｘ１０５〜Ｘ１０８のうち、少なくとも２つは電荷輸送性基を有していてもよい炭素原子である；
Ｘ１１３〜Ｘ１１６のうち、少なくとも２つは電荷輸送性基を有していてもよい炭素原子である；
Ｘ９、Ｘ１２、Ｘ１０９およびＸ１１２は電荷輸送性基を有していてもよい炭素原子である；
式（１’）において、Ｘ１１４およびＸ１１５のうち、少なくとも１つは酸素原子で置換されていてもよい窒素原子である；
式（２）〜（５）において、Ｘｎで表される前記縮合環化合物の骨格を構成するＸ群のうち、１つ以上は酸素原子で置換されていてもよい窒素原子である。
【００２７】
式（１’）、式（１）〜（５）において、Ｘｎで表される前記縮合環化合物の骨格を構成するＸ群のうち、１つ以上は酸素原子で置換されていてもよい窒素原子である。Ｘｎで表される前記縮合環化合物の骨格を構成するＸ群のうち、１つ以上８つ以下が酸素原子で置換されていてもよい窒素原子であることが好ましく、１つ以上４つ以下が酸素原子で置換されていてもよい窒素原子であることがより好ましい。
式（１’）、式（１）〜（５）のいずれか１つで表される縮合環化合物において、Ｘ群は、Ｘ１〜Ｘ１１６からなり、Ｘｎ（ｎは1〜１１６の整数である。）で表される。式（１）で表される縮合環化合物の場合、ｎは１〜１６であり、式（１’）で表される縮合環化合物の場合、ｎは１０１〜１１６であり、式（２）で表される縮合環化合物の場合、ｎは１〜１２，１７〜２２であり、式（３）で表される縮合環化合物の場合、ｎは１〜１２，２３〜２８であり、式（４）で表される縮合環化合物の場合、ｎは５〜１５、４２〜４４であり、式（５）で表される縮合環化合物の場合、ｎは５〜１２，１７〜２１、５２〜５４である。
【００２８】
Ｘ１〜Ｘ８、Ｘ４２〜Ｘ４４、Ｘ５２〜Ｘ５４およびＸ１０１〜１０８からなるＸ群と、これら以外のＸ群と、のうちのいずれか一方のＸ群が、すべて電荷輸送性基を有していてもよい炭素原子であることが好ましい。また、Ｘ１〜Ｘ４以外のＸ群、Ｘ５〜Ｘ８以外のＸ群、Ｘ９〜Ｘ１２以外のＸ群、Ｘ１３〜Ｘ２８以外のＸ群、Ｘ４２〜Ｘ４４以外のＸ群、Ｘ５２〜Ｘ５４以外のＸ群、Ｘ１０１〜Ｘ１０４以外のＸ群、Ｘ１０５〜Ｘ１０８以外のＸ群、Ｘ１０９〜Ｘ１１３以外のＸ群、および、Ｘ１０５〜Ｘ１０８以外のＸ群、からなる群より選ばれるいずれか１つのＸ群が、全て電荷輸送性基を有していてもよい炭素原子であることがより好ましい。
Ｘ１〜Ｘ８、Ｘ４２〜Ｘ４４、Ｘ５２〜Ｘ５４およびＸ１０１〜１０８のＸ群と、それ以外のＸ群と、のうちの一方のＸ群が、全て電荷輸送性基を有していてもよい炭素原子であり、他方のＸ群の中の１つ以上が酸素原子で置換されていてもよい窒素原子である場合、Ｘ１〜Ｘ８、Ｘ４２〜Ｘ４４、Ｘ５２〜Ｘ５４およびＸ１０１〜１０８のＸ群の中のいずれか１つ以上と、それ以外のＸ群の中のいずれか１つ以上とが酸素原子で置換されていてもよい窒素原子である場合と比較して、式（１’）、式（１）〜（５）のいずれか１つで表される縮合環化合物を収率よく製造できるため好ましい。
【００２９】
＜電荷輸送性基について＞
電荷輸送性基とは、電荷を輸送する機能を有する置換基である。電荷とは、正孔、電子、またはその両方である。
前記電荷輸送性基としては、例えば、下記の（ａ−１）〜（ａ−１６）で示される置換基が挙げられる。
（ａ−１）重水素原子、
（ａ−２）フッ素原子、臭素原子、ヨウ素原子、
（ａ−３）トリフルオロメチル基、
（ａ−４）ペンタフルオロエチル基、
（ａ−５）シアノ基、
（ａ−６）ニトロ基、
（ａ−７）ヒドロキシル基、
（ａ−８）チオール基、
（ａ−９）置換基を有していてもよい炭素数６〜３０の単環、連結、もしくは縮環の芳香族炭化水素基、
（ａ−１０）置換基を有していてもよい炭素数３〜３６の単環、連結、もしくは縮環のヘテロ芳香族基、
（ａ−１１）置換基を有していてもよいホスフィンオキシド基、
（ａ−１２）置換基を有していてもよいシリル基、
（ａ−１３）炭素数２〜１０の飽和炭化水素基を有していてもよいボロニル基、
（ａ−１４）炭素数１〜１８の直鎖もしくは分岐のアルキル基、
（ａ−１５）炭素数１〜１８の直鎖もしくは分岐のアルコキシ基、
（ａ−１６）トリフルオロメチルスルホニルオキシ基、または
（ａ−１７）式（６）もしくは（６’）で表される基：
【００３０】
【化７】
2020111140.tif 000009
【００３１】
式中、
Ｒ１〜Ｒ３は、それぞれ独立して、
（ｒ−１）水素原子、（ｒ−２）重水素原子、
（ｒ−３）置換基を有していてもよい炭素数６〜３０の単環、連結、もしくは縮環の芳香族炭化水素基、
（ｒ−４）置換基を有していてもよい炭素数３〜３６の単環、連結、もしくは縮環のヘテロ芳香族基、または、
（ｒ−５）炭素数１〜１８の直鎖もしくは分岐のアルキル基を表し；
Ｌは、それぞれ独立して、
メチル基もしくはフェニル基で置換されていてもよいフェニレン基、
メチル基もしくはフェニル基で置換されていてもよいナフチレン基、
メチル基もしくはフェニル基で置換されていてもよいビフェニレン基、または、
単結合を表し；
ｎは、１または２を表し、
Ｌが単結合の場合、ｎは１であり、
Ｌが単結合ではない場合、ｎは１または２であり；
ｎが２の場合、複数のＲ１〜Ｒ２は、同一であっても異なっていてもよい。
【００３２】
＜（ａ−９）について＞
（ａ−９）である、炭素数６〜３０の単環、連結、もしくは縮環の芳香族炭化水素基としては、例えば、フェニル基、ビフェニリル基、ターフェニリル基、ナフチル基、フルオレニル基、アントリル基、フェナントリル基、ベンゾフルオレニル基、トリフェニレニル基、スピロビフルオレニル基、ジフェニルフルオレニル基、ジベンゾ［ｇ，ｐ］クリセニル基等が挙げられる。また、炭素数６〜３０の単環、連結、もしくは縮環の芳香族炭化水素基は、炭素数６〜１８の単環、連結、もしくは縮環の芳香族炭化水素基であることが好ましい。
【００３３】
なお、（ａ−９）の芳香族炭化水素基が置換基を有する場合、該置換基は、それぞれ独立して、フッ素原子、臭素原子、ヨウ素原子、シアノ基、ニトロ基、ヒドロキシル基、チオール基、置換基を有していてもよいホスフィンオキシド基、置換基を有していてもよいシリル基、炭素数２〜１０の飽和炭化水素基を有していてもよいボロニル基、炭素数１〜１８の直鎖もしくは分岐のアルキル基、炭素数１〜１８の直鎖もしくは分岐のアルコキシ基、またはトリフルオロメチルスルホニルオキシ基であることが好ましい。
ホスフィンオキシド基としては、無置換のホスフィンオキシド基、置換基を有するホスフィンオキシド基が挙げられる。置換基を有するホスフィンオキシド基であることが好ましい。
置換基を有するホスフィンオキシド基としては、炭素数６〜１８の単環、連結、もしくは縮環の芳香族炭化水素基、または、縮環のヘテロ芳香族基を有するホスフィンオキシド基が好ましい。具体的には、例えば、ジフェニルホスフィンオキシド等、２つのアリール基で置換された基が挙げられる。
【００３４】
シリル基としては、無置換のシリル基、置換基を有するシリル基が挙げられる。置換基を有するシリル基であることが好ましい。
置換基を有するシリル基としては、炭素数６〜１８の単環、連結、もしくは縮環の芳香族炭化水素基、または、縮環のヘテロ芳香族基を有するシリル基が好ましい。具体的には、例えば、トリフェニルシリル基等、３つのアリール基で置換された基が挙げられる。
炭素数２〜１０の飽和炭化水素基を有していてもよいボロニル基としては、例えば、ジヒドロキシボリル基（−Ｂ（ＯＨ）２）、４，４，５，５−テトラメチル−［１，３，２］−ジオキサボロラニル基、５，５−ジメチル−［１，３，２］−ジオキサボリナン基等が挙げられる。
【００３５】
炭素数１〜１８の直鎖もしくは分岐のアルキル基としては、例えば、メチル基、エチル基、ｎ−プロピル基、ｉ−プロピル基、ｎ−ブチル基、ｓｅｃ−ブチル基、ｔｅｒｔ−ブチル基、ペンチル基、ｎ−ヘキシル基、シクロヘキシル基、オクチル基、デシル基、ドデシル基、オクタデシル基等が挙げられる。
炭素数１〜１８の直鎖もしくは分岐のアルコキシ基としては、例えば、メトキシ基、エトキシ基、ｎ−プロポキシ基、ｉ−プロポキシ基、ｎ−ブトキシ基、ｓｅｃ−ブトキシ基、ｔｅｒｔ−ブトキシ基、ペンチルオキシ基、ｎ−ヘキシルオキシ基、シクロヘキシルオキシ基、オクチルオキシ基、デシルオキシ基、ドデシルオキシ基、オクタデシルオキシ基等が挙げられる。
【００３６】
＜（ａ−１０）について＞
（ａ−１０）である、炭素数３〜３６の単環、連結、もしくは縮環のヘテロ芳香族基としては、酸素原子、窒素原子、および硫黄原子からなる群より選ばれる少なくとも１つの原子を芳香環上に含有する炭素数３〜３６の単環、連結、もしくは縮環のヘテロ芳香族基である。該ヘテロ芳香族基としては、例えば、ピロリル基、チエニル基、フリル基、イミダゾリル基、ピラゾリル基、チアゾリル基、イソチアゾリル基、オキサゾリル基、イソオキサゾリル基、ピリジル基、フェニルピリジル基、ピリジルフェニル基、ピリミジル基、ピラジル基、１，３，５−トリアジル基、１，３，５−トリアジルフェニル基、１，３，５−トリアジルビフェニリル基、４，６−ジフェニル−１，３，５−トリアジル基、インドリル基、ベンゾチエニル基、ベンゾフラニル基、ベンゾイミダゾリル基、インダゾリル基、ベンゾチアゾリル基、ベンゾイソチアゾリル基、２，１，３−ベンゾチアジアゾリル基、ベンゾオキサゾリル基、ベンゾイソオキサゾリル基、２，１，３−ベンゾオキサジアゾリル基、キノリル基、イソキノリル基、キノキサリル基、キナゾリル基、カルバゾリル基、９−フェニルカルバゾリル基、９−（４−ビフェニリル）カルバゾリル基、ジベンゾチエニル基、ジベンゾフラニル基、フェノキサジニル基、フェノチアジニル基、フェナジン基、チアントレニル基等が挙げられる。
【００３７】
なお、（ａ−１０）のヘテロ芳香族基が置換基を有する場合、該置換基は、それぞれ独立して、シアノ基、フッ素原子、トリフルオロメチル基、炭素数１〜１８の直鎖もしくは分岐のアルキル基、炭素数１〜１８の直鎖もしくは分岐のアルコキシ基、またはトリフルオロメチルスルホニルオキシ基であることが好ましい。炭素数１〜１８の直鎖もしくは分岐のアルキル基としては、前述した（ａ−９）で例示した炭素数１〜１８の直鎖もしくは分岐のアルキル基と同じものが挙げられる。炭素数１〜１８の直鎖もしくは分岐のアルコキシ基としては、前述した（ａ−９）で例示した炭素数１〜１８の直鎖もしくは分岐のアルコキシ基と同じものが挙げられる。
【００３８】
＜（ａ−１１）について＞
（ａ−１１）である、ホスフィンオキシド基としては、無置換のホスフィンオキシド基、置換基を有するホスフィンオキシド基が挙げられる。置換基を有するホスフィンオキシド基であることが好ましい。
置換基を有するホスフィンオキシド基としては、例えば、前述した（ａ−９）で例示したホスフィンオキシド基と同じものが挙げられる。
＜（ａ−１２）について＞
（ａ−１２）である、シリル基としては、無置換のシリル基、置換基を有するシリル基が挙げられる。置換基を有するシリル基であることが好ましい。
置換基を有するシリル基としては、例えば、前述した（ａ−９）で例示したシリル基と同じものが挙げられる。
【００３９】
＜（ａ−１３）について＞
（ａ−１３）である、炭素数２〜１０の飽和炭化水素基を有していてもよいボロニル基、炭素数２〜１０の飽和炭化水素基を有していてもよいボロニル基としては、例えば、前述した（ａ−９）で例示したボロニル基と同じものが挙げられる。
【００４０】
（ａ−１４）：炭素数１〜１８の直鎖もしくは分岐のアルキル基
炭素数１〜１８の直鎖のアルキル基としては、例えば、前述した（ａ−９）で例示した炭素数１〜１８の直鎖もしくは分岐のアルキル基と同じものが挙げられる。
【００４１】
（ａ−１５）：炭素数１〜１８の直鎖もしくは分岐のアルコキシ基
炭素数１〜１８の直鎖もしくは分岐のアルコキシ基としては、例えば、前述した（ａ−９）で例示した炭素数１〜１８の直鎖もしくは分岐のアルコキシ基と同じものが挙げられる。
【００４２】
（ａ−１７）：式（６）および（６’）で表される基
上述のとおり、電荷輸送性基は、上記式（６）または（６’）で表される基であってもよい。式（６）および（６’）において、Ｌ、Ｒ１〜Ｒ３、ｎの定義はつぎのとおりである。
【００４３】
＜式（６）および（６’）について＞
式（６）および（６’）において、Ｒ１〜Ｒ３は、それぞれ独立して、（ｒ−１）水素原子、（ｒ−２）重水素原子、（ｒ−３）置換基を有していてもよい炭素数６〜３０の単環、連結、もしくは縮環の芳香族炭化水素基、（ｒ−４）置換基を有していてもよい炭素数３〜３６の単環、連結、もしくは縮環のヘテロ芳香族基、または、（ｒ−５）炭素数１〜１８の直鎖もしくは分岐のアルキル基を表す。
Ｒ１〜Ｒ３が置換基を有する場合、Ｒ１〜Ｒ３は、１つの置換基で置換されていてもよく、２つ以上の置換基で置換されていてもよい。
【００４４】
上記（ｒ−３）である、炭素数６〜３０の単環、連結、もしくは縮環の芳香族炭化水素基の定義は、その置換基の定義を除き、上記（ａ−９）において記載した炭素数６〜３０の単環、連結、もしくは縮環の芳香族炭化水素基の定義と同じである。
なお、（ｒ−３）の芳香族炭化水素基が置換基を有する場合、該置換基は、重水素原子、フッ素原子、炭素数１〜１８の直鎖もしくは分岐のアルキル基、炭素数１〜１８の直鎖もしくは分岐のアルコキシ基、９−カルバゾリル基、ジベンゾチエニル基、ジベンゾフラニル基、Ｎ，Ｎ−ジフェニルアミノ基、またはＮ，Ｎ−ビス（４−ビフェニルイル）−アミノ基であることが好ましい。
【００４５】
なお、上記炭素数１〜１８の直鎖もしくは分岐のアルキル基としては、前述した（ａ−９）で例示した炭素数１〜１８の直鎖のアルキル基と同じものが挙げられる。
上記炭素数１〜１８の直鎖もしくは分岐のアルコキシ基としては、前述した（ａ−９）で例示した炭素数１〜１８の直鎖もしくは分岐のアルコキシ基と同じものが挙げられる。
【００４６】
上記（ｒ−４）である、炭素数３〜３６の単環、連結、もしくは縮環のヘテロ芳香族基の定義は、その置換基の定義を除き、前述した（ａ−１０）で例示した炭素数３〜３６の単環、連結、もしくは縮環のヘテロ芳香族基と同じものが挙げられる。また、炭素数３〜２０の単環、連結、もしくは縮環のヘテロ芳香族基であることがより好ましい。
なお、（ｒ−４）のヘテロ芳香族基が置換基を有する場合、該置換基は、重水素原子、フッ素原子、炭素数１〜１８の直鎖もしくは分岐のアルキル基、炭素数１〜１８の直鎖もしくは分岐のアルコキシ基、９−カルバゾリル基、ジベンゾチエニル基、ジベンゾフラニル基、Ｎ，Ｎ−ジフェニルアミノ基、またはＮ，Ｎ−ビス（４−ビフェニルイル）−アミノ基であることが好ましい。これらの置換基は、例えば、前述した（ｒ−３）の置換基と同じ定義である。
上記（ｒ−５）である、炭素数１〜１８の直鎖もしくは分岐のアルキル基の定義は、上記（ａ−９）において示した定義と同じである。
【００４７】
式（６）および（６’）において、Ｌは、メチル基もしくはフェニル基で置換されていてもよいフェニレン基；メチル基もしくはフェニル基で置換されていてもよいナフチレン基；メチル基、もしくはフェニル基で置換されていてもよいビフェニレン基；または単結合を表す。
上記フェニレン基としては、例えば、１，２−フェニレン基、１，３−フェニレン基、１，４−フェニレン基等が挙げられる。
上記ナフチレン基としては、例えば、ナフタレン−１，２−ジイル基、ナフタレン−１，４−ジイル基、ナフタレン−１，８−ジイル基、ナフタレン−２，３−ジイル基等が挙げられる。
上記ビフェニレン基としては、例えば、ビフェニル−４，４’−ジイル基、ビフェニル−４，３’−ジイル基、ビフェニル−４，２’−ジイル基、ビフェニル−３，３’−ジイル基、ビフェニル−３，２’−ジイル基、ビフェニル−２，２’−ジイル基等が挙げられる。
【００４８】
式（６）および（６’）において、ｎは１または２の整数を表す。Ｌが単結合の場合、ｎは１の整数である。Ｌが単結合ではない場合、ｎは１または２の整数である。
なお、ｎが２である場合、Ｒ１およびＲ２は２つずつ存在するが、互いに同一であってもよく、異なっていてもよい。
【００４９】
＜好ましい縮合環化合物＞
式（１）で表される縮合環化合物は、式（１Ｂ）、（１Ｃ）、（１Ｅ）、（１Ｆ）、（１Ｊ）、（１Ｋ）、（２Ａ）〜（２Ｆ）、（３Ａ）〜（３Ｆ）、（４Ｂ）、（４Ｊ）、および（５Ｂ）からなる群より選択されるいずれか１つで表されるものがより好ましい。
【００５０】
【化８】
2020111140.tif 000010
【００５１】
【化９】
2020111140.tif 000011
【００５２】
式（１Ｂ）〜式（５Ｂ）中、
Ｘ０は、酸素原子で置換されていてもよい窒素原子を表し；
Ａ１〜Ａ８は、それぞれ独立して、電荷輸送性基を表し；
ｋ１〜ｋ３およびｋ６は、それぞれ独立して、０以上４以下の整数であり；
ｋ４は０以上３以下の整数であり；
ｋ５およびｋ８は０以上２以下の整数であり；
ｋ７は、０以上１以下の整数であり；
ｋ１〜ｋ８の合計が２以上の整数である場合、複数のＡ１〜Ａ７は、同一であっても異なっていてもよい。
【００５３】
＜ｋ１〜ｋ８について＞
ｋ１〜ｋ３およびｋ６は、それぞれ独立して、０以上４以下の整数である。ｋ４は、０以上３以下の整数である。ｋ５およびｋ８は、０以上２以下の整数である。ｋ７は、０以上１以下の整数である。
なお、ｋ１〜ｋ８の合計が２以上である場合、Ａ１〜Ａ８は複数存在するが、複数のＡ１〜Ａ８は互いに同一であってもよく、異なっていてもよい。
ｋ１〜ｋ８の合計（ｋ１＋ｋ２＋ｋ３＋ｋ４＋ｋ５＋ｋ６＋ｋ７＋ｋ８）が、３以下であることが好ましく、２以下であることがより好ましく、０または１であることが特に好ましい。ｋ１〜ｋ８の合計が３以下であると、ｋ１〜ｋ８の合計が４以上の化合物と比較して分子量が小さくなる。その結果、化合物の昇華温度が低くなり、昇華時の耐熱安定性が向上するため好ましい。
【００５４】
ｋ１およびｋ２は、有機ＥＬ素子における優れた電荷輸送を実現する観点から、０、または１であることが好ましく、０であることがより好ましい。
ｋ３〜ｋ８は、有機ＥＬ素子における優れた電荷輸送を実現する観点から、０、１または２であることが好ましく、０または１であることがより好ましい。
上記式（１Ｂ）、（１Ｃ）、（１Ｅ）、（１Ｆ）、（１Ｊ）、（１Ｋ）、（２Ａ）〜（２Ｆ）、（３Ａ）〜（３Ｆ）、（４Ｂ）、（４Ｊ）、および（５Ｂ）からなる群より選択されるいずれか１つで表されるで表される縮合環化合物については、有機ＥＬ素子における優れた電荷輸送を実現する観点から、ｋ１およびｋ２が０、且つｋ３〜ｋ８のいずれか１つが１のものが特に好ましい。
【００５５】
＜Ａ１〜Ａ８について＞
Ａ１〜Ａ８で表される電荷輸送性基は、式（１’）、式（２）〜（５）における電荷輸送性基と同じ定義であり、好ましい範囲についても同じである。
Ａ１〜Ａ８が置換基を有する場合、Ａ１〜Ａ８は、１つの置換基で置換されていてもよく、２つ以上の置換基で置換されていてもよい。
Ａ１〜Ａ８が、置換基を有する芳香族炭化水素基、または、置換基を有するヘテロ芳香族基である場合、該置換基は、それぞれ独立して、上記（ａ−９）で例示した置換基と同じものが挙げられる。
【００５６】
Ａ１〜Ａ８の具体例としては、以下に示す（１）〜（２４）の基等が好ましい例として挙げられる。
（１）：メチル基、エチル基、フッ素原子、臭素原子、ヨウ素原子、シアノ基、ニトロ基、ヒドロキシル基、チオール基、重水素原子、メトキシ基、トリフルオロメチルスルホニルオキシ基
【００５７】
（２）：フェニル基、４−メチルフェニル基、３−メチルフェニル基、２−メチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、２，３，６−トリメチルフェニル基、２，４，６−トリメチルフェニル基、３，４，５−トリメチルフェニル基、４−ヒドロキシフェニル基、３−ヒドロキシ基、２−ヒドロキシフェニル基、３，５−ジヒドロキシフェニル基、３，４−ジヒドロキシフェニル基、４−メトキシフェニル基、３−メトキシフェニル基、２−メトキシフェニル基、３，５−ジメトキシフェニル基、３，４−ジメトキシフェニル基、４−トリフルオロメチルスルホニルオキシフェニル基、３−トリフルオロメチルスルホニルオキシフェニル基、２−トリフルオロメチルスルホニルオキシフェニル基、３，５−ビス（トリフルオロメチルスルホニルオキシ）フェニル基、３，４−ビス（トリフルオロメチルスルホニルオキシ）フェニル基、
【００５８】
（３）：４−ビフェニル基、３−ビフェニル基、２−ビフェニル基、２−メチル−１，１’−ビフェニル−４−イル基、３−メチル−１，１’−ビフェニル−４−イル基、２’−メチル−１，１’−ビフェニル−４−イル基、３’−メチル−１，１’−ビフェニル−４−イル基、４’−メチル−１，１’−ビフェニル−４−イル基、２，６−ジメチル−１，１’−ビフェニル−４−イル基、２，２’−ジメチル−１，１’−ビフェニル−４−イル基、２，３’−ジメチル−１，１’−ビフェニル−４−イル基、２，４’−ジメチル−１，１’−ビフェニル−４−イル基、３，２’−ジメチル−１，１’−ビフェニル−４−イル基、２’，３’−ジメチル−１，１’−ビフェニル−４−イル基、２’，４’−ジメチル−１，１’−ビフェニル−４−イル基、２’，５’−ジメチル−１，１’−ビフェニル−４−イル基、２’，６’−ジメチル−１，１’−ビフェニル−４−イル基、４−フェニルビフェニル基、２−フェニルビフェニル基
【００５９】
（４）：１−ナフチル基、２−ナフチル基、２−メチルナフタレン−１−イル基、４−メチルナフタレン−１−イル基、６−メチルナフタレン−２−イル基、４−（１−ナフチル）フェニル基、４−（２−ナフチル）フェニル基、３−（１−ナフチル）フェニル基、３−（２−ナフチル）フェニル基、３−メチル−４−（１−ナフチル）フェニル基、３−メチル−４−（２−ナフチル）フェニル基、４−（２−メチルナフタレン−１−イル）フェニル基、３−（２−メチルナフタレン−１−イル）フェニル基、４−フェニルナフタレン−１−イル基、４−（２−メチルフェニル）ナフタレン−１−イル基、４−（３−メチルフェニル）ナフタレン−１−イル基、４−（４−メチルフェニル）ナフタレン−１−イル基、６−フェニルナフタレン−２−イル基、４−（２−メチルフェニル）ナフタレン−２−イル基、４−（３−メチルフェニル）ナフタレン−２−イル基、４−（４−メチルフェニル）ナフタレン−２−イル基
【００６０】
（５）：２−フルオレニル基、９，９−ジメチル−２−フルオレニル基、９，９’−スピロビフルオレニル基、９−フェナントリル基、２−フェナントリル基、１１，１１’−ジメチルベンゾ［ａ］フルオレン−９−イル基、１１，１１’−ジメチルベンゾ［ａ］フルオレン−３−イル基、１１，１１’−ジメチルベンゾ［ｂ］フルオレン−９−イル基、１１，１１’−ジメチルベンゾ［ｂ］フルオレン−３−イル基、１１，１１’−ジメチルベンゾ［ｃ］フルオレン−９−イル基、１１，１１’−ジメチルベンゾ［ｃ］フルオレン−２−イル基、３−フルオランテニル基、８−フルオランテニル基
【００６１】
（６）：１−イミダゾリル基、２−フェニル−１−イミダゾリル基、２−フェニル−３，４−ジメチル−１−イミダゾリル基、２，３，４−トリフェニル−１−イミダゾリル基、２−（２−ナフチル）−３，４−ジメチル−１−イミダゾリル基、２−（２−ナフチル）−３，４−ジフェニル−１−イミダゾリル基、１−メチル−２−イミダゾリル基、１−エチル−２−イミダゾリル基、１−フェニル−２−イミダゾリル基、１−メチル−４−フェニル−２−イミダゾリル基、１−メチル−４，５−ジメチル−２−イミダゾリル基、１−メチル−４，５−ジフェニル−２−イミダゾリル基、１−フェニル−４，５−ジメチル−２−イミダゾリル基、１−フェニル−４，５−ジフェニル−２−イミダゾリル基、１−フェニル−４，５−ジビフェニリル−２−イミダゾリル基
【００６２】
（７）：１−メチル−３−ピラゾリル基、１−フェニル−３−ピラゾリル基、１−メチル−４−ピラゾリル基、１−フェニル−４−ピラゾリル基、１−メチル−５−ピラゾリル基、１−フェニル−５−ピラゾリル基
（８）：２−チアゾリル基、４−チアゾリル基、５−チアゾリル基、３−イソチアゾリル基、４−イソチアゾリル基、５−イソチアゾリル基
（９）：２−オキサゾリル基、４−オキサゾリル基、５−オキサゾリル基、３−イソオキサゾリル基、４−イソオキサゾリル基、５−イソオキサゾリル基
【００６３】
（１０）：２−ピリジル基、３−メチル−２−ピリジル基、４−メチル−２−ピリジル基、５−メチル−２−ピリジル基、６−メチル−２−ピリジル基、３−ピリジル基、４−メチル−３−ピリジル基、４−ピリジル基、２−ピリミジル基、２，２’−ビピリジン−３−イル基、２，２’−ビピリジン−４−イル基、２，２’−ビピリジン−５−イル基、２，３’−ビピリジン−３−イル基、２，３’−ビピリジン−４−イル基、２，３’−ビピリジン−５−イル基、５−ピリミジル基、ピラジル基、１，３，５−トリアジル基、４，６−ジフェニル−１，３，５−トリアジン−２−イル基
【００６４】
（１１）：１−ベンゾイミダゾリル基、２−メチル−１−ベンゾイミダゾリル基、２−フェニル−１−ベンゾイミダゾリル基、１−メチル−２−ベンゾイミダゾリル基、１−フェニル−２−ベンゾイミダゾリル基、１−メチル−５−ベンゾイミダゾリル基、１，２−ジメチル−５−ベンゾイミダゾリル基、１−メチル−２−フェニル−５−ベンゾイミダゾリル基、１−フェニル−５−ベンゾイミダゾリル基、１，２−ジフェニル−５−ベンゾイミダゾリル基、１−メチル−６−ベンゾイミダゾリル基、１，２−ジメチル−６−ベンゾイミダゾリル基、１−メチル−２−フェニル−６−ベンゾイミダゾリル基、１−フェニル−６−ベンゾイミダゾリル基、１，２−ジフェニル−６−ベンゾイミダゾリル基、１−メチル−３−インダゾリル基、１−フェニル−３−インダゾリル基
【００６５】
（１２）：２−ベンゾチアゾリル基、４−ベンゾチアゾリル基、５−ベンゾチアゾリル基、６−ベンゾチアゾリル基、７−ベンゾチアゾリル基、３−ベンゾイソチアゾリル基、４−ベンゾイソチアゾリル基、５−ベンゾイソチアゾリル基、６−ベンゾイソチアゾリル基、７−ベンゾイソチアゾリル基、２，１，３−ベンゾチアジアゾール−４−イル基、２，１，３−ベンゾチアジアゾール−５−イル基
【００６６】
（１３）：２−ベンゾオキサゾリル基、４−ベンゾオキサゾリル基、５−ベンゾオキサゾリル基、６−ベンゾオキサゾリル基、７−ベンゾオキサゾリル基、３−ベンゾイソオキサゾリル基、４−ベンゾイソオキサゾリル基、５−ベンゾイソオキサゾリル基、６−ベンゾイソオキサゾリル基、７−ベンゾイソオキサゾリル基、２，１，３−ベンゾオキサジアゾリル−４−イル基、２，１，３−ベンゾオキサジアゾリル−５−イル基
【００６７】
（１４）：２−キノリル基、３−キノリル基、５−キノリル基、６−キノリル基、１−イソキノリル基、４−イソキノリル基、５−イソキノリル基、２−キノキサリル基、３−フェニル−２−キノキサリル基、６−キノキサリル基、２，３−ジメチル−６−キノキサリル基、２，３−ジフェニル−６−キノキサリル基、２−キナゾリル基、４−キナゾリル基、２−アクリジニル基、９−アクリジニル基、１，１０−フェナントロリン−３−イル基、１，１０−フェナントロリン−５−イル基
【００６８】
（１５）：２−チエニル基、３−チエニル基、２−ベンゾチエニル基、３−ベンゾチエニル基、２−ジベンゾチエニル基、４−ジベンゾチエニル基
（１６）：２−フラニル基、３−フラニル基、２−ベンゾフラニル基、３−ベンゾフラニル基、２−ジベンゾフラニル基、４−ジベンゾフラニル基
【００６９】
（１７）：９−メチルカルバゾール−２−イル基、９−メチルカルバゾール−３−イル基、９−メチルカルバゾール−４−イル基、９−フェニルカルバゾール−２−イル基、９−フェニルカルバゾール−３−イル基、９−フェニルカルバゾール−４−イル基、９−ビフェニルカルバゾール−２−イル基、９−ビフェニルカルバゾール−３−イル基、９−ビフェニルカルバゾール−４−イル基
【００７０】
（１８）：２−チアントリル基、１０−フェニルフェノチアジン−３−イル基、１０−フェニルフェノチアジン−２−イル基、１０−フェニルフェノキサジン−３−イル基、１０−フェニルフェノキサジン−２−イル基
（１９）：１−メチルインドール−２−イル基、１−フェニルインドール−２−イル基、９−フェニルカルバゾール−４−イル基
【００７１】
（２０）：４−（２−ピリジル）フェニル基、４−（３−ピリジル）フェニル基、４−（４−ピリジル）フェニル基、３−（２−ピリジル）フェニル基、３−（３−ピリジル）フェニル基、３−（４−ピリジル）フェニル基
【００７２】
（２１）：４−（２−フェニルイミダゾール−１−イル）フェニル基、４−（１−フェニルイミダゾール−２−イル）フェニル基、４−（２，３，４−トリフェニルイミダゾール−１−イル）フェニル基、４−（１−メチル−４，５−ジフェニルイミダゾール−２−イル）フェニル基、４−（２−メチルベンゾイミダゾール−１−イル）フェニル基、４−（２−フェニルベンゾイミダゾール−１−イル）フェニル基、４−（１−メチルベンゾイミダゾール−２−イル）フェニル基、４−（２−フェニルベンゾイミダゾール−１−イル）フェニル基、３−（２−メチルベンゾイミダゾール−１−イル）フェニル基、３−（２−フェニルベンゾイミダゾール−１−イル）フェニル基、３−（１−メチルベンゾイミダゾール−２−イル）フェニル基、３−（１−フェニルベンゾイミダゾール−１−イル）フェニル基
【００７３】
（２２）：４−（３，５−ジフェニルトリアジン−１−イル）フェニル基、４−（２−チエニル）フェニル基、４−（２−フラニル）フェニル基、５−フェニルチオフェン−２−イル基、５−フェニルフラン−２−イル基、４−（５−フェニルチオフェン−２−イル）フェニル基、４−（５−フェニルフラン−２−イル）フェニル基、３−（５−フェニルチオフェン−２−イル）フェニル基、３−（５−フェニルフラン−２−イル）フェニル基、４−（２−ベンゾチエニル）フェニル基、４−（３−ベンゾチエニル）フェニル基、３−（２−ベンゾチエニル）フェニル基、３−（３−ベンゾチエニル）フェニル基、４−（２−ジベンゾチエニル）フェニル基、４−（４−ジベンゾチエニル）フェニル基、３−（２−ジベンゾチエニル）フェニル基、３−（４−ジベンゾチエニル）フェニル基、４−（２−ジベンゾフラニル）フェニル基、４−（４−ジベンゾフラニル）フェニル基、３−（２−ジベンゾフラニル）フェニル基、３−（４−ジベンゾフラニル）フェニル基、５−フェニルピリジン−２−イル基、４−フェニルピリジン−２−イル基、５−フェニルピリジン−３−イル基、４−（９−カルバゾリル）フェニル基、３−（９−カルバゾリル）フェニル基
【００７４】
（２３）：２−ジベンゾ［ｇ，ｐ］クリセニル基、３−ジベンゾ［ｇ，ｐ］クリセニル基、２−（７−フェニル）ジベンゾ［ｇ，ｐ］クリセニル基、３−（７−フェニル）ジベンゾ［ｇ，ｐ］クリセニル基
【００７５】
（２４）：Ｎ，Ｎ−ジフェニルアミノ基、Ｎ，Ｎ−ビス（４−ビフェニルイル）−アミノ基、Ｎ，Ｎ−ビス（３−ビフェニルイル）−アミノ基、Ｎ−フェニル−４−ビフェニルアミノ基、Ｎ−フェニル−３−ビフェニルアミノ基、Ｎ−（４−ビフェニル）−４−ｐ−ターフェニルアミノ基、Ｎ−［４−（カルバゾール−９−イル）フェニル］−４−ビフェニルアミノ基、Ｎ３−［１，１’−ビフェニル］−４−イル−Ｎ１，Ｎ１−ジフェニル−１，３−ベンゼンジアミノ基、４−トリフェニルアミノ基、３−トリフェニルアミノ基、４−（４’，４’’−ジフェニル）トリフェニルアミノ基、３−（４’，４’’−ジフェニル）トリフェニルアミノ基、Ｎ１，Ｎ１，Ｎ３，Ｎ３−テトラフェニル−１，３−ベンゼンジアミノ基、４−（フェニルアミノ）トリフェニルアミノ基
【００７６】
式（１Ｂ）〜（５Ｂ）で表される縮合環化合物において、Ａ１〜Ａ８は、原料入手の容易性の点で、それぞれ独立して、
フェニル基、ビフェニリル基、ピリジルフェニル基、テルフェニリル基、ナフチル基、フェナントリル基、ピレニル基、９，９−スピロビ［９Ｈ−フルオレニル］基、トリフェニレニル基、ジベンゾチエニル基、ジベンゾフラニル基、ピリジル基、ピリミジル基、または、これらの基が、シアノ基、ニトロ基、ヒドロキシル基、チオール基、フッ素原子、塩素原子、臭素原子、ヨウ素原子、メチル基、メトキシ基、もしくはトリフルオロメチルスルホニルオキシ基で置換された基；
フルオレニル基、ベンゾフルオレニル基、アントリル基、ジベンゾ［ｇ，ｐ］クリセニル基、カルバゾリル基、または、これらの基が、シアノ基、ニトロ基、ヒドロキシル基、チオール基、フッ素原子、塩素原子、臭素原子、ヨウ素原子、メチル基、メトキシ基、もしくはフェニル基で置換された基；
４，６−ジフェニル−１，３，５−トリアジン−２−イル基、（４，６−ジフェニル−１，３，５−トリアジン−２−イル）フェニル基、４，６−ビス（４−ビフェニリル）−１，３，５−トリアジン−２−イル基、４，６−ビス（３−ビフェニリル）−１，３，５−トリアジン−２−イル基、シアノ基、ニトロ基、ヒドロキシル基、チオール基、フッ素原子、塩素原子、臭素原子、ヨウ素原子、ジフェニルホスフィンオキシド、トリフェニルシリル基、ジヒドロキシボリル基（−Ｂ（ＯＨ）２）、４，４，５，５−テトラメチル−［１，３，２］−ジオキサボロラニル基、５，５−ジメチル−［１，３，２］−ジオキサボリナン基、メチル基、Ｎ，Ｎ−ジフェニルアミノ基、Ｎ，Ｎ−ビス（４−ビフェニリル）アミノ基、Ｎ３−［１，１’−ビフェニル］−４−イル−Ｎ１，Ｎ１−ジフェニル−１，３−ベンゼンジアミノ基、Ｎ−フェニル−３−ビフェニリルアミノ基、４−トリフェニルアミノ基、３−トリフェニルアミノ基、４−（４’，４’’−ジフェニル）トリフェニルアミノ基、３−（４’，４’’−ジフェニル）トリフェニルアミノ基、Ｎ１，Ｎ１，Ｎ３，Ｎ３−テトラフェニル−１，３−ベンゼンジアミノ基、または４−（フェニルアミノ）トリフェニルアミノ基であることが好ましい。
【００７７】
＜縮合環化合物の好ましい具体例＞
以下に、式（１’）〜（５Ｂ）のいずれか１つで表される縮合環化合物について、好ましい具体例を示すが、これらに限定されるものではない。
表Ｂ−１〜Ｂ−７は、表Ａ−１およびＡ−２に示された（１Ｂａ）〜（５Ｂａ）および（１ｂａ）〜（５ｂａ）の骨格を有し、かつ、該骨格が有する置換基Ａが、表Ｂ−１〜Ｂ−７に示された基である、（Ｎ−１）〜（Ｎ−２７５）の化合物を示している。ここで、Ｎは１Ｂａ〜５ｂａの任意の記号を表す。従って、例えば、（Ｎ−３）という化合物の場合、Ｎ＝１Ｂａのときは、（１Ｂａ）の骨格を有し、該骨格が有する置換基ＡがＦ原子である（１Ｂａ−３）の化合物を示している。なお、Ｎ＝１Ｂｂ、１Ｂｃ、１Ｃｂ、１Ｅｂ、１Ｆｂ、１Ｊｂ、１Ｋｂ、２Ｂｂ、２Ｃｂ、２Ｄｂ、２Ｅｂ、３Ｃｂ、３Ｄｂ、３Ｅｂ、１ｂｂ、１ｂｃ、１ｃｂ、１ｅｂ、１ｆｂ、１ｊｂ、１ｋｂ、２ｂｂ、２ｃｂ、２ｄｂ、２ｅｂ、３ｃｂ、３ｄｂ、３ｅｂの場合、（１Ｂｃ−１）、（１Ｃｂ−１）、（１Ｅｂ−１）、（１Ｆｂ−１）、（１Ｊｂ−１）、（１Ｋｂ−１）、（２Ｂｂ−１）、（２Ｃｂ−１）、（２Ｄｂ−１）、（２Ｅｂ−１）、（３Ｃ−１）、（３Ｄｂ−１）、（３Ｅｂ−１）、（１ｂｃ−１）、（１ｃｂ−１）、（１ｅｂ−１）、（１ｆｂ−１）、（１ｊｂ−１）、（１ｋｂ−１）、（２ｂｂ−１）、（２ｃｂ−１）、（２ｄｂ−１）、（２ｅｂ−１）、（３ｃ−１）、（３ｄｂ−１）、（３ｅｂ−１）は存在しない。
【００７８】
【表Ａ−１】
2020111140.tif 000012
【表Ａ−２】
2020111140.tif 000013
【００７９】
【表Ｂ−１】
2020111140.tif 000014
【００８０】
【表Ｂ−２】
2020111140.tif 000015
【００８１】
【表Ｂ−３】
2020111140.tif 000016
【００８２】
【表Ｂ−４】
2020111140.tif 000017
【００８３】
【表Ｂ−５】
2020111140.tif 000018
【００８４】
【表Ｂ−６】
2020111140.tif 000019
【００８５】
【表Ｂ−７】
2020111140.tif 000020
【００８６】
＜縮合環化合物の製造方法＞
式（１’）、（２）、（３）のいずれか１つで表される縮合環化合物（以下、式（１’）〜（３）のいずれか１つで表される縮合環化合物とも称する）は、製造時における収量および純度の観点から、後述する式（７）で表される化合物および（８）で表される化合物を出発原料とする製造方法、および、式（９）で表される化合物および（１０）で表される化合物を出発原料とする製造方法のいずれかにより製造することが好ましい。
すなわち、本発明の一態様に係る縮合環化合物の製造方法は、式（５）で表される化合物と、式（８）で表される化合物とを反応させる方法、または、式（９）で表される化合物と、式（１０）で表される化合物とを反応させる方法を含む。
【００８７】
【化１０】
2020111140.tif 000021
【００８８】
＜Ｙ１〜Ｙ８について＞
Ｙ１〜Ｙ８は、それぞれ独立に、窒素原子、または、電荷輸送性基を有していてもよい炭素原子を表す；Ｙ１〜Ｙ４のうち、少なくとも２つは電荷輸送性基を有していてもよい炭素原子である；Ｙ５〜Ｙ８のうち、少なくとも２つは電荷輸送性基を有していてもよい炭素原子である。
Ｙ１〜Ｙ８の中の４つ以下が窒素原子であることが好ましく、Ｙ１〜Ｙ８の中の２つ以下が窒素原子であることがより好ましく、Ｙ１〜Ｙ８の中の１つ以下が窒素原子であることがさらに好ましい。
【００８９】
＜Ｃ１およびＣ２について＞
Ｃ１およびＣ２は、それぞれ独立に、電荷輸送性基を有していてもよいベンゼン環、ナフタレン環、ピリジン環、ピリミジン環、ピラジン環、キノリン環、またはイソキノリン環を表す。Ｙ１〜Ｙ８が、それぞれ独立に、電荷輸送性基を有していてもよい炭素原子である場合、Ｃ１およびＣ２のうち、少なくとも１つは電荷輸送性基を有していてもよいピリジン環、ピリミジン環、ピラジン環、キノリン環、またはイソキノリン環である。
Ｃ１およびＣ２が、それぞれ独立に、電荷輸送性基を有していてもよいベンゼン環、またはナフタレン環である場合、Ｙ１〜Ｙ８のうち、少なくとも１つは窒素原子である。
【００９０】
＜Ｚ１およびＺ２について＞
式（７）、式（８）および式（１１）におけるＺ１およびＺ２は、それぞれ独立に、塩素原子、臭素原子またはヨウ素原子を表す。Ｚ１は、収率の観点から、臭素原子、またはヨウ素原子であることが好ましく、ヨウ素原子であることがより好ましい。Ｚ２は、収率の観点から、塩素原子、臭素原子、またはヨウ素原子であることが好ましく、臭素原子、ヨウ素原子であることがより好ましい。
【００９１】
ここで、Ｙ１〜Ｙ８が、電荷輸送性基を有していてもよい炭素原子であることが好ましい。さらに、Ｙ１〜Ｙ８が、電荷輸送性基を有していてもよい炭素原子であり、Ｃ１が電荷輸送性基を有していてもよいベンゼン環、またはナフタレン環であり、且つ、Ｃ２が電荷輸送性基を有していてもよいピリジン環、ピリミジン環、ピラジン環、キノリン環、またはイソキノリン環であることが特に好ましい。
Ｙ１〜Ｙ８が、電荷輸送性基を有していてもよい炭素原子である場合、Ｙ１〜Ｙ８の中のいずれか１つ、または複数が窒素原子である場合と比較して、式（１’）〜（３）のいずれか１つで表される縮合環化合物を収率よく製造できるため好ましい。
なお、電荷輸送性基の定義は、上述した縮合環化合物における電荷輸送性基の定義と同じである。
【００９２】
【化１１】
2020111140.tif 000022
【００９３】
式（９）における、Ｙ１〜Ｙ８の定義は、それらの好ましい態様を含めて、式（７）におけるＹ１〜Ｙ８の定義と同じである。また、Ｚ３〜Ｚ４は、それぞれ独立に、塩素原子、臭素原子またはヨウ素原子を表す。
【００９４】
＜Ｄ１およびＤ２について＞
Ｄ１は、電荷輸送性基を有していてもよいベンゼン環、またはナフタレン環を表し、電荷輸送性基を有していてもよいベンゼン環であることが好ましい。Ｄ２は、電荷輸送性基を有していてもよいピリジン環、ピリミジン環、ピラジン環、キノリン環、またはイソキノリン環を表し、電荷輸送性基を有していてもよいピリジン環、ピリミジン環、ピラジン環であることがより好ましく、電荷輸送性基を有していてもよいピラジン環であることが特に好ましい。
【００９５】
＜Ｚ３およびＺ４について＞
式（９）におけるＺ３およびＺ４は、収率の観点から、それぞれ独立に、臭素原子、またはヨウ素原子であることが好ましく、ヨウ素原子であることがより好ましい。
ここで、Ｙ１〜Ｙ８が、電荷輸送性基を有していてもよい炭素原子であることが好ましい。さらに、Ｙ１〜Ｙ８が、電荷輸送性基を有していてもよい炭素原子であり、Ｄ１が電荷輸送性基を有していてもよいベンゼン環であり、且つ、Ｄ２が電荷輸送性基を有していてもよいピリジン環、ピリミジン環、またはピラジン環であることがより好ましい。
Ｙ１〜Ｙ８が、電荷輸送性基を有していてもよい炭素原子である場合、Ｙ１〜Ｙ８の中のいずれか１つ、または複数が窒素原子である場合と比較して、式（１’）〜（３）で表されるいずれか１つの縮合環化合物を収率よく製造できるため好ましい。
なお、電荷輸送性基の定義は、上述した縮合環化合物における電荷輸送性基の定義と同じである。
【００９６】
なお、本発明の一態様に係る縮合環化合物の製造方法は、式（１’）〜（３）のいずれか１つで表される縮合環化合物のなかでも上述した好ましい縮合環化合物が得られる製造方法であることが好ましい。従って、式（７）〜式（１０）で表される化合物の好ましい範囲は、式（１’）〜（３）のいずれか１つで表される縮合環化合物の好ましい範囲に準ずるものである。
【００９７】
＜式（７）で表される化合物と式（８）で表される化合物の反応＞
式（７）で表される化合物と、式（８）で表される化合物とを、触媒および塩基存在下で反応させ、式（１１）で表されるフェナントレン化合物を経由し、直接的に式（１’）〜（３）のいずれか１つで表される縮合環化合物を得ることができる。
式（７）または式（８）で表される原料化合物は、公知の方法に基づいて合成することができ、あるいは市販されている化合物を用いることもできる。
【００９８】
触媒としては、収率の観点から、パラジウム系の触媒が好ましい。
パラジウム触媒としては、例えば、酢酸パラジウム（ＩＩ）、塩化パラジウム（ＩＩ）、ピバル酸パラジウム（ＩＩ）、トリフルオロ酢酸パラジウム、ビス（トリフェニルホスフィン）パラジウム（ＩＩ）ジクロリド、テトラキス（アセトニトリル）パラジウム（ＩＩ）ビス（テトラフルオロほう酸塩）、トリス（ベンジリデンアセトン）パラジウム（０）、テトラキス（トリフェニルホスフィン）パラジウム（０）等が挙げられる。なかでも、収率の観点から、酢酸パラジウム（ＩＩ）が好ましい。
【００９９】
上記パラジウム触媒を使用する際、必要に応じて配位子となる化合物を用いてもよい。配位子としては、例えば、トリシクロヘキシルホスフィン（ＰＣｙ３）、トリターシャリーブチルホスフィン（ＰｔＢｕ３）、ジターシャリーブチルメチルホスフィン（ＰｔＢｕ２Ｍｅ）、トリシクロへキシルホスホニウムテトラフルオロボレート（ＰＣｙ３・ＨＢＦ４）、トリターシャリーブチルホスホニウムテトラフルオロボレート（ＰｔＢｕ３・ＨＢＦ４）、トリターシャリーブチルホスホニウムテトラフェニルボレート（ＰｔＢｕ３・ＨＢＰｈ４）、ジターシャリーブチルメチルホスホニウムテトラフルオロボレート（ＰｔＢｕ２Ｍｅ・ＨＢＦ４）、１，３−ビス（２，６−ジイソプロピルフェニル）イミダゾリウムクロリド（IＰＲ・ＨＣｌ）、１，２−ビス（ジフェニルホスフィノ）エタン（ｄｐｐｅ）、１，２−ビス（ジシクロへキシルホスフィノ）エタン、トリアダマンチルホスフィン等が挙げられる。なかでも、収率の観点から、トリシクロヘキシルホスフィン（ＰＣｙ３）、トリターシャリーブチルホスフィン（ＰｔＢｕ３）、ジターシャリーブチルメチルホスフィン（ＰｔＢｕ２Ｍｅ）、トリシクロへキシルホスホニウムテトラフルオロボレート（ＰＣｙ３・ＨＢＦ４）、トリターシャリーブチルホスホニウムテトラフェニルボレート（ＰｔＢｕ３・ＨＢＰｈ４）、ジターシャリーブチルメチルホスホニウムテトラフルオロボレート（ＰｔＢｕ２Ｍｅ・ＨＢＦ４）（ＰｔＢｕ２Ｍｅ・ＨＢＦ４）、または１，２−ビス（ジフェニルホスフィノ）エタン（ｄｐｐｅ）、が好ましい。トリシクロヘキシルホスフィン（ＰＣｙ３）、トリターシャリーブチルホスフィン（ＰｔＢｕ３）、ジターシャリーブチルメチルホスフィン（ＰｔＢｕ２Ｍｅ）、トリシクロへキシルホスホニウムテトラフルオロボレート（ＰＣｙ３・ＨＢＦ４）、トリターシャリーブチルホスホニウムテトラフェニルボレート（ＰｔＢｕ３・ＨＢＰｈ４）、またはジターシャリーブチルメチルホスホニウムテトラフルオロボレート（ＰｔＢｕ２Ｍｅ・ＨＢＦ４）がより好ましい。
【０１００】
塩基としては、例えば、炭酸ナトリウム、炭酸カリウム、炭酸セシウム、リン酸カリウム、酢酸ナトリウム、酢酸カリウム、ｔ−ブトキシカリウム、ピバル酸カリウム、ピバル酸セシウムが挙げられる。なかでも、収率の観点から、炭酸カリウム、酢酸ナトリウム、酢酸カリウム、またはピバル酸セシウムが好ましく、酢酸カリウム、または酢酸ナトリウムがより好ましい。
【０１０１】
溶媒としては、例えば、ジメチルホルムアミド、ジメチルアセトアミド、Ｎ−メチル−２−ピロリドンが挙げられる。なかでも、収率の観点から、ジメチルホルムアミドまたはジメチルアセトアミドが好ましい。
【０１０２】
反応温度としては、収率の観点から、室温以上２００℃以下が好ましく、１１０℃以上２００℃以下がより好ましく、１３０℃以上２００℃以下が特に好ましい。ここで、室温とは１０℃以上３０℃以下を意味する。
反応雰囲気としては、触媒活性を維持する観点から、乾燥した窒素、または乾燥したアルゴン雰囲気が好ましい。
【０１０３】
＜式（９）で表される化合物と式（１０）で表される化合物の反応＞
式（９）で表される化合物と、式（１０）で表される化合物とを、塩基存在下で反応させ、直接的に式（１’）〜（３）のいずれか１つで表される縮合環化合物を得ることができる。
式（９）または式（１０）で表される化合物は、公知の方法に基づいて製造することができ、あるいは市販されている化合物を用いることもできる。
【０１０４】
塩基としては、例えば、ｔ−ブトキシカリウム、ｔ−ブトキシナトリウム、ｔ−ブトキシリチウムが挙げられる。また、上記塩基に加えて、ｔ−ブチルヒドロペルオキシドを用いてもよい。なかでも、収率の観点から、ｔ−ブトキシカリウムが望ましい。
上記塩基を使用する際、必要に応じて配位子となる化合物を用いてもよい。配位子としては、例えば、ジメチルエチレンジアミン（ＤＭＥＤＡ）、１，１０−フェナントロリン、バソフェナントロリン、４，７−ジメチル−１，１０−フェナントロリン、２，９−ジフェニル−１，１０−フェナントロリン等が挙げられる。
【０１０５】
溶媒としては、式（１０）で表される化合物が液体の場合は、使用しなくてもよい。式（１０）で表される化合物が固体の場合は、加熱により融解させて使用してもよい。式（１０）で表される化合物が融解困難な場合、必要に応じて溶媒を使用してもよい。上記溶媒としては、例えば、ジメチルホルムアミド、ジメチルスルホキシドが挙げられる。なかでも、収率の観点から、式（１０）で表される化合物が液体であることが好ましく、無溶媒で反応を行うことがより好ましい。
【０１０６】
反応温度としては、収率の観点から、室温以上２００℃以下が好ましく、１１０℃以上２００℃以下がより好ましい。必要に応じてマイクロ波照射装置を用いてもよい。マイクロ派照射装置を用いる場合、反応温度が室温以上１１０℃以下であることが好ましい。
反応雰囲気としては、収率の観点から、乾燥した窒素、または乾燥したアルゴン雰囲気であることが好ましい。
【０１０７】
上記のルートで得られた前記式（１’）〜（３）のいずれか１つで表される化合物が、ハロゲン原子（フッ素、塩素、臭素、もしくはヨウ素）、または炭素数２〜１０の飽和炭化水素基を有していてもよいボロニル基を有している場合には、必要に応じて追加のカップリング反応を行ってもよい。
【０１０８】
炭素数２〜１０の飽和炭化水素基を有していてもよいボロニル基としては、前述した（ａ−９）で例示した炭素数２〜１０の飽和炭化水素基を有していてもよいボロニル基と同じものが挙げられる。
【０１０９】
式（４）および（５）のいずれか１つで表される縮合環化合物は、製造時における収量および純度の観点から、式（１２）で表される化合物を出発原料とする製造方法により製造することが好ましい。
すなわち、本発明の一態様に係る縮合環化合物の製造方法は、式（１２）で表される化合物を、触媒および塩基存在下で反応させ、分子内環化反応により式（４）および（５）のいずれか１つで表される縮合環化合物を得る方法を含む。
【０１１０】
【化１２】
2020111140.tif 000023
【０１１１】
＜Ｘ２〜Ｘ１５について＞
Ｘ２〜Ｘ１５は、それぞれ独立に、酸素原子で置換されていてもよい窒素原子、または、電荷輸送性基を有していてもよい炭素原子を表す；
Ｘ２〜Ｘ４のうち、少なくとも２つは電荷輸送性基を有していてもよい炭素原子である；
Ｘ５〜Ｘ８のうち、少なくとも２つは電荷輸送性基を有していてもよい炭素原子である；
Ｘ１３〜Ｘ１５のうち、少なくとも１つは電荷輸送性基を有していてもよい炭素原子である；
Ｘ９およびＸ１２は電荷輸送性基を有していてもよい炭素原子である；
Ｘ２〜Ｘ１５が有する電荷輸送性基のうち、隣り合う２つの電荷輸送性基は、互いに結合して環を形成していてもよい；
Ｘ１４およびＸ１５のうち、少なくとも１つが、環を形成している電荷輸送性基を有する炭素原子である場合、該環の環構造を構成する原子、および、Ｘ１３〜Ｘ１５のうち、少なくとも１つは酸素原子で置換されていてもよい窒素原子であり；
Ｘ１４およびＸ１５が、いずれも環を形成している電荷輸送性基を有する炭素原子ではない場合、Ｘ１４およびＸ１５のうち、少なくとも１つは酸素原子で置換されていてもよい窒素原子である。
なお、電荷輸送性基の定義は、上述した縮合環化合物における電荷輸送性基の定義と同じである。
【０１１２】
＜Ｚ５について＞
式（１２）におけるＺ５は、塩素原子、臭素原子またはヨウ素原子を表す。Ｚ５は、原料入手の容易性の観点から、塩素原子、または臭素原子であることが好ましく、塩素原子であることがより好ましい。
なお、本発明の一態様に係る縮合環化合物の製造方法は、式（４）または（５）のいずれか１つで表される縮合環化合物のなかでも上述した好ましい縮合環化合物が得られる製造方法であることが好ましい。従って、式（１２）で表される化合物の好ましい範囲は、式（４）または（５）のいずれか１つで表される縮合環化合物の好ましい範囲に準ずるものである。
【０１１３】
上記触媒としては、収率の観点から、パラジウム系の触媒が好ましい。
パラジウム触媒としては、例えば、酢酸パラジウム（ＩＩ）、塩化パラジウム（ＩＩ）、ピバル酸パラジウム（ＩＩ）、トリフルオロ酢酸パラジウム、ビス（トリフェニルホスフィン）パラジウム（ＩＩ）ジクロリド、テトラキス（アセトニトリル）パラジウム（ＩＩ）ビス（テトラフルオロほう酸塩）、トリス（ベンジリデンアセトン）パラジウム（０）、テトラキス（トリフェニルホスフィン）パラジウム（０）等が挙げられる。なかでも、収率の観点から、酢酸パラジウム（ＩＩ）が好ましい。
【０１１４】
上記パラジウム触媒を使用する際、必要に応じて配位子となる化合物を用いてもよい。配位子としては、例えば、２-ジシクロヘキシルホスフィノ−２’，４’，６’−トリイソプロピルビフェニル（Ｘｐｈｏｓ）、トリシクロヘキシルホスフィン（ＰＣｙ３）、トリターシャリーブチルホスフィン（ＰｔＢｕ３）、トリシクロへキシルホスホニウムテトラフルオロボレート（ＰＣｙ３・ＨＢＦ４）、トリターシャリーブチルホスホニウムテトラフルオロボレート（ＰｔＢｕ３・ＨＢＦ４）、トリターシャリーブチルホスホニウムテトラフェニルボレート（ＰｔＢｕ３・ＨＢＰｈ４）、１，３−ビス（２，６−ジイソプロピルフェニル）イミダゾリウムクロリド（IＰＲ・ＨＣｌ）、１，２−ビス（ジフェニルホスフィノ）エタン（ｄｐｐｅ）、１，２−ビス（ジシクロへキシルホスフィノ）エタン、トリアダマンチルホスフィン等が挙げられる。なかでも、収率の観点から、２-ジシクロヘキシルホスフィノ−２’，４’，６’−トリイソプロピルビフェニル（Ｘｐｈｏｓ）、トリシクロヘキシルホスフィン（ＰＣｙ３）、トリシクロへキシルホスホニウムテトラフルオロボレート（ＰＣｙ３・ＨＢＦ４）、１，２−ビス（ジフェニルホスフィノ）エタン（ｄｐｐｅ）が好ましく、２-ジシクロヘキシルホスフィノ−２’，４’，６’−トリイソプロピルビフェニル（Ｘｐｈｏｓ）が特に好ましい。
【０１１５】
塩基としては、例えば、炭酸ナトリウム、炭酸カリウム、炭酸セシウム、リン酸カリウム、酢酸ナトリウム、酢酸カリウム、ｔ−ブトキシカリウム、ピバル酸カリウム、ピバル酸セシウムが挙げられる。なかでも、収率の観点から、炭酸カリウム、リン酸カリウム、酢酸カリウム、または酢酸ナトリウムが好ましく、炭酸カリウム、またはリン酸カリウムがより好ましい。
溶媒としては、例えば、テトラヒドロフラン、トルエン、ジメチルホルムアミド、ジメチルアセトアミド、Ｎ−メチル−２−ピロリドンが挙げられる。なかでも、収率の観点から、テトラヒドロフランまたはトルエンが好ましい。
反応温度としては、収率の観点から、室温以上２００℃以下であることが好ましく、室温℃以上１５０℃以下がより好ましく、室温℃以上１００℃以下が特に好ましい。なお、室温の定義は、上述した縮合環化合物の製造方法における定義と同じである。
反応雰囲気としては、触媒活性を維持する観点から、乾燥した窒素、または乾燥したアルゴン雰囲気が好ましい。
【０１１６】
＜有機ＥＬ素子用材料＞
式（１）で表される縮合環化合物は、有機ＥＬ素子用材料として使用することができる。従って、本発明の一態様に係る有機ＥＬ素子用材料は、式（１）で表される縮合環化合物を含む。なお、式（１）で表される縮合環化合物は、電荷輸送特性や素子寿命の点で、高純度であることが好ましい。具体的には、ハロゲン原子や遷移金属元素による不純物や、製造原料や副生成物等の不純物が極力少ないものが好ましい。
式（１）で表される縮合環化合物を含む有機ＥＬ素子用材料は、発光層、または電子輸送性の層（陰極と発光層との間の電子輸送性を有する各層であり、具体的には、電子注入層、電子輸送層等が挙げられる）を形成する材料として用いることができる。なかでも、電子輸送性の層の材料として用いられることが好ましく、電子輸送層の材料として用いられることが特に好ましい。
【０１１７】
式（１）で表される縮合環化合物を有機ＥＬ素子の発光層の材料として使用する場合には、該縮合環化合物を単独で使用してもよいし、公知の発光ホスト材料にドープして使用してもよいし、公知の発光ドーパントをドープして使用してもよい。当該公知の材料については後述する。
【０１１８】
式（１）で表される縮合環化合物を含有する電子注入層、電子輸送層、または発光層を形成する方法としては、例えば、真空蒸着法、スピンコート法、キャスト法等の公知の方法を適用することができる。
スピンコート法、キャスト法等の塗布法に用いられる有機ＥＬ素子用材料は、式（１）で表される縮合環化合物に加えて、有機溶媒を含む。有機溶媒としては特に制限はないが、例えば、モノクロロベンゼンおよびオルトジクロロベンゼン等が挙げられる。有機溶媒はこれらを２種以上組み合わせたものであってもよい。所望の塗工性能を発揮するべく有機溶媒が選択されて、有機ＥＬ素子用材料の粘度や濃度が調整されていることが好ましい。
【０１１９】
＜有機ＥＬ素子＞
本発明の一態様に係る有機ＥＬ素子は、上記式（１）で表される縮合環化合物を含む層を備える。
図１は、本発明の一態様に係る有機ＥＬ素子の積層構成の一例を示す概略断面図である。以下、図１を参照しながら本態様に係る有機ＥＬ素子について説明する。なお、図１に示す有機ＥＬ素子は、いわゆるボトムエミッション型の素子構成を有したものであると、本発明の一態様に係る有機ＥＬ素子はボトムエミッション型の素子構成に限定されるものではない。すなわち、本発明の一態様に係る有機ＥＬ素子は、トップエミッション型の素子構成であってもよく、その他の公知の素子構成であってもよい。
【０１２０】
有機ＥＬ素子１００の基本的な構造としては、基板１、陽極２、正孔注入層３、電荷発生層４、正孔輸送層５、発光層６、電子輸送層７、電子注入層８、および陰極９をこの順で含む。但し、これらの層のうちの一部の層が省略されていてもよく、また逆に他の層が追加されていてもよい。例えば、電荷発生層４が省略され、正孔注入層３上に正孔輸送層５が直接設けられていてもよく、発光層６と電子輸送層７との間に正孔阻止層が設けられていてもよい。また、例えば電子注入層の機能と電子輸送層の機能とを単一の層で併せ持つ電子注入・輸送層のような、複数の層が有する機能を併せ持った単一の層を、当該複数の層の代わりに備えた構成であってもよい。
【０１２１】
そして、本態様に係る有機ＥＬ素子において、発光層、電子輸送層、および電子注入層からなる群より選ばれる１つ以上の層は、式（１）で表される縮合環化合物を含む。
発光層、電子輸送層、および電子注入層のうち、式（１）で表される縮合環化合物を含む層は、該縮合環化合物と共に、公知の材料の中から選択される任意の１種以上を含有していてもよい。また、発光層、電子輸送層、および電子注入層のうち、式（１）で表される縮合環化合物を含まない層は、公知の材料から選択される任意の１種以上を含有することが好ましい。
【０１２２】
有機ＥＬ素子１００の陽極２および陰極９は、電気的な導体を介して電源に接続されている。陽極２と陰極９との間に電圧を印加することにより、有機ＥＬ素子１００は作動、発光する。
正孔は陽極２で有機ＥＬ素子１００内に注入され、電子は陰極９で有機ＥＬ素子１００内に注入される。
なお、本態様に係る有機ＥＬ素子１００は、陽極２が基板１に接して設けられている。基板と接触する電極は便宜上、下側電極と呼ばれる。但し、本態様はかかる構成に限定されるものではなく、陽極に代えて陰極が基板に接して設けられて下側電極となっていてもよく、基板と陽極または陰極とが接しておらず、陽極または陰極が他の層を介して基板上に積層されていてもよい。
【０１２３】
＜基板１＞
基板は、所望とする有機ＥＬ素子の発光方向（光が取り出される方向）に応じて光透過性を適宜選択すればよい。すなわち、基板は光透過性を有していてもよく、有していなくても（所定の波長を有する光に対して不透明であっても）よい。基板が光透過性を有するか否かは、例えば、当該基板から有機ＥＬ素子の発光に由来する光が所望の量以上観察されるか否かにより確認できる。
光透過性を有する基板として、透明ガラス板またはプラスチック板が一般的に採用される。但し、基板はこれらに何ら限定されない。基板は、例えば、多重の材料層を含む複合構造であってもよい。
【０１２４】
＜陽極２＞
基板１上には陽極２が設けられている。発光が陽極を通過して取り出される構成の有機ＥＬ素子の場合、陽極は当該発光を通すかまたは実質的に通す材料で形成される。
陽極に用いられる透明材料としては、例えば、インジウム−錫酸化物（ＩＴＯ；Indium Tin Oxide）、インジウム−亜鉛酸化物（ＩＺＯ；Indium Zinc Oxide）、酸化錫、アルミニウム・ドープ型酸化錫、マグネシウム−インジウム酸化物、ニッケル−タングステン酸化物、その他の金属酸化物；窒化ガリウム等の金属窒化物；セレン化亜鉛等の金属セレン化物；硫化亜鉛等の金属硫化物；等が挙げられる。
陽極は、プラズマ蒸着されたフルオロカーボンで改質することができる。
なお、陰極側のみから光を取り出す構成の有機ＥＬ素子の場合、陽極の透過特性は重要ではなく、陽極の材料として透明、不透明または反射性の任意の導電性材料を使用することができる。従って、この場合の陽極に用いられる材料の一例としては、金、イリジウム、モリブデン、パラジウム、白金等が挙げられる。
【０１２５】
＜正孔輸送性の層（正孔注入層３、正孔輸送層５）＞
陽極２と発光層６との間には、正孔輸送性の層が設けられる。
正孔輸送性の層とは、陽極と発光層との間に設けられた正孔輸送性を有する層であり、正孔注入層、正孔輸送層等である。正孔輸送性の層が陽極と発光層との間に複数設けられていてもよい。正孔注入層や正孔輸送層は、陽極より注入された正孔を発光層に伝達する機能を有する。これらの層を陽極と発光層との間に介在させることにより、正孔がより低い電界で発光層に注入される。
なお、正孔輸送層は、図１に示す実施形態においては単層からなっているが、複数層、例えば、陽極側の第一正孔輸送層と、陰極側の第二正孔輸送層とからなっていてもよい。この２層構成の正孔輸送層の場合、第一正孔輸送層は第二正孔輸送層と比較して正孔輸送能に優れた層であり、第二正孔輸送層が第一正孔輸送層と比較して電子阻止能に優れた層であることが好ましい。第二正孔輸送層は、一般に電子阻止層と称されることもある。
【０１２６】
公知の正孔輸送性を有する材料（正孔注入材料、正孔輸送材料、電子阻止材料等を含む）としては、例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、導電性高分子オリゴマー、特にチオフェンオリゴマー等が挙げられる。これらのうち、ポルフィリン化合物、芳香族第三級アミン化合物、スチリルアミン化合物が好ましく、特に芳香族第三級アミン化合物が好ましい。
【０１２７】
上記芳香族第三級アミン化合物およびスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）、３−［４−［１，１’−ビフェニル−４−イル］（９，９−ジメチルフルオレン−２−イル）アミノ］フェニル］−９−フェニル−９Ｈ−カルバゾール、および４，４’−ビス［Ｎ−フェニル−Ｎ−（９−フェニルカルバゾール−３−イル）アミノ］−１，１’−ビフェニル］、Ｎ，Ｎ−ビス［４−（ジベンゾフラン−４−イル）フェニル］−Ｎ−（ｐ−テルフェニル−４−イル）アミン等が挙げられる。
【０１２８】
また、ｐ型−Ｓｉ、ｐ型−ＳｉＣ等の無機化合物も正孔注入材料、正孔輸送材料として使用することができる。
正孔注入層および正孔輸送層は、上記材料から選ばれる１種以上からなる単層構造であってもよく、同一組成または異種組成の複数層からなる積層構造であってもよい。
【０１２９】
＜電荷発生層４＞
正孔注入層３と正孔輸送層５との間には、電荷発生層が設けられていてもよい。
電荷発生層の材料としては、例えば、ジピラジノ[２，３−ｆ：２’，３’−ｈ]キノキサリン−２，３，６，７，１０，１１−ヘキサカルボニトリル（ＨＡＴ−ＣＮ）が挙げられる。
【０１３０】
＜発光層６＞
正孔輸送層５と電子輸送層７または後述する正孔阻止層との間には、発光層６が設けられている。
発光層は、燐光発光材料、蛍光発光材料、または熱活性化遅延蛍光発光材料を含み、この領域で電子・正孔対が再結合された結果として発光を生ずる。
蛍光発光材料は、一重項状態の蛍光の放出を主として利用するものであり、熱活性化遅延蛍光は、一重項状態の蛍光の放出に加えて、熱により三重項状態を一重項状態へ逆変換して蛍光を放出するものである。
【０１３１】
発光層は、低分子材料およびポリマー材料のいずれか含む単一材料からなっていてもよいが、より一般的には、ゲスト化合物でドーピングされたホスト材料からなっている。発光は主としてドーパントから生じ、任意の色を呈することができる。
ホスト材料としては、例えば、ビフェニル基、フルオレニル基、トリフェニルシリル基、カルバゾール基、ピレニル基、またはアントラニル基を有する化合物が挙げられる。より具体的には、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、２−（９−フェニルカルバゾール−３−イル）−９−［４−（４−フェニルフェニルキナゾリン−２−イル）カルバゾール、９，１０−ビス（ビフェニル）アントラセン、２−（１０−フェニル−９−アントラセニル）ベンゾ［ｂ］ナフト［２，３−ｄ］フラン、式（１）で表される縮合環化合物等が挙げられる。
ホスト材料としては、後述する電子輸送材料、前述した正孔輸送性を有する材料、正孔・電子再結合を助ける（サポート）別の材料、またはこれら材料の組み合わせであってもよい。
【０１３２】
蛍光ドーパントとしては、例えば、アントラセン、ピレン、テトラセン、キサンテン、ペリレン、ルブレン、クマリン、ローダミン、キナクリドン、ジシアノメチレンピラン化合物、チオピラン化合物、ポリメチン化合物、ピリリウム、チアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物、式（１）〜（３）のいずれか１つで表される縮合環化合物等が挙げられる。蛍光ドーパントはこれらから選ばれる２種以上を組み合わせたものであってもよい。
燐光ドーパントとしては、例えば、イリジウム、白金、パラジウム、オスミウム等の遷移金属の有機金属錯体が挙げられる。
熱活性化遅延蛍光ドーパントとしては、例えば、カルバゾール誘導体等が挙げられる。
【０１３３】
蛍光ドーパント、燐光ドーパント、熱活性化遅延蛍光ドーパントの具体例としては、Ａｌｑ３（トリス（８−ヒドロキシキノリン）アルミニウム）、ＤＰＡＶＢｉ（４，４’−ビス［４−（ジ−ｐ−トリルアミノ）スチリル］ビフェニル）、ペリレン、ビス［２−（４−ｎ−ヘキシルフェニル）キノリン］（アセチルアセトナート）イリジウム（ＩＩＩ）、Ｉｒ（ＰＰｙ）３（トリス（２−フェニルピリジン）イリジウム（ＩＩＩ））、およびＦＩｒＰｉｃ（ビス（３，５−ジフルオロ−２−（２−ピリジル）フェニル−（２−カルボキシピリジル）イリジウム（ＩＩＩ）））、１，６−ピレンジアミン，Ｎ１，Ｎ６−ビス（［１，１’−ビフェニル］−３−イル）−Ｎ１，Ｎ６−ビス（４−ジベンゾフラニル）−、１，２，４，５−テトラキス（カルバゾル−９−イル）−３，６−ジシアノベンゼン（４Ｃｚ−ＩＰＮ）等が挙げられる。
発光層は単層構造であってもよく、同一組成または異種組成の複数層からなる積層構造であってもよい。
【０１３４】
＜電子輸送性の層（電子輸送層７、電子注入層８）＞
電子輸送層７は、電子注入層８と、発光層６との間に設けられている。
電子輸送層は、電子注入層より注入された電子を発光層に伝達する機能を有する。電子輸送層を電子注入層と発光層との間に介在させることにより、電子がより低い電界で発光層に注入される。
なお、電子輸送層は、図１に示す態様においては単層からなっているが、複数層、例えば、陽極側の第一電子輸送層と、陰極側の第二電子輸送層とからなっていてもよい。この２層構成の電子輸送層の場合、第二電子輸送層が第一正孔輸送層と比較して電子輸送能に優れた層であり、第一電子輸送層が第二電子輸送層と比較して正孔阻止能に優れた層であることが好ましい。第一電子輸送層は、一般に正孔阻止層と称されることもある。正孔阻止層は、キャリアバランスを改善させることができる。電子輸送層が複数層からなる場合、式（１’）〜（５）のいずれか１つで表される縮合環化合物は、いずれか１つの層に含まれていてもよく、２層以上に含まれていてもよい。
電子輸送層が式（１）で表される縮合環化合物を含む場合、電子輸送層は式（１）で表される縮合環化合物のみからなっていてもよく、後述する公知の電子輸送材料をさらに含んでいてもよい。
【０１３５】
電子輸送層は電子輸送性材料を含む。電子輸送性材料としては、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、またはビス（２−メチル−８−キノリナート）−２−ナフトラートガリウム、２−［３−（９−フェナントレニル）−５−（３−ピリジニル）フェニル］−４，６−ジフェニル−１，３，５−トリアジン、２−（４，’’−ジ−２−ピリジニル［１，１’：３’，１’’−テルフェニル］−５−イル）−４，６−ジフェニル−１，３，５−トリアジン、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、ビス（１０−ヒドロキシベンゾ［ｈ］キノリナート）ベリリウム）、式（１）で表される縮合環化合物等が挙げられる。
【０１３６】
電子注入層は、電子注入性を向上させ、素子特性（例えば、発光効率、定電圧駆動、または高耐久性）を向上させることができる。
式（１）で表される縮合環化合物以外の電子注入層の材料として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃ等の各種酸化物、窒化物、または酸化窒化物等の無機化合物等も使用できる。
【０１３７】
＜陰極９＞
電子注入層８上には陰極９が設けられている。
陽極を通過した発光のみが取り出される構成の有機ＥＬ素子の場合、前述したように陰極は任意の導電性材料から形成することができる。望ましい陰極材料としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【０１３８】
以上説明した本発明の一態様に係る有機ＥＬ素子１００は、前述したように、発光層６、電子輸送層５、および電子注入層３からなる群より選ばれる１つ以上は、式（１）で表される縮合環化合物を含む。
式（１）で表される縮合環化合物は、従来のジベンゾ［ｇ，ｐ］クリセンを用いた場合と比較して、有機ＥＬ素子、特に燐光発光性の発光層、蛍光発光性の発光層、または電子輸送層に用いた場合、駆動電圧が低減された有機ＥＬ素子が得られる。従って、従来の有機ＥＬ素子におけるジベンゾ［ｇ，ｐ］クリセン化合物を、式（１）で表される縮合環化合物で置き換えることで、駆動電圧が低減された有機ＥＬ素子を提供できる。
また、式（１）で表される縮合環化合物は、ねじれた構造をしているため、式（１１）で表されるような平面性の高い化合物と比較して、アモルファス性が高い。従って、式（１）で表される縮合環化合物は、長期的に安定なアモルファス膜を形成する観点から、長期の使用に耐え得る有機ＥＬ素子を提供できる。
【０１３９】
式（１）で表される縮合環化合物は、有機ＥＬ素子用材料、例えば、発光層材料、電子輸送材料、電子注入材料として使用できる。式（１）で表される縮合環化合物を用いた有機ＥＬ素子は、駆動電圧を低減することができる。さらに、式（１）で表される縮合環化合物は、有機ＥＬ素子への使用に限られず、電子写真感光体、光電変換素子、太陽電池、イメージセンサー等の有機光導電材料への分野にも使用できる。
【実施例】
【０１４０】
以下、本発明を実施例に基づきさらに詳細に説明するが、本発明はこれらの実施例に限定して解釈されるものではない。なお、用いた分析方法および測定方法は以下のとおりである。【０１４１】
［材料純度測定（ＨＰＬＣ分析）］
測定装置：東ソー社製  マルチステーションＬＣ−８０２０（製品名）
測定条件：カラム  Ｉｎｅｒｔｓｉｌ  ＯＤＳ−３Ｖ（４．６ｍｍΦ×２５０ｍｍ）
検出器  ＵＶ検出（波長  ２５４ｎｍ）、
溶離液  メタノール／テトラヒドロフラン＝９／１（ｖ／ｖ比）
［ＮＭＲ測定］
ＮＭＲ測定は、ＪＥＯＬ  ＪＮＭ−ＥＣＡ−６００（日本電子社製、製品名）を用いて行った。【０１４２】
［質量分析］
質量分析装置：日立製作所社製  Ｍ−８０Ｂ（製品名）
測定方法：ＦＤ−ＭＳ分析
［単結晶Ｘ線構造解析］
単結晶Ｘ線構造解析は、微結晶用高輝度Ｘ線構造解析装置  ＸｔａＬＡＢ  Ｐ２００  ＭＭ００７ＨＦ−Ｎ（リガク社製、製品名）を用いて行った。【０１４３】
［ガラス転移温度分析］
ガラス転移温度の測定は、ＤＳＣ７０２０（日立ハイテクサイエンス社製、製品名）を用いて行った。上記ＤＳＣの測定条件は以下のとおりである。なお、測定は、窒素雰囲気下（流量５０ｍｌ／ｍｉｎ）にて行った。また、ファーストヒーティング、ファーストクーリング、セカンドヒーティングの順に行い、セカンドヒーティングの際のガラス転移温度を試料のガラス転移温度とした。
試料量  ：５〜１０ｍｇ
測定条件：
＜ファーストヒーティング＞
昇温速度：１０℃／ｍｉｎ
測定温度範囲：３０℃〜４００℃
＜ファーストクーリング＞
ドライアイスによる急冷
＜セカンドヒーティング＞
昇温速度：５℃／ｍｉｎ
測定温度範囲：３０℃〜３５０℃【０１４４】
［有機ＥＬ素子の発光特性］
測定装置：トプコンテクノハウス社製ＬＵＭＩＮＡＮＣＥＭＥＴＥＲ（ＢＭ−９）【０１４５】
［合成例−１]（３−［（２−ブロモフェニル）エチニル］ピリジンの合成）
【化１３】
2020111140.tif 000024
【０１４６】
窒素気流下、３００ｍＬの二口ナスフラスコ中に１−ブロモ−２−エチニルベンゼン  １．９９ｇ（１１．０ｍｍｏｌ）、３−ヨードピリジン  ２．０５ｇ（１０．０ｍｍｏｌ）、ジクロロビス（トリフェニルホスフィン）パラジウム  ２１１ｍｇ（０．３０ｍｍｏｌ）、ヨウ化銅  １１４ｍｇ（０．６０ｍｍｏｌ）、テトラヒドロフラン  ５０ｍＬ、およびトリエチルアミン  ５０ｍＬを加え、室温で２時間撹拌した。その後、１００ｍＬの飽和塩化アンモニウム水溶液を加えて撹拌した。次いで、水層と有機層を分液し、得られた有機層を無水硫酸ナトリウムで乾燥後、減圧下に濃縮した。得られた濃縮物からカラムクロマトグラフィー（ヘキサン：酢酸エチル＝１０：１，ｖ／ｖ）により、３−［（２−ブロモフェニル）エチニル］ピリジンの淡黄色液体を２.４０ｇ（９．３０ｍｍｏｌ）単離した（収率９３％）。
化合物の同定は１Ｈ−ＮＭＲ測定により行った。
１Ｈ−ＮＭＲ（ＣＤＣｌ３）；８．７９（ｄｄ，１Ｈ），８.５５（ｄｄ，１Ｈ），７．８４（ｄｔ，１Ｈ），７．６１（ｄｄ，１Ｈ），７．５５（ｄｄ，１Ｈ），７．２９（ｔｄ，１Ｈ），７．２８（ｔｄ，１Ｈ），７．２０（ｔｄ，１Ｈ）【０１４７】
［合成例−２]（４−［（２−ブロモフェニル）エチニル］ピリジンの合成）
【化１４】
2020111140.tif 000025
【０１４８】
窒素気流下、３００ｍＬの二口ナスフラスコ中に１−ブロモ−２−エチニルベンゼン  １．８０ｇ（９．９０ｍｍｏｌ）、４−ヨードピリジン  １．８５ｇ（９．００ｍｍｏｌ）、ジクロロビス（トリフェニルホスフィン）パラジウム  １９０ｍｇ（０．２７ｍｍｏｌ）、ヨウ化銅  ８３.０ｍｇ（０．４３ｍｍｏｌ）、テトラヒドロフラン  ４５ｍＬ、およびトリエチルアミン  ４５ｍＬを加え、室温で２時間撹拌した。その後、１００ｍＬの飽和塩化アンモニウム水溶液を加えて撹拌した。次いで、水層と有機層を分液し、得られた有機層を無水硫酸ナトリウムで乾燥後、減圧下に濃縮した。得られた濃縮物からカラムクロマトグラフィー（ヘキサン：酢酸エチル＝１０：１，ｖ／ｖ）により４−［（２−ブロモフェニル）エチニル］ピリジンの茶色液体を２.３３ｇ（９．００ｍｍｏｌ）単離した（収率＞９９％）。
化合物の同定は１Ｈ−ＮＭＲ測定により行った。
１Ｈ−ＮＭＲ（ＣＤＣｌ３）；８．６０（ｄｄ，２Ｈ），７.６２（ｄｄ，１Ｈ），７．５６（ｄｄ，１Ｈ），７．４１（ｄｄ，２Ｈ），７．３１（ｔｄ，１Ｈ），７．２２（ｔｄ，１Ｈ）【０１４９】
［実施例−１]（化合物（１Ｂａ−１）の合成）
【化１５】
2020111140.tif 000026
【０１５０】
窒素気流下、３００ｍＬの二口ナスフラスコ中に３−［（２−ブロモフェニル）エチニル］ピリジン  ２．２７ｇ（８．８０ｍｍｏｌ）、２−ヨードビフェニル  ２．２４ｇ（８．００ｍｍｏｌ）、酢酸パラジウム  ３５８．４ｍｇ（１．６０ｍｍｏｌ）、トリシクロへキシルホスホニウムテトラフルオロボレート  ８５７ｍｇ（２．３３ｍｍｏｌ）、酢酸カリウム  ２．３５ｇ（２４．０ｍｍｏｌ）、およびＮ，Ｎ−ジメチルホルムアミド  ８０ｍＬを加え、１３０℃で１２時間撹拌した。室温まで冷却後、５０ｍＬのジクロロメタンを加え希釈した。不溶物を濾過にて除去した後、８０ｍＬの純水を添加し攪拌した。次いで、水層と有機層を分液し、得られた有機層を無水硫酸ナトリウムで乾燥後、減圧下で濃縮した。得られた濃縮物からカラムクロマトグラフィーにより黄色の粗精製物を分取した（ヘキサン：酢酸エチル＝３：１，ｖ／ｖ）。得られた粗精製物を再結晶（熱エタノール）することにより、ベンゾ［ｆ］フェナントロ［９，１０−ｈ］イソキノリンの無色粉末を１．２２ｇ（３．７２ｍｍｏｌ）単離した（収率４６．５％、ＨＰＬＣ純度９９．９１％）。化合物（１Ｂａ−１）の昇華温度は、２４０℃であり、昇華品の化合物（１Ｂａ−１）は粉末状であることを確認した。
化合物の同定は１Ｈ−ＮＭＲ測定により行った。
１Ｈ−ＮＭＲ（ＣＤＣｌ３）；９．９６（ｓ，１Ｈ），８．７９（ｄ，１Ｈ），８．７５−８．７０（ｍ，４Ｈ），８．６８（ｄ，１Ｈ），８．６４（ｄｄ，１Ｈ），８．４６（ｄ，１Ｈ），７．７６−７．６７（ｍ，５Ｈ），７．６５（ｔｄ，１Ｈ）【０１５１】
［実施例−２]（化合物（１Ｂａ−７）の合成）
【化１６】
2020111140.tif 000027
【０１５２】
窒素気流下、１００ｍＬの二口ナスフラスコ中に５−［（２−ブロモフェニル）エチニル］−２−（４−クロロフェニル）ピリジン  ３６９ｍｇ（１．００ｍｍｏｌ）、２−ヨードビフェニル  ２８１ｍｇ（１．００ｍｍｏｌ）、酢酸パラジウム  １２．３ｍｇ（０．０５ｍｍｏｌ）、トリシクロへキシルホスホニウムテトラフルオロボレート  ３７．９ｍｇ（０．１０ｍｍｏｌ）、酢酸カリウム  ２９６ｍｇ（３．００ｍｍｏｌ）、およびＮ，Ｎ−ジメチルホルムアミド  １０ｍＬを加え、１５０℃で２４時間撹拌した。室温まで冷却後、１５ｍＬの純水を添加し攪拌した。析出した固体をろ過で回収し、ヘキサンおよび酢酸エチルで洗浄することで、化合物（１Ｂａ−７）の粉末を１５３ｍｇ（０．３５ｍｍоｌ）単離した（収率３５％）。
化合物の同定は１Ｈ−ＮＭＲ測定により行った。
１Ｈ−ＮＭＲ（ＣＤＣｌ３）；１０．０５（ｓ，１Ｈ），８．８９（ｓ，１Ｈ），８．８６−８．６８（ｍ，６Ｈ），８．２９（ｔ，１Ｈ），８．１６（ｄｔ，１Ｈ），７．８０−７．６５（ｍ，６Ｈ），７．５３−７．４４（ｍ，２Ｈ）【０１５３】
［実施例−３]（化合物（１Ｂａ−１８）の合成）
【化１７】
2020111140.tif 000028
#【０１５４】
窒素気流下、３００ｍＬの二口ナスフラスコ中に５−［（２−ブロモフェニル）エチニル］−２−メトキシピリジン  ２．３０ｇ（８．００ｍｍｏｌ）、２−ヨードビフェニル  ２．２４ｇ（８．００ｍｍｏｌ）、酢酸パラジウム  ８９．６ｍｇ（０．４０ｍｍｏｌ）、ジｔｅｒｔ−ブチルメチルホスホニウムテトラフルオロボレート  １９８．４ｍｇ（０．８０ｍｍｏｌ）、酢酸カリウム  ２．３５ｇ（２４．０ｍｍｏｌ）、Ｎ，Ｎ−ジメチルホルムアミド  ８０ｍＬを加え、１３０℃で３５時間撹拌した。室温まで冷却後、１６０ｍＬの純粋を添加し攪拌した。その後、生じた沈殿を２００ｍＬの純水で洗浄しながら濾過にて回収した。得られた固体を１００ｍＬのジクロロメタンに溶かし、無水硫酸ナトリウムで乾燥後、減圧下で濃縮した。残渣をカラムクロマトグラフィーすることにより（ヘキサン：クロロホルム＝１：１  ，ｖ／ｖ）、赤色の粗精製物を得た。得られた粗精製物を少量の酢酸エチルに溶解させ、エタノールで再沈殿させた。生じた沈殿をエタノールで洗浄しながら濾過で回収し、２−メトキシベンゾ［ｈ］フェナントロ［９，１０−ｆ］イソキノリンの淡黄色粉末を８２８ｍｇ（２．３０ｍｍｏｌ）単離した（収率２９％）。
化合物の同定は１Ｈ−ＮＭＲ測定により行った。
１Ｈ−ＮＭＲ（ＣＤＣｌ３）；９．５８（ｓ，１），８．７３（ｄｄ，１Ｈ），８．７２（ｄｄ，１Ｈ），８．６９−８．６６（ｍ，２Ｈ），８．６４（ｄｄ，１Ｈ），８．６０（ｄｄ，１Ｈ），７．８４（ｓ，１Ｈ），７．７３−７．６３（ｍ，６Ｈ），４．１５（ｓ，３Ｈ）【０１５５】
［実施例−４]（化合物（１Ｂａ−３０）の合成）
【化１８】
2020111140.tif 000029
【０１５６】
１００ｍＬのナスフラスコ中に２−メトキシベンゾ［ｈ］フェナントロ［９，１０−ｆ］イソキノリン  ５３８．５ｍｇ（１．５ｍｍｏｌ）、パラトルエンスルホン酸一水和物  １４．３ｇ（７５ｍｍｏｌ）、塩化リチウム  ３.１８ｇ（７５ｍｍｏｌ）、Ｎ，Ｎ−ジメチルホルムアミド  １５ｍＬを加え、１２０度で４時間撹拌した。室温まで冷却後、１.０Ｍ  水酸化ナトリウム水溶液  ４０ｍＬを加え、飽和炭酸水素ナトリウム水溶液をｐＨ７．０付近になるまで添加した。生じた黄色沈殿を純粋で洗浄しながら、濾過にて回収し、減圧下で、水分を除去した。
窒素気流下、１００ｍＬ二口ナスフラスコに、得られた黄色固体、ジクロロメタン  １５ｍＬ、ピリジン  ２４２μＬ（３.０ｍｍｏｌ）を加え、室温で撹拌した。０度まで冷却後、トリフルオロメタンスルホン酸無水物４００μＬ（２.３８ｍｍｏｌ）を滴下しながら添加し、室温でさらに１時間撹拌した。飽和炭酸水素ナトリウム水溶液  １５ｍＬを加え、１５分撹拌した。水層と有機層を分液し、得られた有機層を無水硫酸ナトリウムで乾燥後、減圧下で濃縮した。残渣をカラムクロマトグラフィーすることにより（ヘキサン：クロロホルム＝１：１  ，ｖ／ｖ）、ベンゾ［ｈ］フェナントロ［９，１０−ｆ］イソキノリン−２−イル  トリフルオロメタンスルホナートの淡黄色固体を７０４．９ｍｇ（１.４８ｍｍｏｌ）単離した（収率９８％）。
化合物の同定は１Ｈ−ＮＭＲ測定により行った。
１Ｈ−ＮＭＲ（ＣＤＣｌ３）；９．７５（ｓ，１Ｈ），８．７７−８．７４（ｍ，３Ｈ），８．６７（ｔ，２Ｈ），８．５６（ｄ，１Ｈ），８．３１（ｓ，１Ｈ），７．８４−７．６７（ｍ，６Ｈ）【０１５７】
［実施例−５]（化合物（１Ｂａ−３９）の合成）
【化１９】
2020111140.tif 000030
窒素気流下、ネジ口試験管中にベンゾ［ｈ］フェナントロ［９，１０−ｆ］イソキノリン−２−イル  トリフルオロメタンスルホナート４７．７ｍｇ（１００μｍｏｌ）、４−シアノフェニルボロン酸  １４．７ｍｇ（１００μｍｏｌ）、テトラキストリフェニルホスフィンパラジウム  １１．５ｍｇ（１０μｍｏｌ）、炭酸カリウム  ４１．４ｍｇ（３００μｍｍｏｌ）、トルエン  ５００μＬ、エタノール  ３００μＬ、および水  ２００μＬを加え、密閉し，１１０℃で１０時間撹拌した。室温まで冷却後、水  １０ｍＬ、クロロホルム  ２０ｍＬを加えた。水層と有機層を分液し、得られた有機層を無水硫酸ナトリウムで乾燥後、減圧下で濃縮した。残渣をカラムクロマトグラフィーすることにより（ヘキサン：クロロホルム＝１：１  ，ｖ／ｖ）、４−（ベンゾ［ｈ］フェナントロ［９，１０−ｆ］イソキノリン−２−イル）ベンゾニトリルの淡黄色固体を４１．１ｍｇ（９５．４μｍｏｌ）単離した（収率９５％）。
化合物の同定は１Ｈ−ＮＭＲ測定により行った。
１Ｈ−ＮＭＲ（ＣＤＣｌ３）；１０．０５（ｓ，１Ｈ），８．９２（ｓ，１Ｈ），８．８２−８．８１（ｍ，１Ｈ），８．７９−８．７７（ｍ，１Ｈ），８．７６（ｄ，２Ｈ），８．７１（ｄｄ，１Ｈ），８．６６（ｄｄ，１Ｈ），８．３９（ｄ，２Ｈ），７．８６−７．８５（ｍ，２Ｈ），７．８１−７．６７（ｍ，６Ｈ）【０１５８】
［実施例−６]（化合物（１Ｂａ−４４）の合成）
【化２０】
2020111140.tif 000031
【０１５９】
窒素気流下、２００ｍＬの二口ナスフラスコ中に５−［（２−ブロモフェニル）エチニル］−２−フェニルピリジン  ２．３４ｇ（７．００ｍｍｏｌ）、２−ヨードビフェニル  １．４０ｇ（５．００ｍｍｏｌ）、酢酸パラジウム  ３１３ｍｇ（１．４０ｍｍｏｌ）、トリシクロへキシルホスホニウムテトラフルオロボレート  ７５０ｍｇ（２．０４ｍｍｏｌ）、酢酸カリウム  ２．０５ｇ（２１．０ｍｍｏｌ）、およびＮ，Ｎ−ジメチルホルムアミド  ７０ｍＬを加え、１３０℃で１２時間撹拌した。室温まで冷却後、５０ｍＬのジクロロメタンを加え希釈した。不溶物を濾過にて除去した後、８０ｍＬの純水を添加し攪拌した。次いで、水層と有機層を分液し、得られた有機層を無水硫酸ナトリウムで乾燥後、減圧下で濃縮した。得られた濃縮物からカラムクロマトグラフィーにより赤色の粗精製物を分取した（ヘキサン：酢酸エチル＝１０：１，ｖ／ｖ）。得られた粗精製物をもう一度カラムクロマトグラフィーにより精製した（１００％クロロホルム）。得られた、黄色固体を再結晶（熱トルエン）することにより、２−フェニルベンゾ［ｈ］フェナントロ［９，１０−ｆ］イソキノリンの淡黄色粉末を９２８ｍｇ（２．２９ｍｍｏｌ）単離した（収率４６％）。化合物（１Ｂａ−４４）の昇華温度は、２６０℃であり、昇華品の化合物（１Ｂａ−４４）は粉末状であることを確認した。
化合物の同定は１Ｈ−ＮＭＲ測定により行った。
１Ｈ−ＮＭＲ（ＣＤＣｌ３）；１０．０５（ｓ，１Ｈ），８．９１（ｓ，１Ｈ），８．８５−８．８３（ｍ，１Ｈ），８．７８−８．７５（ｍ，３Ｈ），８．７１（ｄｄｄ，２Ｈ），８．２８（ｄｄ，２Ｈ），７．７８−７．６６（ｍ，６Ｈ），７．５９（ｔ，２Ｈ），７．４９（ｔｔ，１Ｈ）【０１６０】
［実施例−７]（化合物（１Ｂａ−４６）の合成）
【化２１】
2020111140.tif 000032
【０１６１】
窒素気流下、１００ｍＬの二口ナスフラスコ中に２−（［１，１’−ビフェニル］−３−イル）−５−（（２−ブロモフェニル）エチニル）ピリジン  １．０９ｇ（２．６６ｍｍｏｌ）、２−ヨードビフェニル  ０．７５ｇ（２．６６ｍｍｏｌ）、酢酸パラジウム  ３６．３ｍｇ（０．１６ｍｍｏｌ）、トリシクロへキシルホスホニウムテトラフルオロボレート  １２０ｍｇ（０．３２ｍｍｏｌ）、酢酸カリウム  ７８８ｍｇ（７．９９ｍｍｏｌ）、およびＮ，Ｎ−ジメチルホルムアミド  ３０ｍＬを加え、１５０℃で２４時間撹拌した。室温まで冷却後、１００ｍＬの純水を添加し攪拌した。析出した固体をろ過で回収し、アセトンで再結晶することで、化合物（１Ｂａ−４６）の粉末を２００ｍｇ（０．４２ｍｍоｌ）単離した（収率１６％，ＨＰＬＣ純度９９．４％）。化合物（１Ｂａ−４６）の昇華温度は、２７０℃であり、昇華品の化合物（１Ｂａ−４６）は粉末状であることを確認した。
化合物の同定は１Ｈ−ＮＭＲ測定により行った。
１Ｈ−ＮＭＲ（ＤＭＳＯ−ｄ６）；９．９６（ｓ，１Ｈ），９．４１（ｓ，１Ｈ），９．３７−９．３０（ｍ，１Ｈ），８．９３（ｄ，２Ｈ），８．７４−８．６４（ｍ，４Ｈ），８．５０（ｄ，１Ｈ），７．９０−７．７４（ｍ，９Ｈ），７．６９（ｔ，１Ｈ），７．５５（ｔ，２Ｈ），７．４４（ｔ，１Ｈ）【０１６２】
［実施例−８]（化合物（１Ｂａ−４７）の合成）
【化２２】
2020111140.tif 000033
＃【０１６３】
窒素気流下、２００ｍＬの二口ナスフラスコ中に２−（［１，１’−ビフェニル］−２−イル）−５−（（２−ブロモフェニル）エチニル）ピリジン  ２．５８ｇ（６．３０ｍｍｏｌ）、２−ヨードビフェニル  １．７６ｇ（６．３０ｍｍｏｌ）、酢酸パラジウム  １４１ｍｇ（０．６３ｍｍｏｌ）、ジｔｅｒｔ−ブチルメチルホスホニウムテトラフルオロボレート  ３１２ｍｇ（１.２６ｍｍｏｌ）、酢酸カリウム  １．８５ｇ（１８．９ｍｍｏｌ）、およびＮ，Ｎ−ジメチルホルムアミド  ６３ｍＬを加え、１３０℃で３９時間撹拌した。室温まで冷却後、１２０ｍＬの純水を添加し攪拌した。その後、生じた沈殿を１００ｍＬの純水で洗浄しながら濾過にて回収した。得られた固体を１００ｍＬのジクロロメタンに溶かし、無水硫酸ナトリウムで乾燥後、減圧下で濃縮した。残渣をカラムクロマトグラフィーすることにより（ヘキサン：クロロホルム＝１：１  ，ｖ／ｖ）、淡黄色の粗精製物を得た。得られた粗精製物を極少量のトルエンに溶かし、ジエチルエーテルを加えて再沈殿させることにより、２−（［１，１’−ビフェニル］−２−イル）ベンゾ［ｆ］フェナントロ［９，１０−ｈ］イソキノリンの白色粉末を１.１４ｇ（２．３７ｍｍｏｌ）単離した（収率３７％）。
化合物の同定は１Ｈ−ＮＭＲ測定により行った。
１Ｈ−ＮＭＲ（ＣＤ２Ｃｌ２）；９．９０（ｓ，１Ｈ），８．７４（ｄｄ，２Ｈ），８．６８−８．６４（ｍ，３Ｈ），８．１１（ｓ，１Ｈ），８．０３−８．００（ｍ，２Ｈ），７．７５−７．６３（ｍ，５Ｈ），７．５９−７．５３（ｍ，４Ｈ），７．３３（ｄ，２Ｈ），７．２８（ｔ，２Ｈ），７．２２（ｔ，１Ｈ）【０１６４】
［実施例−９]（化合物（１Ｂａ−８３）の合成）
【化２３】
2020111140.tif 000034
窒素気流下、ネジ口試験管中にベンゾ［ｈ］フェナントロ［９，１０−ｆ］イソキノリン−２−イル  トリフルオロメタンスルホナート  ４７．７ｍｇ（１００μｍｏｌ）、ジベンゾフラン−４−ボロン酸  ２１．２ｍｇ（１００μｍｏｌ）、テトラキストリフェニルホスフィンパラジウム  １１．５ｍｇ（１０μｍｏｌ）、炭酸カリウム  ４１．４ｍｇ（３００μｍｍｏｌ）、トルエン  ５００μＬ、エタノール  ３００μＬ、および水  ２００μＬを加え、密閉し，１００℃で１２時間撹拌した。室温まで冷却後、水  １０ｍＬ、およびクロロホルム  ５０ｍＬを加えた。水層と有機層を分液し、得られた有機層を無水硫酸ナトリウムで乾燥後、減圧下で濃縮した。残渣をカラムクロマトグラフィーすることにより（１００％クロロホルム）、白色の固体を得た。得られた固体を少量のクロロホルムを添加したエタノールで洗浄することにより、２−（ジベンゾ［ｂ，ｄ］フラン−４−イル）ベンゾ［ｈ］フェナントロ［９，１０−ｆ］イソキノリンの無色固体を４０．１ｍｇ（８１．０μｍｏｌ）単離した（収率８１％）。
化合物の同定は１Ｈ−ＮＭＲ測定により行った。
１Ｈ−ＮＭＲ（ＣＤＣｌ３）；１０．１４（ｓ，１Ｈ），９．６９（ｓ，１Ｈ），８．９７（ｄｄ，１Ｈ），８．８１（ｄｄ，１Ｈ），８．７８−８．７４（ｍ，４Ｈ），８．５５（ｄｄ，１Ｈ），８．０９−８．０７（ｍ，２Ｈ），７．８５−７．８０（ｍ，３Ｈ），７．７７−７．７２（ｍ、３Ｈ），７．６９（ｔｄ，１Ｈ），７．６０−７．５５（ｍ，２Ｈ），  ７．４５（ｔ，１Ｈ）【０１６５】
［実施例−１０]（化合物（１Ｂａ−１５１）の合成）
【化２４】
2020111140.tif 000035
窒素気流下、ネジ口試験管中にベンゾ［ｈ］フェナントロ［９，１０−ｆ］イソキノリン−２−イル  トリフルオロメタンスルホナート  ４７．７ｍｇ（１００μｍｏｌ）、３−ピリジルボロン酸  １２．３ｍｇ（１００μｍｏｌ）、テトラキストリフェニルホスフィンパラジウム  １１．５ｍｇ（１０μｍｏｌ）、炭酸カリウム  ４１．４ｍｇ（３００μｍｍｏｌ）、トルエン  ５００μＬ、エタノール  ３００μＬ、および水  ２００μＬを加え、密閉し，１００℃で１２時間撹拌した。室温まで冷却後、水  １０ｍＬ、およびクロロホルム  ２０ｍＬを加えた。水層と有機層を分液し、得られた有機層を無水硫酸ナトリウムで乾燥後、減圧下で濃縮した。残渣をカラムクロマトグラフィーすることにより（クロロホルム：メタノール＝１０：１  ，ｖ／ｖ）、淡黄色の固体を得た。得られた固体をエタノールで洗浄することにより、２−（ピリジン−３−イル）ベンゾ［ｈ］フェナントロ［９，１０−ｆ］イソキノリンの白色固体を２２．１ｍｇ（５４．４μｍｏｌ）単離した（収率５４％）。
化合物の同定は１Ｈ−ＮＭＲ測定により行った。
１Ｈ−ＮＭＲ（ＣＤＣｌ３）；１０．０６（ｓ，１Ｈ），９．４８（ｓ，１Ｈ），８．９２（ｓ，１Ｈ），８．８３−８．８１（ｍ，１Ｈ），８．７９−８．７７（ｍ，１Ｈ），８．７６（ｄ，２Ｈ），８．７３−８．７０（ｍ，２Ｈ），８．６８（ｄ，１Ｈ），８．５８（ｄｔ，１Ｈ），７．８０−７．７８（ｍ，２Ｈ），７．７７−７．６６（ｍ，３Ｈ），７．６８（ｔｄ，１Ｈ），７．５１（ｄｄｄ，１Ｈ）【０１６６】
［実施例−１１]（化合物（１Ｂｂ−４）の合成）
【化２５】
2020111140.tif 000036
【０１６７】
窒素気流下、３００ｍＬの二口ナスフラスコ中に５−［（２−ブロモ−４−クロロフェニル）エチニル］−２−フェニルピリジン  ２．３８ｇ（６．４５ｍｍｏｌ）、２−ヨードビフェニル  １．６８ｇ（６．００ｍｍｏｌ）、酢酸パラジウム  ６７．２ｍｇ（０．３０ｍｍｏｌ）、ジｔｅｒｔ−ブチルメチルホスホニウムテトラフルオロボレート  １４８．８ｍｇ（０．６０ｍｍｏｌ）、酢酸カリウム  １．７６ｇ（１８．０ｍｍｏｌ）、およびＮ，Ｎ−ジメチルホルムアミド  ６０ｍＬを加え、１３０℃で４８時間撹拌した。室温まで冷却後、１２０ｍＬの純水を添加し攪拌した。その後、生じた沈殿を１００ｍＬの純水で洗浄しながら濾過にて回収した。得られた固体を１００ｍＬのジクロロメタンに溶かし、無水硫酸ナトリウムで乾燥後、減圧下で濃縮した。残渣をジエチルエーテルで洗浄し、赤色の不純物を出来る限り除去した。得られた黄色の粗精製物をカラムクロマトグラフィーすることにより（ヘキサン：酢酸エチル＝１０：１  ，ｖ／ｖ）、１５−クロロ−２−フェニルベンゾ［ｆ］フェナントロ［９，１０−ｈ］イソキノリンの淡黄色粉末を６０６ｍｇ（１．３８ｍｍｏｌ）単離した（収率２３％）。
化合物の同定は１Ｈ−ＮＭＲ測定により行った。
１Ｈ−ＮＭＲ（ＣＤＣｌ３）；１０．０４（ｓ，１Ｈ），８．７９（ｓ，１Ｈ），８．７６−８．７４（ｍ，３Ｈ），８．６８（ｄ，２Ｈ），８．５９（ｄｄ，１Ｈ），８．２８（ｄｄ，２Ｈ），７．７７−７．６６（ｍ，５Ｈ），７．６０（ｔ，２Ｈ），７．５０（ｔ，１Ｈ）【０１６８】
［実施例−１２]（化合物（１ｂａ−１）の合成）
【化２６】
2020111140.tif 000037
【０１６９】
５０ｍｌのナスフラスコ中にベンゾ［ｆ］フェナントロ［９，１０−ｈ］イソキノリン  ３２９ｍｇ（１．０ｍｍｏｌ）ジクロロメタン  １０ｍＬを加え、室温で５分撹拌した。３−クロロ過安息香酸（約３０％水含む）を３４４  ｍｇ（１．４ｍｍｏｌ相当）を少しずつ加え、室温でさらに一晩撹拌した。ジクロロメタン  ３０ｍｌ，飽和チオ硫酸ナトリウム水溶液  ２０ｍＬを加え１０分間撹拌した後、水層と有機層を分液し、得られた有機層を無水硫酸ナトリウムで乾燥後、減圧下で濃縮した。残渣をカラムクロマトグラフィーすることにより（クロロホルム：メタノール＝１０：１  ，ｖ／ｖ）、ベンゾ［ｆ］フェナントロ［９，１０−ｈ］イソキノリン  ３−オキシドの黄色固体を３２９．８ｍｇ（０．９５ｍｏｌ）単離した（収率９５％）。
化合物の同定は１Ｈ−ＮＭＲ測定により行った。
１Ｈ−ＮＭＲ（ＣＤＣｌ３）；９．６３（ｓ，１Ｈ），８．７４−８．７１（ｍ，３Ｈ），８．６８（ｄ，１Ｈ），８．５８−８．４６（ｍ，４Ｈ），７．７８−７．７３（ｍ，４Ｈ），７．７１−７．６７（ｍ，２Ｈ）【０１７０】
［合成例−３]（ベンゾ［ｆ］フェナントロ［９，１０−ｈ］イソキノリン−４（３Ｈ）−オンの合成）
【化２７】
2020111140.tif 000038
【０１７１】
ネジ口試験管中に、ベンゾ［ｆ］フェナントロ［９，１０−ｈ］イソキノリン  ３−オキシド  ３４．５ｍｇ（１００μｍｏｌ）、および無水酢酸  １ｍＬを加え、密閉したのち１２０℃で１４時間撹拌した。室温まで冷却後、飽和炭酸水素ナトリウム水溶液  ５ｍＬを滴下し、室温で３時間撹拌した。生じた沈殿を濾過にて回収し、カラムクロマトグラフィーすることにより（クロロホルム：クメタノール＝１０：１  ，ｖ／ｖ）、ベンゾ［ｆ］フェナントロ［９，１０−ｈ］イソキノリン−４（３Ｈ）−オンの淡黄色固体を２６．１ｍｇ（７５．６μｍｏｌ）単離した（収率７６％）。
化合物の同定は１Ｈ−ＮＭＲ測定により行った。
１Ｈ−ＮＭＲ（ＣＤＣｌ３）；８．７９（ｄｄ，１Ｈ），８．６９（ｄｄ，１Ｈ），８．６３（ｄｄ，１Ｈ），８．５７（ｄｄ，１Ｈ），８．５３（ｄｄ，１Ｈ），８．１９（ｄｄ，１Ｈ），７．７４−７．７１（ｍ，１Ｈ），７．７０−７．６６（ｍ，２Ｈ），７．６４−７．６１（ｍ，２Ｈ），７．５６−７．５３（ｍ，１Ｈ），７．４７（ｄ，１Ｈ），７．４５（ｄ，１Ｈ）；Ｎ−Ｈの１Ｈは観測されず【０１７２】
［実施例−１３]（化合物（１Ｂｃ−３０）の合成）
【化２８】
2020111140.tif 000039
【０１７３】
窒素気流下、１０ｍＬシュレンク管中に、ベンゾ［ｆ］フェナントロ［９，１０−ｈ］イソキノリン−４（３Ｈ）−オン  ６９ｍｇ（２００μｍｏｌ）、ジクロロメタン１ｍＬ、およびピリジン  ３２μＬ（３９８μｍｏｌ）を加え、室温で撹拌した。０度まで冷却後、トリフルオロメタンスルホン酸無水物４０μＬ（２４３μｍｏｌ）を滴下しながら添加し、室温でさらに１時間撹拌した。飽和炭酸水素ナトリウム水溶液１ｍＬを加え、１５分撹拌した。水層と有機層を分液し、得られた有機層を無水硫酸ナトリウムで乾燥後、減圧下で濃縮した。残渣をカラムクロマトグラフィーすることにより（ヘキサン：クロロホルム＝１：１，ｖ／ｖ）、ベンゾ［ｈ］フェナントロ［９，１０−ｆ］イソキノリン−４−イル  トリフルオロメタンスルホナートの黄色固体を８１．８ｍｇ（１７１μｍｏｌ）単離した（収率８６％）。
化合物の同定は１Ｈ−ＮＭＲ測定により行った。
１Ｈ−ＮＭＲ（ＣＤＣｌ３）；８．７８（ｄ，１Ｈ），８．７４（ｄ，１Ｈ），８．７１（ｄ，１Ｈ），８．６７（ｄ，１Ｈ），８．６３（ｄ，１Ｈ），８．５７−８．５５（ｍ，２Ｈ），７．９３（ｄ，１Ｈ），７．８１−７．７３（ｍ，３Ｈ），７．７０（ｄ，１Ｈ），７．６８（ｄ，１Ｈ），７．６４（ｔ，１Ｈ）【０１７４】
［実施例−１４]（化合物（１Ｃａ−１）の合成）
【化２９】
2020111140.tif 000040
【０１７５】
窒素気流下、３００ｍＬの二口ナスフラスコ中に４−［（２−ブロモフェニル）エチニル］ピリジン  ２．２７ｇ（８．８０ｍｍｏｌ）、２−ヨードビフェニル  ２．２４ｇ（８．００ｍｍｏｌ）、酢酸パラジウム  ３５８．４ｍｇ（１．６０ｍｍｏｌ）、トリシクロへキシルホスホニウムテトラフルオロボレート  ８５７ｍｇ（２．３２ｍｍｏｌ）、酢酸カリウム  ２．３５ｇ（２４．０ｍｍｏｌ）、およびＮ，Ｎ−ジメチルホルムアミド  ８０ｍＬを加え、１３０℃で１２時間撹拌した。室温まで冷却後、５０ｍＬのジクロロメタンを加え希釈した。不溶物を濾過にて除去した後、８０ｍＬの純水を添加し攪拌した。次いで、水層と有機層を分液し、得られた有機層を無水硫酸ナトリウムで乾燥後、減圧下で濃縮した。得られた濃縮物からカラムクロマトグラフィーにより黄色の粗精製物を分取した（ヘキサン：酢酸エチル＝３：１  ，ｖ／ｖ）。得られた粗精製物を再結晶（熱エタノール）することにより、ベンゾ［ｆ］フェナントロ［９，１０−ｆ］イソキノリンの無色粉末を１．３１ｇ（３．９８ｍｍｏｌ）単離した（収率４９．８％、ＨＰＬＣ純度９９．９３％）。化合物（１Ｃａ−１）の昇華温度は、２５０℃であり、昇華品の化合物（１Ｃａ−１）は粉末状であることを確認した。
化合物の同定は１Ｈ−ＮＭＲ測定により行った。
１Ｈ−ＮＭＲ（ＣＤＣｌ３）；１０．０３（ｓ，１Ｈ），８．８１（ｄ，１Ｈ），８．７６（ｄ，１Ｈ），８．７２−８．６９（ｍ，４Ｈ），８．６５（ｄ，１Ｈ），８．５０（ｄ，１Ｈ），７．７６−７．６３（ｍ，６Ｈ）【０１７６】
［参考例−１]
実施例−１２において、触媒として用いた酢酸パラジウムとトリシクロへキシルホスホニウムテトラフルオロボレートの代わりに、ビス（１，５−シクロオクタジエン）ニッケル（０）（Ｎｉ（ＣＯＤ）２）を用いた以外は、実施例−１２と同じ方法で反応させた。しかし、ベンゾ［ｆ］フェナントロ［９，１０−ｆ］イソキノリンの生成は確認できなかった。【０１７７】
［実施例−１４−２〜６、参考例２〜７］
実施例−１４において、配位子として用いたトリシクロへキシルホスホニウムテトラフルオロボレート（ＰＣｙ３・ＨＢＦ４）の代わりに、順に、トリターシャリーブチルホスホニウムテトラフェニルボレート（ＰｔＢｕ３・ＨＢＰｈ４）、ジターシャリーブチルメチルホスホニウムテトラフルオロボレート（ＰｔＢｕ２Ｍｅ・ＨＢＦ４）、１，２−ビス（ジフェニルホスフィノ）エタン（ｄｐｐｅ）、１，２−ビス（ジシクロヘキシルホスフィノ）エタン（ＤＰＣＹＥ）、１，３−ビス（２，６−ジイソプロピルフェニル）イミダゾリウムクロリド（ＩＰＲ・ＨＣｌ）、トリフェニルホスフィン（ＰＰｈ３）、３，４−ビス（ジシクロヘキシルホスフィノ）チオフェン（ＤＣＹＰＴ）、１，１０−フェナントロリン、２−ジシクロヘキシルホスフィノ−２’，４’，６’−トリイソプロピルビフェニル（Ｘｐｈｏｓ）、４，５−ビス（ジフェニルホスフィノ）−９，９−ジメチルキサンテン（Ｘａｎｔｐｈｏｓ）を用いたか、あるいは配位子を用いなかった以外は、実施例−１４と同じ方法で実施し、ベンゾ［ｆ］フェナントロ［９，１０−ｆ］イソキノリンの生成を１Ｈ−ＮＭＲ収率で確認した。結果を表１に示す。【０１７８】
【表１】
2020111140.tif 000041
【０１７９】
［実施例−１４−７〜１０]
実施例−１４において、塩基として用いた酢酸カリウム（ＫＯＡｃ）の代わりに、それぞれ、順に、ジメチルアセトアミド（ＤＭＡｃ）、炭酸カリウム（Ｋ２ＣＯ３）、リン酸カリウム（Ｋ３ＰＯ４）、ピバル酸セシウム（ＣｓＯＰｉＶ）を用いた以外は、実施例−１４と同じ方法で実施し、ベンゾ［ｆ］フェナントロ［９，１０−ｆ］イソキノリンの生成を１Ｈ−ＮＭＲ収率で確認した。結果を表２に示す。【０１８０】
【表２】
2020111140.tif 000042
【０１８１】
［実施例−１４−１１〜１２、参考例８〜１１］
実施例−１４において、溶媒として用いたＮ，Ｎ−ジメチルホルムアミド（ＤＭＦ）の代わりに、それぞれ、順に、Ｎ，Ｎ−ジメチルアセトアミド（ＤＭＡｃ）、Ｎ−メチル−２−ピロリドン（ＮＭＰ）、ジメチルスルホキシド（ＤＭＳＯ）、１，４−ジオキサン、トルエン、１，２−ジクロロエタン（ＣｌＣＨ２ＣＨ２Ｃｌ）を用いた以外は、実施例−１４と同じ方法で実施し、ベンゾ［ｆ］フェナントロ［９，１０−ｆ］イソキノリンの生成を１Ｈ−ＮＭＲ収率で確認した。結果を表３に示す。【０１８２】
【表３】
2020111140.tif 000043
【０１８３】
［実施例−１５]（化合物（１Ｅａ−１）の合成）
【化３０】
2020111140.tif 000044
【０１８４】
窒素気流下、２００ｍＬの二口ナスフラスコ中に５−［（２−ブロモフェニル）エチニル］−ピリミジン  １．００ｇ（３．８６ｍｍｏｌ）、２−ヨードビフェニル  ７７７ｍｇ（２．７８ｍｍｏｌ）、酢酸パラジウム  １７３ｍｇ（０．７７ｍｍｏｌ）、トリシクロへキシルホスホニウムテトラフルオロボレート  ４１３ｍｇ（１．１２ｍｍｏｌ）、酢酸カリウム  １．１３ｇ（１１．６ｍｍｏｌ）、およびＮ，Ｎ−ジメチルホルムアミド  ４０ｍＬを加え、１３０℃で１２時間撹拌した。室温まで冷却後、５０ｍＬのジクロロメタンを加え希釈した。不溶物を濾過にて除去した後、８０ｍＬの純水を添加し攪拌した。次いで、水層と有機層を分液し、得られた有機層を無水硫酸ナトリウムで乾燥後、減圧下で濃縮した。得られた濃縮物からカラムクロマトグラフィーにより赤色の粗精製物を分取した（クロロホルム：メタノール＝１０：１，ｖ／ｖ）。得られた、黄色固体を再結晶（熱トルエン）することにより、ベンゾ［ｈ］フェナントロ［９，１０−ｆ］キナゾリンの無色粉末を６７１ｍｇ（２．０３ｍｍｏｌ）単離した（収率７３％）。化合物（１Ｅａ−１）の昇華温度は、２５０℃であり、昇華品の化合物（１Ｅａ−１）は粉末状であることを確認した。
化合物の同定は１Ｈ−ＮＭＲ測定により行った。
１Ｈ−ＮＭＲ（ＣＤＣｌ３）；１０．０５（ｓ，１Ｈ），９．４８（ｓ，１Ｈ），９．４０（ｄｄ，１Ｈ），８．７８−８．７５（ｍ，４Ｈ），８．５２（ｄｄ，１Ｈ），７．８７（ｄｄｄ，１Ｈ），７．８２（ｄｄｄ，１Ｈ），７．７８−７．７２（ｍ，３Ｈ），７．６９（ｄｄｄ，１Ｈ）【０１８５】
［参考例−１６]（ベンゾ［ｆ］フェナントロ［９，１０−ｈ］イソキノキサリンの合成）
【化３１】
2020111140.tif 000045
【０１８６】
窒素気流下、１００ｍＬのヤングシュレンク中に、９−ヨード−１０−（２−ヨードフェニル）フェナントレン  ２．６０ｇ（５．１３ｍｍｏｌ）、ピラジン  ４１．０ｇ（５１．３ｍｍｏｌ）、およびカリウムｔｅｒｔ−ブトキシド  １．４８ｇ（１２．８ｍｍｏｌ）を加え、１２０℃で２時間撹拌した。室温まで冷却後、トルエン２０ｍＬを添加し撹拌した。不要物を濾過した後、減圧下で濃縮した。得られた濃縮物からシリカゲルカラムクロマトグラフィーにより橙色の粗精製物を分取した（ヘキサン：クロロホルム＝１：１  （ｖ／ｖ））。得られた粗精製物を再結晶（トルエン/エタノール）することによりベンゾ［ｆ］フェナントロ［９，１０−ｈ］イソキノキサリンの黄色結晶を３８０ｍｇ（１．１６ｍｍｏｌ）単離した（収率２２％、ＨＰＬＣ純度９９．７９％）。【０１８７】
化合物の同定は１Ｈ−ＮＭＲ測定により行った。
１Ｈ−ＮＭＲ（ＣＤＣｌ３）；９．９２−９．９０（ｍ，１Ｈ），９．３１−９．２９（ｍ，１Ｈ），９．０４（ｄ，１Ｈ），８．９３（ｄ，１Ｈ），８．７４−８．７０（ｍ，４Ｈ），７．７９−７．７０（ｍ，５Ｈ），７．６３（ｄｄｄ，１Ｈ）【０１８８】
［実施例−１７]（化合物（１Ｊａ−１）の合成）
【化３２】
2020111140.tif 000046
【０１８９】
窒素気流下、２００ｍＬの二口ナスフラスコ中に３−［（１−ブロモナフタレン−２−イル）エチニル］−ピリジン  ２．４６ｇ（８．００ｍｍｏｌ）、２−ヨードビフェニル  ２．２４ｇ（８．００ｍｍｏｌ）、酢酸パラジウム  ３５８ｍｇ（１．６０ｍｍｏｌ）、トリシクロへキシルホスホニウムテトラフルオロボレート  ８５７ｍｇ（２．３３ｍｍｏｌ）、酢酸カリウム  ２．３５ｇ（２４．０ｍｍｏｌ）、およびＮ，Ｎ−ジメチルホルムアミド  ８０ｍＬを加え、１３０℃で１８時間撹拌した。室温まで冷却後、８０ｍＬのジクロロメタンを加え希釈した。不溶物を濾過にて除去した後、１５０ｍＬの純水を添加し攪拌した。水層と有機層を分液し、得られた有機層を無水硫酸ナトリウムで乾燥後、減圧下で濃縮した。濃縮物から、カラムクロマトグラフィーにより粗精製物を分取した（クロロホルム：メタノール＝５０：１  ，ｖ／ｖ）。得られた、茶色の固体である粗精製物を再結晶（トルエン）することにより、ナフト［１，２−ｆ］フェナントロ［９，１０−ｈ］イソキノリンの淡黄色粉末を９５８ｍｇ（２．５２ｍｍｏｌ）単離した（収率３２％、ＨＰＬＣ純度９９．６３％）。化合物（１Ｊａ−１）の昇華温度は、２６０℃であり、昇華品の化合物（１Ｊａ−１）は粉末状であることを確認した。
化合物の同定は１Ｈ−ＮＭＲ測定により行った。
１Ｈ−ＮＭＲ（ＣＤＣｌ３）；１０．０５（ｓ，１Ｈ），９．１２（ｄ，１Ｈ），８．８３−８．７９（ｍ，３Ｈ），８．７６−８．７３（ｍ，３Ｈ），８．７０−８．６９（ｍ，１Ｈ），８．１４（ｄ，１Ｈ），８．０７（ｄ，１Ｈ），７．７８−７．６８（ｍ，６Ｈ）【０１９０】
［実施例−１８]（化合物（２Ｂａ−１）の合成）
【化３３】
2020111140.tif 000047
【０１９１】
窒素気流下、２００ｍＬの二口ナスフラスコ中に３−［（２−ブロモフェニル）エチニル］−キノリン  ２．１６ｇ（７．０１ｍｍｏｌ）、２−ヨードビフェニル  １．９６ｇ（７．００ｍｍｏｌ）、酢酸パラジウム  ３１３ｍｇ（１．４０ｍｍｏｌ）、トリシクロへキシルホスホニウムテトラフルオロボレート  ７５０ｍｇ（２．０４ｍｍｏｌ）、酢酸カリウム  ２．０６ｇ（２１．０ｍｍｏｌ）、およびＮ，Ｎ−ジメチルホルムアミド  ７０ｍＬを加え、１３０℃で１８時間撹拌した。室温まで冷却後、７０ｍＬのジクロロメタンを加え希釈した。不溶物を濾過にて除去した後、１５０ｍＬの純水を添加し攪拌した。水層と有機層を分液し、得られた有機層を無水硫酸ナトリウムで乾燥後、減圧下で濃縮した。濃縮物から、カラムクロマトグラフィーにより粗精製物を分取した（クロロホルム：メタノール＝１０：１  ，ｖ／ｖ）。得られた、茶色固体の祖精製物を再結晶（熱トルエン）することにより、ベンゾ［ｋ］フェナントロ［９，１０−ｉ］フェナントリジンの無色粉末を１．４７ｇ（３．８９ｍｍｏｌ）単離した（収率５５％）。
化合物の同定は１Ｈ−ＮＭＲ測定により行った。
１Ｈ−ＮＭＲ（ＣＤＣｌ３）；１０．２１（ｓ，１Ｈ），９．１０（ｄ，１Ｈ），９．０４（ｄｄ，１Ｈ），８．８１（ｄｄ，１Ｈ），８．７５−８．７２（ｍ，３Ｈ），８．６８（ｄｄ，１Ｈ），８．３２（ｄｄ，１Ｈ），７．８４（ｄｄｄ，１Ｈ），７．７８−７．６９（ｍ，７Ｈ）【０１９２】
［実施例−１９]（化合物（２Ｂａ−７）の合成）
【化３４】
2020111140.tif 000048
【０１９３】
窒素気流下、３００ｍＬの二口ナスフラスコ中にベンゾ［ｋ］フェナントロ［９，１０−ｉ］フェナントリジン  ６．０７ｇ（１６．０ｍｍｏｌ）、酢酸ロジウム（ＩＩ）二量体  ３５６ｍｇ（０．８０ｍｍｏｌ）、１，３−ジメシチルイミダゾリウムクロリド  ５４８ｍｇ（１．６０ｍｍｏｌ）、ナトリウムｔｅｒｔ−ブトキシド  ３．８６ｇ（４０．０ｍｍｏｌ）、３−クロロヨードベンゼン  ４．６２ｇ（１９．２ｍｍｏｌ）、およびトルエン  １６０ｍＬを加え、１１０℃で２４時間撹拌した。室温まで冷却後、ヘキサン  １６０ｍＬを加えて撹拌した。析出物をろ過で回収し、純水とエタノールで洗浄することにより、化合物（２Ｂａ−７）の薄黄色粉末を６．６９ｇ（１３．７７ｍｍｏｌ）単離した（収率８５．４％、ＨＰＬＣ純度９５．３％）。
化合物の同定は１ＨＮＭＲ測定により行った。
１Ｈ−ＮＭＲ（ＤＭＳＯ−ｄ６）；１０．０３（ｓ，１Ｈ），９．１２（ｄｄ，１Ｈ），９．０６（ｄｄ，１Ｈ），８．９３（ｄ，２Ｈ），８．８０（ｄ，１Ｈ），８．７５−８．６９（ｍ，２Ｈ），７．９５−７．８０（ｍ，９Ｈ），７．７０（ｄｔ，１Ｈ），７．５８−７．５０（ｍ，２Ｈ）【０１９４】
［実施例−２０]（化合物（２Ｂａ−８）の合成）
【化３５】
2020111140.tif 000049
【０１９５】
窒素気流下、１Ｌの二口ナスフラスコ中にベンゾ［ｋ］フェナントロ［９，１０−ｉ］フェナントリジン  １０．０２ｇ（２６．４ｍｍｏｌ）、酢酸ロジウム（ＩＩ）二量体  ０．４７ｇ（１．０６ｍｍｏｌ）、１，３−ジメシチルイミダゾリウムクロリド  ０．７３ｇ（２．１１ｍｍｏｌ）、ナトリウムｔｅｒｔ−ブトキシド  ６．３４ｇ（６６ｍｍｏｌ）、４−クロロヨードベンゼン  ７．６０ｇ（３１．７ｍｍｏｌ）、およびトルエン  ２６０ｍＬを加え、１１０℃で１１時間撹拌した。室温まで冷却後、ヘキサン  ２００ｍＬを加えて撹拌した。析出物をろ過で回収し、再結晶（トルエン）により化合物（２Ｂａ−８）の薄黄色粉末を５．５７ｇ（１１．３７ｍｍｏｌ）単離した（収率４３．０％、ＨＰＬＣ純度９７．９％）。
化合物の同定は１Ｈ−ＮＭＲ測定により行った。
１Ｈ−ＮＭＲ（ＤＭＳＯ−ｄ６）；１０．２０（ｓ，１Ｈ），９．１１（ｄｄ，１Ｈ），９．０４（ｄｄ，１Ｈ），８．８３（ｄ，１Ｈ），８．７６−８．７３（ｍ，３Ｈ），８．７０（ｄｄ，１Ｈ），７．８１−７．６９（ｍ，１０Ｈ），７．５３−７．５０（ｍ，２Ｈ）【０１９６】
［実施例−２１]（化合物（２Ｂａ−３９）の合成）
【化３６】
2020111140.tif 000050
【０１９７】
窒素気流下、５０ｍＬの二口ナスフラスコ中にベンゾ［ｋ］フェナントロ［９，１０−ｉ］フェナントリジン  １９０．０ｍｇ（０．５０ｍｍｏｌ）、酢酸ロジウム（ＩＩ）二量体  ６．６ｍｇ（０．０１５ｍｍｏｌ）、１，３−ジメシチルイミダゾリウムクロリド  １０．２ｍｇ（０．０３ｍｍｏｌ）、ナトリウムｔｅｒｔ−ブトキシド  １２０ｍｇ（１．２５ｍｍｏｌ）、４−ブロモベンゾニトリル  １０９．２ｍｇ（０．６ｍｍｏｌ）、およびトルエン  ５ｍＬを加え、密閉し、１１０℃で５時間撹拌した。室温まで冷却後、ヘキサン  ５ｍＬを加えて撹拌した。析出物をろ過で回収し、純水とエタノールで洗浄した。洗浄後の粉末をカラムクロマトグラフィー（クロロホルム）により化合物（２Ｂａ−３９）の黄色粉末を８．８ｍｇ単離した（収率３．６％）。
化合物の同定は１Ｈ−ＮＭＲ測定により行った。
１Ｈ−ＮＭＲ（ＣＤＣｌ３）；１０．２２（ｓ，１Ｈ），９．１１（ｄ，１Ｈ），９．０５（ｄ，１Ｈ），８．８２（ｄｄ，１Ｈ），８．７８−８．７２（ｍ，３Ｈ），８．７０−８．６８（ｍ，１Ｈ），８．３２（ｄ，１Ｈ），７．９３−７．５９（ｍ，１１Ｈ）【０１９８】
［実施例−２２]（化合物（２Ｂａ−４１）の合成）
【化３７】
2020111140.tif 000051
【０１９９】
窒素気流下、１００ｍＬの二口ナスフラスコ中に化合物（２Ｂａ−８）  １．７２ｇ（３．５０ｍｍｏｌ）、４−シアノフェニルボロン酸  ０．５７ｇ（３．８５ｍｍｏｌ）、酢酸パラジウム  １６ｍｇ（０．０７ｍｍｏｌ）、２−ジシクロヘキシルホスフィノ−２’，４’，６’−トリイソプロピルビフェニル（Ｘｐｈｏｓ）  ６７．６ｍｇ（０．１４ｍｍｏｌ）、テトラヒドロフラン  ３５ｍＬ、および濃度２Ｍの炭酸カリウム水溶液  １２ｍＬを加え、７０℃で４時間攪拌した。室温まで冷却後、ヘキサン５０ｍＬを加えて撹拌し、析出した固体をろ過で回収した。この固体を再結晶（トルエン）することで、化合物（２Ｂａ−４１）の黄色粉末を１．４１ｇ（２．５３ｍｍｏｌ）単離した（収率７２．５％、ＨＰＬＣ純度９９．７％）。
化合物の同定は１Ｈ−ＮＭＲ測定により行った。
１Ｈ−ＮＭＲ（ＣＤＣｌ３）；１０．２３（ｓ，１Ｈ），９．１３（ｄｄ，１Ｈ），９．０６（ｄｄ，１Ｈ），８．８３（ｄｄ，１Ｈ），８．７７−８．７２（ｍ，３Ｈ），８．７０（ｄｄ，１Ｈ），７．９４−７．６９（ｍ，１６Ｈ）【０２００】
［実施例−２３]（化合物（２Ｂａ−４４）の合成）
【化３８】
2020111140.tif 000052
【０２０１】
窒素気流下、乾燥した試験管中にベンゾ［ｋ］フェナントロ［９，１０−ｉ］フェナントリジン  ３７．９ｍｇ（０．１ｍｍｏｌ）、酢酸ロジウム（II）二量体  １．３２ｍｇ（０．００３ｍｍｏｌ）、１，３−ジメシチルイミダゾリウムクロリド  ２．０５ｍｇ（０．００６ｍｍｏｌ）、ナトリウムｔｅｒｔ−ブトキシド  ２４ｍｇ（０．２５ｍｍｏｌ）、ブロモベンゼン１５．７ｍｇ、およびトルエン  ０．５ｍＬを加え、密閉し、９５℃で２４時間撹拌した。室温まで冷却後、４ｍＬのジクロロメタンを加え希釈した。不溶物を濾過にて除去した後、減圧下で濃縮した。濃縮物からカラムクロマトグラフィー（クロロホルム）により１１−フェニルベンゾ［ｋ］フェナントロ［９，１０−ｉ］フェナントリジンの白色固体を２４．８ｍｇ（０．０５５ｍｍｏｌ）単離した（収率５５％）。
化合物の同定は１Ｈ−ＮＭＲ測定により行った。
１Ｈ−ＮＭＲ（ＣＤ２Ｃｌ２）；１０．１１（ｓ，１Ｈ），９．１０（ｄｄ，１Ｈ），９．０６（ｄｄ，１Ｈ），８．８１（ｄｄ，１Ｈ），８．７７−８．７４（ｍ，３Ｈ），８．７０（ｄｄ，１Ｈ），７．８６−７．７０（ｍ，１０Ｈ），７．５３（ｔ，２Ｈ），７．４５（ｔ，１Ｈ）
［実施例−２４]（化合物（２Ｂａ−４５）の合成）
【化３９】
2020111140.tif 000053
【０２０２】
窒素気流下、３００ｍＬの二口ナスフラスコ中にベンゾ［ｋ］フェナントロ［９，１０−ｉ］フェナントリジン  ３．０４ｇ（８．００ｍｍｏｌ）、酢酸ロジウム（ＩＩ）二量体  １０７ｍｇ（０．２４ｍｍｏｌ）、１，３−ジメシチルイミダゾリウムクロリド  １６４ｍｇ（０．４８ｍｍｏｌ）、ナトリウムｔｅｒｔ−ブトキシド  １．９４ｇ（２０．０ｍｍｏｌ）、４−ヨードビフェニル  ２．２４ｇ（８．００ｍｍｏｌ）、およびトルエン  ８０ｍＬを加え、密閉し、１１０℃で２４時間撹拌した。室温まで冷却後、ヘキサン  １００ｍＬを加えて撹拌した。析出物をろ過で回収し、再結晶（トルエン）により化合物（２Ｂａ−４５）の薄黄色粉末を１．６８ｇ（３．１６ｍｍｏｌ）単離した（収率３９．５％、ＨＰＬＣ純度９８．１％）。
化合物の同定は１Ｈ−ＮＭＲ測定により行った。
１Ｈ−ＮＭＲ（ＣＤＣｌ３）；１０．２４（ｓ，１Ｈ），９．１２（ｄ，１Ｈ），９．０６（ｄ，１Ｈ），８．８３（ｄｄ，１Ｈ），８．７８−８．７１（ｍ，４Ｈ），７．９１−７．８８（ｍ，３），７．８３（ｄ，１Ｈ），７．８０−７．６８（ｍ，１０Ｈ），７．５１−７．４６（ｍ，２Ｈ），７．３７（ｔｔ，１Ｈ）【０２０３】
［実施例−２５]（化合物（２Ｂａ−４６）の合成）
【化４０】
2020111140.tif 000054
【０２０４】
窒素気流下、２００ｍＬの二口ナスフラスコ中にベンゾ［ｋ］フェナントロ［９，１０−ｉ］フェナントリジン  ３．０４ｇ（８．００ｍｍｏｌ）、酢酸ロジウム（ＩＩ）二量体  １０８ｍｇ（０．２４ｍｍｏｌ）、１，３−ジメシチルイミダゾリウムクロリド  １６５ｍｇ（０．４８ｍｍｏｌ）、ナトリウムｔｅｒｔ−ブトキシド  １．９３ｇ（２０．０ｍｍｏｌ）、３−ヨードビフェニル  ２．２５ｇ（８．００ｍｍｏｌ）、およびトルエン  ８０ｍＬを加え、密閉し、１１０℃で２４時間撹拌した。室温まで冷却後、ヘキサン  ８０ｍＬを加えて撹拌した。析出物をろ過で回収し、再結晶（トルエン）により化合物（２Ｂａ−４６）の薄黄色粉末を１．６２ｇ（３．０５ｍｍｏｌ）単離した（収率３８．１％、ＨＰＬＣ純度９９．１％）。
化合物の同定は１Ｈ−ＮＭＲ測定により行った。
１Ｈ−ＮＭＲ（ＣＤＣｌ３）；１０．２１（ｓ，１Ｈ），９．１１（ｄｄ，１Ｈ），９．０７（ｄｄ，１Ｈ），８．８２（ｄｄ，１Ｈ），８．７７−８．７０（ｍ，４Ｈ），７．９９（ｔ，１Ｈ），７．８９（ｄｄ，１Ｈ），７．８３−７．６８（ｍ，１１Ｈ），７．６３（ｔ，１Ｈ），７．４６（ｔ，２Ｈ），７．３５（ｔｔ，１Ｈ）【０２０５】
［実施例−２６]（化合物（２Ｂａ−５９）の合成）
【化４１】
2020111140.tif 000055
【０２０６】
窒素気流下、２００ｍＬの二口ナスフラスコ中にベンゾ［ｋ］フェナントロ［９，１０−ｉ］フェナントリジン  １．９０ｇ（５．００ｍｍｏｌ）、酢酸ロジウム（ＩＩ）二量体  ２２２ｍｇ（０．５０ｍｍｏｌ）、１，３−ジメシチルイミダゾリウムクロリド  ３４１ｍｇ（１．００ｍｍｏｌ）、ナトリウムｔｅｒｔ−ブトキシド  １．２０ｇ（１２．５ｍｍｏｌ）、２−ヨードトリフェニレン  １．７７ｇ（５．００ｍｍｏｌ）、およびトルエン  ５０ｍＬを加え、１１０℃で１３時間撹拌した。室温まで冷却後析出した固体をろ過で回収した。回収した固体を再結晶（о−キシレン／ヘキサン）することにより、化合物（２Ｂａ−５９）の黄色粉末を１．７５ｇ（２．８９ｍｍｏｌ）単離した（収率５７．９％、ＨＰＬＣ純度９９．０％）。
化合物の同定は１Ｈ−ＮＭＲ測定により行った。
１Ｈ−ＮＭＲ（ＣＤＣｌ３）；１０．２６（ｓ，１Ｈ），９．１８（ｄｄ，１Ｈ），９．１４−９．１０（ｍ，１Ｈ），９．０５（ｄ，１Ｈ），８．８６−８．８３（ｍ，２Ｈ），８．８０−８．７０（ｍ，８Ｈ），８．１６（ｄｄ，１Ｈ），８．０５（ｄｄ，１Ｈ），７．９０（ｔ，１Ｈ），７．８１−７．６３（ｍ，１０Ｈ）【０２０７】
［実施例−２７]（化合物（２Ｂａ−１６１）の合成）
【化４２】
2020111140.tif 000056
【０２０８】
窒素気流下、１００ｍＬの二口ナスフラスコにベンゾ［ｋ］フェナントロ［９，１０−ｉ］フェナントリジン  ０．７２ｇ（１．９０ｍｍｏｌ）、酢酸ロジウム（ＩＩ）二量体  ２５．７ｍｇ（０．０５７ｍｍｏｌ）、１，３−ジメシチルイミダゾリウムクロリド  ３９．７ｍｇ（０．１１４ｍｍｏｌ）、ナトリウムｔｅｒｔ−ブトキシド  ０．４６ｇ（４．７５ｍｍｏｌ）、４−ブロモ−２，６−ジフェニルピリジン  ０．５９ｇ（１．９０ｍｍｏｌ）、およびトルエン  １９ｍＬを加え、１１０℃で４時間撹拌した。室温まで冷却後析出した固体をろ過で回収した。回収した固体を再結晶（トルエン）することにより、化合物（２Ｂａ−１６１）の薄黄色粉末を０．６５ｇ（１．０７ｍｍｏｌ）単離した（収率５５．８％、ＨＰＬＣ純度９９．８％）。
化合物の同定は１Ｈ−ＮＭＲ測定により行った。
１Ｈ−ＮＭＲ（ＣＤＣｌ３）；１０．２３（ｓ，１Ｈ），９．２０（ｄｄ，１Ｈ），９．０７（ｄｄ，１Ｈ），８．８３（ｄｄ，１Ｈ），８．７７−８．６８（ｍ，４Ｈ），８．２６−８．２３（ｍ，４Ｈ），８．１１（ｓ，２Ｈ），７．９５（ｄｄ，１Ｈ），７．８７（ｔ，１Ｈ），７．８１−７．６８（ｍ，６Ｈ），７．５１（ｔ，４Ｈ），７．４３（ｔｔ，２Ｈ）【０２０９】
［実施例−２８]（化合物（２Ｂａ−１６２）の合成）
【化４３】
2020111140.tif 000057
【０２１０】
窒素気流下、５０ｍＬの二口ナスフラスコ中にベンゾ［ｋ］フェナントロ［９，１０−ｉ］フェナントリジン  １９０ｍｇ（０．５０ｍｍｏｌ）、酢酸ロジウム（ＩＩ）二量体  ６．６ｍｇ（０．０１５ｍｍｏｌ）、１，３−ジメシチルイミダゾリウムクロリド  １０．３ｍｇ（０．０３ｍｍｏｌ）、ナトリウムｔｅｒｔ−ブトキシド  １２１ｍｇ（１．２５ｍｍｏｌ）、４−（４−ブロモフェニル）−２，６−ジフェニルピリジン  ２３３ｍｇ（０．６０ｍｍｏｌ）、およびトルエン  ５ｍＬを加え、１１０℃で２４時間撹拌した。室温まで冷却後析出した固体をろ過で回収した。回収した固体を再結晶（о−キシレン／ヘキサン）することにより、化合物（２Ｂａ−１６２）を含む粉末を３５３ｍｇ得た。
化合物の同定は１Ｈ−ＮＭＲ測定により行った。
１Ｈ−ＮＭＲ（ＣＤＣｌ３）；１０．２６（ｓ，１Ｈ），９．１４（ｄ，１Ｈ），９．０７（ｄｄ，１Ｈ），８．８３（ｄ，１Ｈ），８．７８−８．７１（ｍ，４Ｈ），８．２４（ｄ，４Ｈ），８．０２（ｓ，２Ｈ），７．９９−７．６８（ｍ，１２Ｈ），７．５５（ｔ，４Ｈ），７．４７（ｔｄ，２Ｈ）【０２１１】
［実施例−２９]（化合物（２Ｂａ−１６３）の合成）
【化４４】
2020111140.tif 000058
【０２１２】
窒素気流下、５０ｍＬの二口ナスフラスコ中にベンゾ［ｋ］フェナントロ［９，１０−ｉ］フェナントリジン  １９０ｍｇ（０．５０ｍｍｏｌ）、酢酸ロジウム（ＩＩ）二量体  ６．６ｍｇ（０．０１５ｍｍｏｌ）、１，３−ジメシチルイミダゾリウムクロリド  １０．３ｍｇ（０．０３ｍｍｏｌ）、ナトリウムｔｅｒｔ−ブトキシド  １２１ｍｇ（１．２５ｍｍｏｌ）、４−（３−ブロモフェニル）−２，６−ジフェニルピリジン  ２３３ｍｇ（０．６０ｍｍｏｌ）、およびトルエン  ５ｍＬを加え、１１０℃で２４時間撹拌した。室温まで冷却後析出した固体をろ過で回収した。回収した固体を再結晶（о−キシレン／ヘキサン）することにより、化合物（２Ｂａ−１６３）を含む粉末を３８４ｍｇ得た。
化合物の同定は１Ｈ−ＮＭＲ測定により行った。
１Ｈ−ＮＭＲ（ＣＤＣｌ３）；１０．２３（ｓ，１Ｈ），９．１５（ｄｄ，１Ｈ），９．０７（ｄｄ，１Ｈ），８．８４（ｄ，１Ｈ），８．７８−８．６９（ｍ，４Ｈ），８．２１（ｄｄ，４Ｈ），８．１６（ｔ，１Ｈ），８．０２（ｓ，２Ｈ），７．９２（ｔｄ，２Ｈ），７．８７−７．８３（ｍ，２Ｈ），７．８０−７．６６（ｍ，７Ｈ），７．５０（ｔｄ，４Ｈ），７．４３（ｔｔ，２Ｈ）【０２１３】
［実施例−３０]（化合物（２ｂａ−１）の合成）
【化４５】
2020111140.tif 000059
【０２１４】
窒素気流下、１Ｌのナスフラスコ中にベンゾ［ｋ］フェナントロ［９，１０−ｉ］フェナントリジン  １９．０ｇ（５０．０ｍｍｏｌ）、純度７７％以下のメタクロロ過安息香酸  １７．３ｇ、およびクロロホルム  ５００ｍＬを加え、室温で１時間撹拌した。反応後、炭酸水素ナトリウム水溶液を添加し攪拌した。水層と有機層を分液し、得られた有機層へチオ硫酸ナトリウム水溶液を添加し攪拌した。水層と有機層を分液し、得られた有機層を無水硫酸ナトリウムで乾燥後、減圧下で濃縮した。濃縮物をアセトンで洗浄することにより、化合物（２ｂａ−１）の黄色粉末を１８．２ｇ（４６．１ｍｍｏｌ）を単離した（収率９２．１％、ＨＰＬＣ純度９９．４％）。
化合物の同定は１Ｈ−ＮＭＲ測定により行った。
１Ｈ−ＮＭＲ（ＣＤＣｌ３）；９．９２（ｓ，１Ｈ），９．１１（ｄｄ，１Ｈ），９．０６（ｄｄ，１Ｈ），８．８８−８．８６（ｍ，１Ｈ），８．７８−８．６５（ｍ，４Ｈ），８．６１−８．５９（ｍ，１Ｈ），７．９２−７．８４（ｍ，２Ｈ），７．７８−７．６８（ｍ，６Ｈ）【０２１５】
［実施例−３１]（化合物（２ｂａ−４４）の合成）
【化４６】
2020111140.tif 000060
【０２１６】
窒素気流下、１Ｌのナスフラスコ中に化合物（２Ｂａ−４４）  １０．９ｇ（２４．０ｍｍｏｌ）、純度７７％以下のメタクロロ過安息香酸  ８．３０ｇ、およびクロロホルム  ２４０ｍＬを加え、室温で３日間撹拌した。反応後、炭酸水素ナトリウム水溶液を添加し攪拌した。水層と有機層を分液し、得られた有機層へチオ硫酸ナトリウム水溶液を添加し攪拌した。水層と有機層を分液し、得られた有機層を無水硫酸ナトリウムで乾燥後、減圧下で濃縮した。濃縮物をアセトンで洗浄することにより、化合物（２ｂａ−４４）を含む粉末を８．０Ｇ得た。得られた粉末をそのまま次の反応に使用した。【０２１７】
［実施例−３２]（化合物（２ｂｂ−１４）の合成）
【化４７】
2020111140.tif 000061
【０２１８】
窒素気流下、シュレンク管中にベンゾ［ｋ］フェナントロ［９，１０−ｉ］フェナンスロリジン  １０−オキシド  ３９．５ｍｇ（１００μｍｏｌ）、およびテトラヒドロフラン１ｍＬを加え、撹拌した。−７８℃に冷却後、１．０Ｍイソプロピルマグネシウムクロリド  テトラヒドロフラン溶液  １７０μＬ（１７０μｍｏｌ）を滴下しながら加え、１時間撹拌した。室温に戻した後、さらに１時間撹拌した。ヨウ素  ４２．８ｍｇ（１７０μｍｏｌ）を１ｍＬのテトラヒドロフランに溶かし滴下し、１時間撹拌した。飽和チオ硫酸ナトリウム水溶液２ｍＬとクロロホルム５ｍＬを加え、水層と有機層を分液し、得られた有機層を無水硫酸ナトリウムで乾燥後、減圧下で濃縮した。残渣からカラムクロマトグラフィー（クロロホルム）により９−イソプロピルベンゾ［ｋ］フェナントロ［９，１０−ｉ］フェナンスロリジン  １０−オキシドの無色粉末を３４．５ｍｇ（７８．８μｍｏｌ）単離した（収率７９％）。
化合物の同定は１Ｈ−ＮＭＲ測定と質量分析（ＡＰＣＩ）により行った。
１Ｈ−ＮＭＲ（ＣＤＣｌ３）；９．０２（ｄｄ，１Ｈ），８．９２（ｄ，１Ｈ），８．９０−８．８８（ｍ，２Ｈ），８．８１（ｄｄ，１Ｈ），８．７２（ｄｄ，１Ｈ），８．６０（ｄ，１Ｈ），８．０２（ｄｄ，１Ｈ），７．８７（ｄｄｄ，１Ｈ），７．８２−７．７７（ｍ，２Ｈ），７．７５−７．６６（ｍ，３Ｈ），７.６３（ｄｄｄ，１Ｈ），７.５７（ｄｄｄ，１Ｈ），３．８５（ｓｅｐ，１Ｈ），１.８４（ｄ，３Ｈ），０.９４（ｄ，３Ｈ）
ＭＳ（ＡＰＣＩ）；ｍ／ｚ  ｃaｌｃ. ｆｏｒ  Ｃ３２Ｈ２４ＮＯ［Ｍ＋Ｈ］  ４３８.５  ｆｏｕｎｄ；４３８.２【０２１９】
［実施例−３３]（化合物（２ｂｂ−４４）の合成）
【化４８】
2020111140.tif 000062
【０２２０】
窒素気流下、シュレンク管中にベンゾ［ｋ］フェナントロ［９，１０−ｉ］フェナンスロリジン  １０−オキシド  ３９．５ｍｇ（１００μｍｏｌ）、およびテトラヒドロフラン１ｍＬを加え、撹拌した。−７８℃に冷却後、３．０Ｍフェニルマグネシウムブロミド  テトラヒドロフラン溶液  ５７μＬ（１７１μｍｏｌ）を滴下しながら加え、１時間撹拌した。室温に戻した後、さらに１時間撹拌した。ヨウ素  ４２．８ｍｇ（１７０μｍｏｌ）を１ｍＬのテトラヒドロフランに溶かし滴下し、室温で１時間撹拌した。チオ硫酸ナトリウム水溶液２ｍＬとクロロホルム５ｍＬを加え、水層と有機層を分液し、得られた有機層を無水硫酸ナトリウムで乾燥後、減圧下で濃縮した。残渣から分取薄層クロマトグラフィー（クロロホルム）により９−フェニルベンゾ［ｋ］フェナントロ［９，１０−ｉ］フェナンスロリジン  １０−オキシドの無色粉末を３７．２ｍｇ（７８．９μｍｏｌ）単離した（収率７９％）。
化合物の同定は１Ｈ−ＮＭＲ測定と質量分析（ＡＰＣＩ）により行った。
１Ｈ−ＮＭＲ（ＣＤＣｌ３）；９．１４（ｄｄ，１Ｈ），９．１２（ｄ，１Ｈ），８．９３−８．９２（ｍ，１Ｈ），８．８１−８．８０（ｍ，１Ｈ），８．７８−８．７６（ｍ，１Ｈ），８．５９−８．５６（ｍ，１Ｈ），８．２３（ｄ，１Ｈ），７．９２−７．８７（ｍ，２Ｈ），７．７８（ｄ，１Ｈ），７．５６−７．７０（ｍ，４Ｈ），７．２７（ｔ，１Ｈ），７．１０（ｔ，１Ｈ），６．９６（ｔ，１Ｈ）；４Ｈはブロードニングにより観測されず
ＭＳ（ＡＰＣＩ）；ｍ／ｚ  ｃaｌｃ. ｆｏｒ  Ｃ３５Ｈ２２ＮＯ［Ｍ＋Ｈ］  ４７２.５  ｆｏｕｎｄ；４７２.１【０２２１】
［実施例−３４]（化合物（２Ｂｂ−４）の合成）
【化４９】
2020111140.tif 000063
【０２２２】
窒素気流下、１Ｌのナスフラスコ中に化合物（２ｂａ−１）  １８．２ｇ（４６．０ｍｍｏｌ）、トルエン  ３００ｍＬ、およびＮ，Ｎ−ジメチルホルムアミド  １５０ｍＬを加え、０℃に冷却した。次いで、塩化ホスホリル（ＰＯＣｌ３）  １８ｍＬを加え、１０分間撹拌した。反応後、炭酸水素ナトリウム水溶液を添加し攪拌した。水層と有機層を分液し、得られた有機層を無水硫酸ナトリウムで乾燥後、減圧下で濃縮した。濃縮物を酢酸エチルおよびヘキサンで洗浄することにより、化合物（２Ｂｂ−４）の黄色粉末を１８．１Ｇ（４３．７ｍｍｏｌ）得た（収率９５．１％、ＨＰＬＣ純度９９．７％）。
化合物の同定は１Ｈ−ＮＭＲ測定により行った。
１Ｈ−ＮＭＲ（ＣＤＣｌ３）；９．０８（ｄ，１Ｈ），９．０２（ｄ，１Ｈ），８．８３（ｄ，１Ｈ），８．７２（ｔ，２Ｈ），８．５９（ｄ，１Ｈ），８．２６（ｄ，１Ｈ），８．０７（ｄ，１Ｈ），７．８６（ｔ，１），７．７９−７．６３（ｍ，６Ｈ），７．５８（
ｔ，１Ｈ）【０２２３】
［実施例−３５]（化合物（２Ｂc−４）の合成）
【化５０】
2020111140.tif 000064
【０２２４】
窒素気流下、１Ｌのナスフラスコ中に、実施例２０で得た化合物（２ｂａ−４４）を含む粉末  ７．１２ｇ、トルエン  １４０ｍＬ、およびＮ，Ｎ−ジメチルホルムアミド  ７０ｍＬを加え、０℃に冷却した。次いで、塩化ホスホリル（ＰＯＣｌ３）  ３ｍＬを加え、１０分間撹拌した。反応後、炭酸水素ナトリウム水溶液を添加し攪拌した。水層と有機層を分液し、得られた有機層を無水硫酸ナトリウムで乾燥後、減圧下で濃縮した。濃縮物を酢酸エチルおよびヘキサンで洗浄することにより、化合物（２Ｂｃ−４）を含む黄色粉末を５．１１Ｇ得た。得られた粉末をそのまま次の反応に使用した。
［実施例−３６]（化合物（２Ｂｂ−４４）の合成）
【化５１】
2020111140.tif 000065
【０２２５】
窒素気流下、５０ｍＬの二口ナスフラスコ中に、化合物（２Ｂｂ−４）  ７０６ｍｇ（１．７０ｍｍｏｌ）、およびテトラヒドロフラン  １７ｍＬを加え、関東化学社製の１．１Ｍのフェニルリチウム、シクロヘキサン、ジエチルエーテル溶液  ８．６ｍＬを滴下し、室温で１５分間撹拌した。反応後、純水  ２０ｍＬを添加し、撹拌した。水層と有機層を分液し、得られた有機層を無水硫酸ナトリウムで乾燥後、減圧下で濃縮した。濃縮物を再結晶（トルエン／ヘキサン）することにより、化合物（２Ｂｂ−４４）を４２６ｍｇ（０．９３ｍｍｏｌ）単離した（収率５５．０％）。化合物（２Ｂｂ−４４）の昇華温度は、２５０℃であり、昇華品の化合物（２Ｂｂ−４４）は粉末状であることを確認した。【０２２６】
化合物の同定は単結晶Ｘ線構造解析により行った。
Ｘ−ｒａｙ  ｃｒｙｓｔａｌ  ｓｔｒｕｃｔｕｒｅ
【化５２】
2020111140.tif 000066
【０２２７】
Ｅｍｐｉｒｉｃａｌ  ｆｏｒｍｕｌａ；Ｃ３５Ｈ２１Ｎ
Ｆｏｒｍｕｌａ  ｗｅｉｇｈｔ；４５５．５３
Ｔｅｍｐｅｒａｔｕｒｅ；２９３（２）Ｋ
Ｗａｖｅｌｅｎｇｔｈ；０．７１０７３  Å
Ｃｒｙｓｔａｌ  ｓｙｓｔｅｍ；ｍｏｎｏｃｌｉｎｉｃ
Ｓｐａｃｅ  ｇｒｏｕｐ；Ｐ２１／ｎ
Ｕｎｉｔ  ｃｅｌｌ  ｄｉｍｅｎｓｉｏｎｓ；ａ＝１０．４４６８（６）Å，ａ＝９０°，ｂ＝１０．９６８３（９）Å，ｂ＝９２．８９０（６）°，ｃ＝１９．４７１２（９）Å,ｇ＝９０°
Ｖｏｌｕｍｅ；２２２８．２（２）Å３
Ｚ；４
Ｄｅｎｓｉｔｙ（ｃａｌｃｕｌａｔｅｄ）；１．３５８Ｍｇ／ｍ３
Ａｂｓｏｒｐｔｉｏｎ  ｃｏｅｆｆｉｃｉｅｎｔ；０．０７８ｍｍ−１
Ｆ（０００）；９５２
Ｃｒｙｓｔａｌ  Ｓｉｚｅ；０．１×０．１×０．１ｍｍ３
Ｔｈｅｔａ  ｒａｎｇｅ  ｆｏｒ  ｄａｔａ  ｃｏｌｌｅｃｔｉｏｎ；２．０９ｔｏ２５．００°
Ｒｅｆｒｅｃｔｉｏｎｓ  ｃｏｌｌｅｃｔｅｄ；１４８７１
Ｉｎｄｅｐｅｎｄｅｎｔ  ｒｅｆｌｅｃｔｉｏｎｓ；３８７３［Ｒ（ｉｎｔ）＝０．１３２５］
ｐａｒａｍｅｔｅｒｓ；３２５
Ｇｏｏｄｎｅｓｓ−ｏｆ−ｆｉｔ  ｏｎ  Ｆ２；０．９５７
Ｆｉｎａｌ  Ｒ  ｉｎｄｉｃｅｓ［Ｉ＞２ｓｉｇｍａ（Ｉ）］；Ｒ１＝０．０５８０，ｗＲ２＝０．１３２１
Ｒ  ｉｎｄｉｃｅｓ（ａｌｌ  ｄａｔａ）；Ｒ１＝０．１１９５，ｗＲ２＝０．１５５０【０２２８】
［実施例−３７]（化合物（２Ｆａ−１）の合成）
【化５３】
2020111140.tif 000067
【０２２９】
窒素気流下、１００ｍＬの二口ナスフラスコ中に８−ブロモ−７−（フェニルエチニル）キノリン  １．４９ｇ（４．８３ｍｍｏｌ）、２−ヨードビフェニル  １．３５ｇ（４．８３ｍｍｏｌ）、酢酸パラジウム  ５４ｍｇ（０．２４ｍｍｏｌ）、ジｔｅｒｔ−ブチルメチルホスホニウムテトラフルオロボレート  １１９ｍｇ（０．４８ｍｍｏｌ）、酢酸カリウム  １．４２ｇ（１４．５ｍｍｏｌ）、およびＮ，Ｎ−ジメチルホルムアミド  ４８ｍＬを加え、１３０℃で４１時間撹拌した。室温まで冷却後、５０ｍＬのジクロロメタンを加え希釈した。不溶物を濾過にて除去した後、８０ｍＬの純水を添加し攪拌した。水層と有機層を分液し、得られた有機層を無水硫酸ナトリウムで乾燥後、減圧下で濃縮した。濃縮物からカラムクロマトグラフィーにより赤色の粗精製物を分取した（ヘキサン：クロロホルム＝５：１  ，ｖ／ｖ）。得られた粗精製物をもう一度カラムクロマトグラフィーにより精製した（ヘキサン：酢酸エチル＝２０：１）。得られた、黄色固体を再結晶（熱酢酸エチル）することにより、ベンゾ［１１，１２］クリセノ［５，６−ｈ］キノリンの淡黄色粉末を４０７ｍｇ（１．０７ｍｍｏｌ）単離した（収率２２％）。【０２３０】
化合物の同定は１Ｈ−ＮＭＲ測定と単結晶Ｘ線構造解析により行った。
１Ｈ−ＮＭＲ（ＣＤＣｌ３）；１０．４６（ｄｄ，１Ｈ），９．２３（ｄｄ，１Ｈ），８．８４（ｄ，１Ｈ），８．７６（ｄｄ，１Ｈ），８．７４−８．７２（ｍ，３Ｈ），８．６４（ｄｄ，１Ｈ），８．３３（ｄｄ，１Ｈ），７．９５（ｄ，１Ｈ），７．８０（ｄｄｄ，１Ｈ），７．７３−７．６６（ｍ，５Ｈ），７．５８（ｄｄ，１Ｈ）【０２３１】
Ｘ−ｒａｙ  ｃｒｙｓｔａｌ  ｓｔｒｕｃｔｕｒｅ
【化５４】
2020111140.tif 000068
【０２３２】
Ｅｍｐｉｒｉｃａｌ  ｆｏｒｍｕｌａ；Ｃ２９Ｈ１７Ｎ
Ｆｏｒｍｕｌａ  ｗｅｉｇｈｔ；３７９．４３
Ｔｅｍｐｅｒａｔｕｒｅ；１２３（２）Ｋ
Ｗａｖｅｌｅｎｇｔｈ；０．７１０７３  Å
Ｃｒｙｓｔａｌ  ｓｙｓｔｅｍ；Ｏｒｔｈｏｒｈｏｍｂｉｃ
Ｓｐａｃｅ  ｇｒｏｕｐ；Ｐｂｃａ
Ｕｎｉｔ  ｃｅｌｌ  ｄｉｍｅｎｓｉｏｎｓ；ａ＝７．６９６５（２）Å，ａ＝９０°，ｂ＝１８．３８９２（６）Å，ｂ＝９０°，ｃ＝２５．５０８０（８）Å,ｇ＝９０°
Ｖｏｌｕｍｅ；３６１０．２１（１９）Å３
Ｚ；８
Ｄｅｎｓｉｔｙ（ｃａｌｃｕｌａｔｅｄ）；１．３９６Ｍｇ／ｍ３
Ａｂｓｏｒｐｔｉｏｎ  ｃｏｅｆｆｉｃｉｅｎｔ；０．０８１ｍｍ−１
Ｆ（０００）；１５８４
Ｃｒｙｓｔａｌ  Ｓｉｚｅ；０．１００×０．１００×０．０５０ｍｍ３
Ｔｈｅｔａ  ｒａｎｇｅ  ｆｏｒ  ｄａｔａ  ｃｏｌｌｅｃｔｉｏｎ；２．３５５ｔｏ２４．９９９°
Ｉｎｄｅｘ  ｒａｎｇｅｓ；−９＜＝ｈ＜＝９，−２１＜＝ｋ＜＝２１，−３０＜＝l＜＝２９
Ｒｅｆｒｅｃｔｉｏｎｓ  ｃｏｌｌｅｃｔｅｄ；３６８８４
Ｉｎｄｅｐｅｎｄｅｎｔ  ｒｅｆｌｅｃｔｉｏｎｓ；３１７７［Ｒ（ｉｎｔ）＝０．０３４９］
Ｃｏｍｐｌｅｔｅｎｅｓｓ  ｔｏ  ｔｈｅｔａ＝２４．９９９°，９９．８０％
Ｒｅｆｉｎｅｍｅｎｔ  ｍｅｔｈｏｄ；  Ｆｕｌｌ−ｍａｔｒｉｘ  ｌｅａｓｔ−ｓｑｕａｒｅｓ  ｏｎ  Ｆ２
Ｄａｔａ／ｒｅｓｔｒａｉｎｔｓ／ｐａｒａｍｅｔｅｒｓ；３１７７／０／２７１
Ｇｏｏｄｎｅｓｓ−ｏｆ−ｆｉｔ  ｏｎ  Ｆ２；１．０６１
Ｆｉｎａｌ  Ｒ  ｉｎｄｉｃｅｓ［Ｉ＞２ｓｉｇｍａ（Ｉ）］；Ｒ１＝０．０３２９，ｗＲ２＝０．０８００
Ｒ  ｉｎｄｉｃｅｓ（ａｌｌ  ｄａｔａ）；Ｒ１＝０．０３９８，ｗＲ２＝０．０８４１
Ｅｘｔｉｎｃｔｉｏｎ  ｃｏｅｆｆｉｃｉｅｎｔ；ｎ／ａ
Ｌａｒｇｅｓｔ  ｄｉｆｆ．  ｐｅａｋ  ａｎｄ  ｈｏｌｅ；０．１５７ａｎｄ−０．１５１ｅ・Å−３【０２３３】
［実施例−３８]（化合物（３Ｆａ−１）の合成）
【化５５】
2020111140.tif 000069
【０２３４】
窒素気流下、２００ｍＬの二口ナスフラスコ中に４−［（２−ブロモフェニル）エチニル］−イソキノリン  １．７８ｇ（５．８０ｍｍｏｌ）、２−ヨードビフェニル  １．６４ｇ（５．８０ｍｍｏｌ）、酢酸パラジウム  ２６０ｍｇ（１．１６ｍｍｏｌ）、トリシクロへキシルホスホニウムテトラフルオロボレート  ６２１ｍｇ（１．６８ｍｍｏｌ）、酢酸カリウム  １．７０ｇ（１７．４ｍｍｏｌ）、およびＮ，Ｎ−ジメチルホルムアミド  ５８ｍＬを加え、１３０℃で１８時間撹拌した。室温まで冷却後、６０ｍＬのジクロロメタンを加え希釈した。不溶物を濾過にて除去した後、１００ｍＬの純水を添加し攪拌した。水層と有機層を分液し、得られた有機層を無水硫酸ナトリウムで乾燥後、減圧下で濃縮した。濃縮物を再結晶（トルエン）することにより、ベンゾ［ｃ］フェナントロ［９，１０−ａ］フェナンスロリジンの無色粉末を３００ｍｇ（０．７９ｍｍｏｌ）単離した（収率１４％）。【０２３５】
化合物の同定は１Ｈ−ＮＭＲ測定と単結晶Ｘ線構造解析により行った。
１Ｈ−ＮＭＲ（ＣＤＣｌ３）；９．５３−９．５２（ｍ，２Ｈ），８．８１（ｄｄ，２Ｈ），８．７５（ｄ，１Ｈ），８．６２（ｄ，１Ｈ），８．２７（ｄ，１Ｈ），８．１３（ｄ，１Ｈ），８．０５（ｄ，１Ｈ），７．７８−７．７０（ｍ，４Ｈ），７．６１（ｄ，１Ｈ），７．５８（ｄ，１Ｈ），７．４６（ｔ，１Ｈ），７．３１（ｔ，１Ｈ）【０２３６】
Ｘ−ｒａｙ  ｃｒｙｓｔａｌ  ｓｔｒｕｃｔｕｒｅ
【化５６】
2020111140.tif 000070
【０２３７】
Ｅｍｐｉｒｉｃａｌ  ｆｏｒｍｕｌａ；Ｃ２９Ｈ１７Ｎ
Ｆｏｒｍｕｌａ  ｗｅｉｇｈｔ；３７９．４３
Ｔｅｍｐｅｒａｔｕｒｅ；１２３（２）Ｋ
Ｗａｖｅｌｅｎｇｔｈ；０．７１０７３  Å
Ｃｒｙｓｔａｌ  ｓｙｓｔｅｍ；Ｍｏｎｏｃｌｉｎｉｃ
Ｓｐａｃｅ  ｇｒｏｕｐ；Ｐ２１／ｎ
Ｕｎｉｔ  ｃｅｌｌ  ｄｉｍｅｎｓｉｏｎｓ；ａ＝１０．４７０１（３）Å，ａ＝９０°，ｂ＝８．８９８４（２）Å，ｂ＝９９．５３１（３）°，ｃ＝１９．６２２０（５）Å,ｇ＝９０°
Ｖｏｌｕｍｅ；１８０２．８９（８）Å３
Ｚ；４
Ｄｅｎｓｉｔｙ（ｃａｌｃｕｌａｔｅｄ）；１．３９８Ｍｇ／ｍ３
Ａｂｓｏｒｐｔｉｏｎ  ｃｏｅｆｆｉｃｉｅｎｔ；０．０８１ｍｍ−１
Ｆ（０００）；７９２
Ｃｒｙｓｔａｌ  Ｓｉｚｅ；０．１００×０．１００×０．１００ｍｍ３
Ｔｈｅｔａ  ｒａｎｇｅ  ｆｏｒ  ｄａｔａ  ｃｏｌｌｅｃｔｉｏｎ；２．５１９ｔｏ２５．０００°
Ｉｎｄｅｘ  ｒａｎｇｅｓ；−１２＜＝ｈ＜＝１２，−１０＜＝ｋ＜＝１０，−２３＜＝l＜＝２３
Ｒｅｆｒｅｃｔｉｏｎｓ  ｃｏｌｌｅｃｔｅｄ；１９０５２
Ｉｎｄｅｐｅｎｄｅｎｔ  ｒｅｆｌｅｃｔｉｏｎｓ；３１８３［Ｒ（ｉｎｔ）＝０．０２８６］
Ｃｏｍｐｌｅｔｅｎｅｓｓ  ｔｏ  ｔｈｅｔａ＝２５．０００°，９９．８０％
Ｒｅｆｉｎｅｍｅｎｔ  ｍｅｔｈｏｄ；  Ｆｕｌｌ−ｍａｔｒｉｘ  ｌｅａｓｔ−ｓｑｕａｒｅｓ  ｏｎ  Ｆ２
Ｄａｔａ／ｒｅｓｔｒａｉｎｔｓ／ｐａｒａｍｅｔｅｒｓ；３１８３／０／２７１
Ｇｏｏｄｎｅｓｓ−ｏｆ−ｆｉｔ  ｏｎ  Ｆ２；１．０４９
Ｆｉｎａｌ  Ｒ  ｉｎｄｉｃｅｓ［Ｉ＞２ｓｉｇｍａ（Ｉ）］；Ｒ１＝０．０３２１，ｗＲ２＝０．０８０９
Ｒ  ｉｎｄｉｃｅｓ（ａｌｌ  ｄａｔａ）；Ｒ１＝０．０３８２，ｗＲ２＝０．０８４３
Ｅｘｔｉｎｃｔｉｏｎ  ｃｏｅｆｆｉｃｉｅｎｔ；ｎ／ａ
Ｌａｒｇｅｓｔ  ｄｉｆｆ．  ｐｅａｋ  ａｎｄ  ｈｏｌｅ；０．１４６ａｎｄ−０．１８２ｅ・Å−３【０２３８】
［実施例−３９]（化合物（５Ｂａ−１）の合成）
【化５７】
2020111140.tif 000071
【０２３９】
窒素気流下、５０ｍＬのシュレンクに、化合物（２Ｂｂ−４）  ６６３ｍｇ（１．６０ｍｍｏｌ）、酢酸パラジウム  １９ｍｇ（０．０８ｍｏｌ）、Ｘｐｈｏｓ  ７８ｍｇ（０．１６ｍｍｏｌ）、テトラヒドロフラン  １５ｍＬ、および濃度２Ｍの炭酸カリウム水溶液  ５ｍＬを加え、７０℃で２４時間攪拌した。反応後、ヘキサン  ２０ｍＬを添加し、撹拌した。析出した固体をろ過で回収し、再結晶（оーキシレン）することにより、化合物（５Ｂａ−１）の黄色粉末４０３ｍｇ（１．０７ｍｍｏｌ）を単離した（収率６６．７％、ＨＰＬＣ純度９９．９％）
化合物の同定は１Ｈ−ＮＭＲ測定により行った。
１Ｈ−ＮＭＲ（ＣＤＣｌ３）；９．５２（ｄ，１Ｈ），９．４５（ｄ，１Ｈ），９．３３（ｄ，１Ｈ），９．２６（ｄ，１Ｈ），８．８８（ｄ，１Ｈ），８．５５（ｔ，２Ｈ），８．４３（ｄ，１Ｈ），７．９５−７．８１（ｍ，７Ｈ）【０２４０】
［実施例−４０]（化合物（５Ｂａ−４４）の合成）
【化５８】
2020111140.tif 000072
【０２４１】
窒素気流下、３００ｍＬの二口ナスフラスコ中に、実施例２２で得た化合物（２Ｂｃ−４）を含む粉末  ５．１０ｇ、酢酸パラジウム  １１６ｍｇ（０．５２ｍｏｌ）、Ｘｐｈｏｓ  ４９６ｍｇ（１．０４ｍｍｏｌ）、テトラヒドロフラン  １００ｍＬ、および濃度２Ｍの炭酸カリウム水溶液  ３０ｍＬを加え、７０℃で２４時間攪拌した。反応後、室温まで放冷し、析出した固体をろ過で回収し、トルエンで洗浄することにより、化合物（５Ｂａ−４４）の黄色粉末を２．４１ｇ（５．３１ｍｍｏｌ）を単離した（ＨＰＬＣ純度９９．２％）
化合物の同定は１Ｈ−ＮＭＲ測定により行った。
１Ｈ−ＮＭＲ（ＣＤＣｌ３）；９．５４（ｄｄ，１Ｈ），９．４７（ｄｄ，１Ｈ），９．３４（ｄｄ，１Ｈ），９．２８（ｄｄ，１Ｈ），８．８７（ｄｄ，１Ｈ），８．５０（ｄ，１Ｈ），８．２８（ｄ，１Ｈ），７．９６−７．７９（ｍ，９Ｈ），７．５８（ｔ，２Ｈ），７．５２−７．４８（ｍ，１Ｈ）【０２４２】
［比較例−１］
式（Ｘ１）で表されるジベンゾ［ｇ，ｐ］クリセン（非特許文献１に開示された化合物）を合成した。化合物（Ｘ１）の昇華温度は、２５０℃であり、昇華品の化合物（Ｘ１）は粉末状であることを確認した。
【化５９】
2020111140.tif 000073
【０２４３】
［比較例−２］
式（Ｘ２）で表される４−（１０−フェニル−９−フェナントレニル）ピリジン（Ｓｙｎｌｅｔｔ  ２０１５，２６，ｐ．１９９１−１９９６に開示された化合物）を合成した。化合物（Ｘ２）の昇華温度は、２４０℃であり、昇華品の化合物（Ｘ２）は粉末状であることを確認した。
【化６０】
2020111140.tif 000074
【０２４４】
［比較例−３］
式（Ｘ３）で表されるベンゾ［ｆ］フェナントロ［９，１０−ｈ］イソキノキサリン（実施例５で記載した化合物）を合成した。化合物（Ｘ３）の昇華温度は、２４０℃であり、昇華品の化合物（Ｘ３）は粉末状であることを確認した。
【化６１】
2020111140.tif 000075
【０２４５】
【表４】
2020111140.tif 000076
【０２４６】
非特許文献１に記載されているジベンゾ［ｇ，ｐ］クリセン（Ｘ１）と比較すると、本発明の一態様にかかる縮合環化合物は、高いガラス転移温度を有していることがわかる。【０２４７】
［成膜実施例−１]
ガラス基板をイソプロピルアルコールで洗浄した後、オゾン紫外線洗浄により表面処理を行った。洗浄後の前記ガラス基板を真空蒸着槽内に導入し、１．０×１０−４Ｐａまで減圧した。抵抗加熱方式で、前記基板上に、化合物（１Ｂａ−２４）を０．１５ｎｍ／秒の成膜速度で１００ｎｍ成膜した。その後、上記成膜後のガラス基板を取り出し、窒素雰囲気化で保管した。２４時間後、ガラス基板上の膜の状態を確認した。結果を表５に示す。【０２４８】
［成膜実施例−２〜４、成膜比較例−１〜２、]
成膜実施例−１において、化合物（１Ｂａ−２４）の代わりに、順に、化合物（１Ｃａ−１）、化合物（１Ｊａ−１）、化合物（２Ｂ−１）、化合物（Ｘ２）、化合物（Ｘ３）を用いた以外は、成膜実施例−１と同じ方法で、それぞれ評価した。得られた測定結果を表５に示す。【０２４９】
【表５】
2020111140.tif 000077
【０２５０】
表１からわかるように、実施例に係る縮合環化合物から成る蒸着膜は、アモルファス性が高く、長期の使用に耐え得る有機ＥＬ素子を提供できる。【０２５１】
［素子実施例−１]
次に、実施例−１で得られた化合物（１Ｂａ−１）を用いて、図２に示す積層構成を有する有機ＥＬ素子を作製した。図２は、本発明の一態様に係るＥＬ素子の他の積層構成の例を示す概略断面図である。有機ＥＬ素子の作製に用いた化合物の構造式およびその略称は、以下のとおりである。【０２５２】
【化６２】
2020111140.tif 000078
【０２５３】
（基板１、陽極２の作製）
陽極をその表面に備えた基板として、２ｍｍ幅の酸化インジウム−スズ（ＩＴＯ）膜（膜厚１１０ｎｍ）がストライプ状にパターンされたＩＴＯ透明電極付きガラス基板を用意した。次いで、この基板をイソプロピルアルコールで洗浄した後、オゾン紫外線洗浄により表面処理を行った。【０２５４】
（真空蒸着の準備）
洗浄後の表面処理が施された基板上に、真空蒸着法で各層の真空蒸着を行い、各層を積層形成した。各有機材料および金属材料は抵抗加熱方式により成膜した。
まず、真空蒸着槽内に前記ガラス基板を導入し、１．０×１０−４Ｐａまで減圧した。そして、以下の順で、各層の成膜条件に従ってそれぞれ作製した。【０２５５】
（正孔注入層３の作製）
昇華精製したＨＩＬを０．１５ｎｍ／秒の速度で５０ｎｍ成膜し、正孔注入層を作製した。
（電荷発生層４の作製）
昇華精製したＨＡＴを０．０５ｎｍ／秒の速度で５ｎｍ成膜し、電荷発生層を作製した。
（第一正孔輸送層５１の作製）
ＨＴＬ−１を０．１５ｎｍ／秒の速度で１０ｎｍ成膜し、第一正孔輸送層を作製した。【０２５６】
（第二正孔輸送層５２の作製）
ＨＴＬ−２を０．１５ｎｍ／秒の速度で１０ｎｍ成膜し、第二正孔輸送層（電子阻止層）を作製した。この第二正孔輸送層は、電子の流入を阻止する電子阻止層としても機能する層である。
（発光層６の作製）
ＥＭＬ−１およびＥＭＬ−２を５：９５（質量比）の割合で２５ｎｍ成膜し、発光層を作製した。成膜速度は０．１８ｎｍ／秒であった。【０２５７】
（第一電子輸送層７１の作製）
ＥＴＬ−１を０．１５ｎｍ／秒の速度で５ｎｍ成膜し、第一電子輸送層（正孔阻止層）を作製した。この第一電子輸送層は、正孔の流入を阻止する正孔阻止層としても機能する層である。
（第二電子輸送層７２の作製）
化合物（１Ｂａ−１）およびＬｉｑを５０：５０（質量比）の割合で２５ｎｍ成膜し、第二電子輸送層を作製した。成膜速度は０．１５ｎｍ／秒であった。
（電子注入層８の作製）
Ｌｉｑを０．０１ｎｍ／秒の速度で１ｎｍ成膜し、電子注入層を作製した。【０２５８】
（陰極９の作製）
最後に、基板上のＩＴＯストライプと直行するようにメタルマスクを配し、陰極（陰極層）を成膜した。陰極は、銀／マグネシウム（質量比１／１０）と銀とを、この順番で、それぞれ８０ｎｍと２０ｎｍの厚みで成膜し、２層構造とした。銀／マグネシウムの成膜速度は０．５ｎｍ／秒、銀の成膜速度は０．２ｎｍ／秒であった。【０２５９】
以上により、図２に示すような積層構成を有する発光面積４ｍｍ２有機ＥＬ素子を作製した。なお、それぞれの膜厚は、触針式膜厚測定計（Ｂｒｕｋｅｒ社製ＤＥＫＴＡＫ）で測定した。
さらに、この素子を酸素濃度１ｐｐｍ以下および水分濃度１ｐｐｍ以下の窒素雰囲気のグローブボックス内で封止した。封止は、ガラス製の封止キャップと成膜基板（素子）とを、ビスフェノールＦ型液状エポキシ樹脂（ナガセケムテックス社製）を用いて行った。【０２６０】
上記のようにして作製した有機ＥＬ素子に直流電流を印加し、輝度計（ＴＯＰＣＯＮ社製ＬＵＭＩＮＡＮＣＥ  ＭＥＴＥＲ  ＢＭ−９）を用いて発光特性を評価した。発光特性として、電流密度１０ｍＡ／ｃｍ２を流した時の電圧（Ｖ）、電流効率（ｃｄ／Ａ）を測定した。得られた測定結果を表６に示す。なお、電圧、および電流効率は、後述の素子比較例−１における結果を基準値（１００）とした相対値である。【０２６１】
［素子実施例−２〜６、素子比較例−１、２]
素子実施例−１において、化合物（１Ｂａ−１）の代わりに、それぞれ、順に、化合物（１Ｂａ−２４）、（１Ｂａ−４４）、（１Ｃａ−１）、（１Ｅａ−１）、（１Ｊａ−１）、（２Ｂａ−１）、（２Ｂａ−４４）、（２Ｂａ−４５）、（２Ｂａ−４６）、（２Ｂｃ−４４）、（５Ｂａ−１）、化合物（Ｘ１）、化合物（Ｘ２）を用いた以外は、素子実施例−１と同じ方法で有機ＥＬ素子を作製し、それぞれ評価した。得られた測定結果を表６に示す。【０２６２】
【表６】
2020111140.tif 000079
【符号の説明】
【０２６３】
１：基板、  ２：陽極、  ３：正孔注入層、  ４：電荷発生層、  ５：正孔輸送層、  ６：発光層、  ７：電子輸送層、  ７１：第一電子輸送層、  ７１：第二電子輸送層、  ８：電子注入層、  ９：陰極、  ５１：第一正孔輸送層、  ５２：第二正孔輸送層、  １０、１００：有機ＥＬ素子【０２６４】
なお、２０１８年１１月２８日に出願された日本特許出願２０１８−２２２４９９号および２０１９年３月２８日に出願された日本特許出願２０１８−０６４１４１号の明細書、特許請求の範囲、図面、および要約書の全内容をここに引用し、本発明の明細書の開示として、取り入れるものである。
【図１】
2020111140.tif 000089
【図２】
2020111140.tif 000090
【国際調査報告】
2020111140.tif 000091
2020111140.tif 000092
2020111140.tif 000093
2020111140.tif 000094
2020111140.tif 000095
2020111140.tif 000096
2020111140.tif 000097
2020111140.tif 000098